(57)【要約】【課題】従来から知られる着色硬化性樹脂組成物よりも、コントラストの高い着色硬化性樹脂組成物を提供することを課題とする。【解決手段】本発明の着色硬化性樹脂組成物は、着色剤、樹脂、重合性化合物及び重合開始剤を含み、着色剤として、下記式（Ｉ）で表される化合物及び赤色顔料を含む。2018168364.tif 000058【選択図】なし【特許請求の範囲】
【請求項１】
着色剤、樹脂、重合性化合物及び重合開始剤を含み、
着色剤として、下記式（Ｉ）で表される化合物及び赤色顔料を含む着色硬化性樹脂組成物。
【化１】
2018168364.tif 000052
［式（Ｉ）中、
ａは、式（Ｉ）で表される化合物が有する−ＣＯ2-及び−Ｓ（Ｏ）2Ｏ-の合計数を表し、
ａ）ａが１〜１０のいずれかの整数である場合、
ＸはＣＲ8Ｒ9を表し、
Ｒ1は、置換基を有していてもよい炭素数１〜４０の炭化水素基、置換基を有していてもよい複素環基又は水素原子を表し、該炭化水素基に含まれる−ＣＨ2−及び該複素環基が環を構成しない−ＣＨ2−を含むときの該−ＣＨ2−は、−Ｏ−、−ＣＯ−、−Ｓ（Ｏ）2−又は−ＮＲna−に置き換わっていてもよい。ただし、−ＣＨ2−が置き換わることで−ＣＯＯＨ又は−Ｓ（Ｏ）2ＯＨを形成することはない。また該炭化水素基及び該複素環基は、−ＣＯ2-及び−Ｓ（Ｏ）2Ｏ-からなる群から選ばれる少なくとも一種を有していてもよい。
Ｒ2〜Ｒ9は、互いに独立に、置換基を有していてもよい炭素数１〜４０の炭化水素基、置換基を有していてもよい複素環基、水素原子、ハロゲン原子、シアノ基、ニトロ基、−ＣＯ2-又は−Ｓ（Ｏ）2Ｏ-を表し、該炭化水素基に含まれる−ＣＨ2−及び該複素環基が環を構成しない−ＣＨ2−を含むときの該−ＣＨ2−は、−Ｏ−、−ＣＯ−、−Ｓ（Ｏ）2−又は−ＮＲna−に置き換わっていてもよい。ただし、−ＣＨ2−が置き換わることで−ＣＯＯＨ又は−Ｓ（Ｏ）2ＯＨを形成することはない。また該炭化水素基及び該複素環基は、−ＣＯ2-及び−Ｓ（Ｏ）2Ｏ-からなる群から選ばれる少なくとも一種を有していてもよい。
Ｒ2とＲ3、Ｒ3とＲ4、Ｒ4とＲ5、Ｒ6とＲ7、及び、Ｒ8とＲ9の少なくとも１組は、各々が結合する炭素原子と一緒になって置換基を有していてもよい環を形成してもよく、該環が環を構成しない−ＣＨ2−を含むときの該−ＣＨ2−は、−Ｏ−、−ＣＯ−、−Ｓ（Ｏ）2−又は−ＮＲna−に置き換わっていてもよい。ただし、−ＣＨ2−が置き換わることで−ＣＯＯＨ又は−Ｓ（Ｏ）2ＯＨを形成することはない。また、該環は、−ＣＯ2-及び−Ｓ（Ｏ）2Ｏ-からなる群から選ばれる少なくとも一種を有していてもよい。
Ｒnaは、置換基を有していてもよい炭素数１〜４０の炭化水素基、置換基を有していてもよい複素環基又は水素原子を表し、該炭化水素基及び該複素環基は、−ＣＯ2-及び−Ｓ（Ｏ）2Ｏ-からなる群から選ばれる少なくとも一種を有していてもよい。Ｒnaが複数個存在する場合、これらは同一でも異なっていてもよい。
Ｍb+は、ヒドロン又はｂ価の金属イオンを表す。Ｍb+が複数個存在する場合、これらは同一でも異なっていてもよい。Ｍb+がヒドロンのとき、該ヒドロンは前記−ＣＯ2-又は−Ｓ（Ｏ）2Ｏ-と一緒になって−ＣＯ2Ｈ及びＳ（Ｏ）2ＯＨとして存在する。
ｂは、１〜６のいずれかの整数を表す。
ｍは、Ｍb+の個数を表す。
ｎは、ｎ＝ｂ×ｍ／ａの関係を満たす数である。
ｂ）ａが０である場合、
ｎは１を表し、かつｍは０を表す。
Ｒ1は、置換基を有していてもよい炭素数１〜４０の炭化水素基、置換基を有していてもよい複素環基又は水素原子を表し、該炭化水素基に含まれる−ＣＨ2−及び該複素環基が環を構成しない−ＣＨ2−を含むときの該−ＣＨ2−は、−Ｏ−、−ＣＯ−、−Ｓ（Ｏ）2−又は−ＮＲnb−に置き換わっていてもよい。ただし、−ＣＨ2−が置き換わることで−ＣＯＯＨ又は−Ｓ（Ｏ）2ＯＨを形成することはない。
Ｒ2〜Ｒ5は、互いに独立に、置換基を有していてもよい炭素数１〜４０の炭化水素基、置換基を有していてもよい複素環基、水素原子、ハロゲン原子、シアノ基又はニトロ基を表し、該炭化水素基に含まれる−ＣＨ2−は、−Ｏ−、−ＣＯ−、−Ｓ（Ｏ）2−又は−ＮＲnb−に置き換わっていてもよい。ただし、−ＣＨ2−が置き換わることで−ＣＯＯＨ又は−Ｓ（Ｏ）2ＯＨを形成することはない。
Ｒ2とＲ3、Ｒ3とＲ4、及び、Ｒ4とＲ5の少なくとも一組は、各々が結合する炭素原子と一緒になって置換基を有していてもよい環を形成してもよく、該環が環を構成しない−ＣＨ2−を含むときの該−ＣＨ2−は、−Ｏ−、−ＣＯ−、−Ｓ（Ｏ）2−又は−ＮＲnb−に置き換わっていてもよい。ただし、−ＣＨ2−が置き換わることで−ＣＯＯＨ又は−Ｓ（Ｏ）2ＯＨを形成することはない。
Ｒ6は、−ＣＯ−ＯＲnb1、−ＣＯ−ＮＨ2、−ＣＯ−ＮＨ（Ｒnb1）、−ＣＯ−Ｎ（Ｒnb1）2、−ＣＯ−Ｈ、−ＣＯ−Ｒnb1又は−Ｓ（Ｏ）2−Ｒnb1を表す。
ただし、Ｒ6が−ＣＯ−ＮＨ（Ｒnb1）を表す場合、Ｒ2〜Ｒ5は、（ｉｂ）及び（ｉｉｂ）の少なくとも一方を充足する。
（ｉｂ）Ｒ2〜Ｒ5の少なくとも一つが、置換基を有していてもよい炭素数１〜４０の炭化水素基、置換基を有していてもよい複素環基、ハロゲン原子、シアノ基又はニトロ基を表し、該炭化水素基に含まれる−ＣＨ2−及び該複素環基が環を構成しない−ＣＨ2−を含むときの該−ＣＨ2−は、−Ｏ−、−ＣＯ−、−Ｓ（Ｏ）2−又は−ＮＲnb−に置き換わっていてもよい。ただし、−ＣＨ2−が置き換わることで−ＣＯＯＨ又は−Ｓ（Ｏ）2ＯＨを形成することはない。
（ｉｉｂ）Ｒ2とＲ3、Ｒ3とＲ4、及び、Ｒ4とＲ5からなる群から選ばれる少なくとも一組は、各々が結合する炭素原子と一緒になって結合して置換基を有していてもよい環を形成しており、該環が環を構成しない−ＣＨ2−を含むときの該−ＣＨ2−は、−Ｏ−、−ＣＯ−、−Ｓ（Ｏ）2−又は−ＮＲnb−に置き換わっていてもよい。ただし、−ＣＨ2−が置き換わることで−ＣＯＯＨ又は−Ｓ（Ｏ）2ＯＨを形成することはない。Ｒ2〜Ｒ5のうち環を形成しないものは、互いに独立に、置換基を有していてもよい炭素数１〜４０の炭化水素基、置換基を有していてもよい複素環基、水素原子、ハロゲン原子、シアノ基又はニトロ基を表し、該炭化水素基に含まれる−ＣＨ2−及び該複素環基が環を構成しない−ＣＨ2−を含むときの該−ＣＨ2−は、−Ｏ−、−ＣＯ−、−Ｓ（Ｏ）2−又は−ＮＲnb−に置き換わっていてもよい。ただし、−ＣＨ2−が置き換わることで−ＣＯＯＨ又は−Ｓ（Ｏ）2ＯＨを形成することはない。
Ｒ7は、置換基を有していてもよい炭素数１〜４０の炭化水素基、置換基を有していてもよい複素環基、水素原子、ハロゲン原子、シアノ基又はニトロ基を表し、該炭化水素基に含まれる−ＣＨ2−及び該複素環基が環を構成しない−ＣＨ2−を含むときの該−ＣＨ2−は、−Ｏ−、−ＣＯ−、−Ｓ（Ｏ）2−又は−ＮＲnb−に置き換わっていてもよい。ただし、−ＣＨ2−が置き換わることで−ＣＯＯＨ又は−Ｓ（Ｏ）2ＯＨを形成することはない。またＲ7は、Ｒ6及びＲ7が結合する炭素原子と一緒になって環を形成していてもよい。
Ｘは、式（１ａ）で表される基を表す。
【化２】
2018168364.tif 000053
［式（１ａ）中、Ｒ17b〜Ｒ18bは、互いに独立に、置換基を有していてもよい炭素数１〜４０の炭化水素基、置換基を有していてもよい複素環基、水素原子、ハロゲン原子、シアノ基又はニトロ基を表し、該炭化水素基に含まれる−ＣＨ2−及び該複素環基が環を構成しない−ＣＨ2−を含むときの該−ＣＨ2−は、−Ｏ−、−ＣＯ−、−Ｓ（Ｏ）2−又は−ＮＲnb−に置き換わっていてもよい。ただし、−ＣＨ2−が置き換わることで−ＣＯＯＨ又は−Ｓ（Ｏ）2ＯＨを形成することはない。
Ｒ17bとＲ18bは、各々が結合する炭素原子と一緒になって置換基を有していてもよい環を形成してもよく、該環が環を構成しない−ＣＨ2−を含むときの該−ＣＨ2−は、−Ｏ−、−ＣＯ−、−Ｓ（Ｏ）2−又は−ＮＲnb−に置き換わっていてもよい。ただし、−ＣＨ2−が置き換わることで−ＣＯＯＨ又は−Ｓ（Ｏ）2ＯＨを形成することはない。
＊１は、イソインドリン環との結合手を表す。］
Ｒnbは、置換基を有していてもよい炭素数１〜４０の炭化水素基、置換基を有していてもよい複素環基又は水素原子を表す。Ｒnbが複数個存在する場合、これらは同一でも異なっていてもよい。
Ｒnb1は、置換基を有していてもよい炭素数１〜３５の炭化水素基又は置換基を有していてもよい複素環基を表し、該炭化水素基に含まれる−ＣＨ2−及び該複素環基が環を構成しない−ＣＨ2−を含むときの該−ＣＨ2−は、−Ｏ−、−ＣＯ−、−Ｓ（Ｏ）2−又は−ＮＲnb10−に置き換わっていてもよい。ただし、−ＣＨ2−が置き換わることで−ＣＯＯＨ又は−Ｓ（Ｏ）2ＯＨを形成することはない。Ｒnb1が複数個存在する場合、これらは同一でも異なっていてもよい。
Ｒnb10は、置換基を有していてもよい炭素数１〜３５の炭化水素基、置換基を有していてもよい複素環基又は水素原子を表す。Ｒnb10が複数個存在する場合、これらは同一でも異なっていてもよい。］
【請求項２】
式（１ａ）で表される基が、式（２ａ）で表される基である請求項１に記載の着色硬化性樹脂組成物。
【化３】
2018168364.tif 000054
［式（２ａ）中、Ｒ19b〜Ｒ20bは、互いに独立に、置換基を有していてもよい炭素数１〜４０の炭化水素基、置換基を有していてもよい複素環基又は水素原子を表し、該炭化水素基に含まれる−ＣＨ2−及び該複素環基が環を構成しない−ＣＨ2−を含むときの該−ＣＨ2−は、−Ｏ−、−ＣＯ−、−Ｓ（Ｏ）2−又は−ＮＲnb−に置き換わっていてもよい。ただし、−ＣＨ2−が置き換わることで−ＣＯＯＨ又は−Ｓ（Ｏ）2ＯＨを形成することはない。
Ｒnbは、前記と同じ意味を表す。
＊２は、イソインドリン環との結合手を表す。］
【請求項３】
式（Ｉ）で表される化合物が、式（ＩＩ）で表される化合物である請求項１に記載の着色硬化性樹脂組成物。
【化４】
2018168364.tif 000055
［式（ＩＩ）中、
Ｒ11は、置換基を有していてもよい炭素数１〜４０の炭化水素基、置換基を有していてもよい複素環基又は水素原子を表し、該炭化水素基に含まれる−ＣＨ2−及び該複素環基が環を構成しない−ＣＨ2−を含むときの該−ＣＨ2−は、−Ｏ−、−ＣＯ−、−Ｓ（Ｏ）2−又は−ＮＲna−に置き換わっていてもよい。ただし、−ＣＨ2−が置き換わることで−ＣＯＯＨ又は−Ｓ（Ｏ）2ＯＨを形成することはない。また該炭化水素基及び該複素環基は、−ＣＯ2-及び−Ｓ（Ｏ）2Ｏ-からなる群から選ばれる少なくとも一種を有していてもよい。
Ｒ12〜Ｒ15は、互いに独立に、置換基を有していてもよい炭素数１〜４０の炭化水素基、置換基を有していてもよい複素環基、水素原子、ハロゲン原子、シアノ基又はニトロ基を表し、該炭化水素基に含まれる−ＣＨ2−及び該複素環基が環を構成しない−ＣＨ2−を含むときの該−ＣＨ2−は、−Ｏ−、−ＣＯ−、−Ｓ（Ｏ）2−又は−ＮＲna−に置き換わっていてもよい。ただし、−ＣＨ2−が置き換わることで−ＣＯＯＨ又は−Ｓ（Ｏ）2ＯＨを形成することはない。該炭化水素基及び該複素環基は、−ＣＯ2-及び−Ｓ（Ｏ）2Ｏ-からなる群から選ばれる少なくとも一種を有していてもよい。
Ｒ12とＲ13、Ｒ13とＲ14、及び、Ｒ14とＲ15は、各々が結合する炭素原子と一緒になって置換基を有していてもよい環を形成してもよく、該環が環を構成しない−ＣＨ2−を含むときの該−ＣＨ2−は、−Ｏ−、−ＣＯ−、−Ｓ（Ｏ）2−、−ＮＲna−に置き換わっていてもよい。ただし、−ＣＨ2−が置き換わることで−ＣＯＯＨ又は−Ｓ（Ｏ）2ＯＨを形成することはない。該環は、−ＣＯ2-及び−Ｓ（Ｏ）2Ｏ-からなる群から選ばれる少なくとも一種を有していてもよい。
Ｒ16は、−ＣＯ−ＯＲna1、−ＣＯ−ＮＨ2、−ＣＯ−ＮＨ（Ｒna1）、−ＣＯ−Ｎ（Ｒna1）2、−ＣＯ−Ｈ、−ＣＯ−Ｒna1又は−Ｓ（Ｏ）2−Ｒna1を表す。
ただし、Ｒ16が−ＣＯ−ＮＨ（Ｒna1）を表す場合、Ｒ12〜Ｒ15は、（ｉｘ）及び（ｉｉｘ）の少なくとも一方を充足する。
（ｉｘ）Ｒ12〜Ｒ15の少なくとも一つが、置換基を有していてもよい炭素数１〜４０の炭化水素基、置換基を有していてもよい複素環基、ハロゲン原子、シアノ基又はニトロ基を表し、該炭化水素基に含まれる−ＣＨ2−及び該複素環基が環を構成しない−ＣＨ2−を含むときの該−ＣＨ2−は、−Ｏ−、−ＣＯ−、−Ｓ（Ｏ）2−又は−ＮＲna−に置き換わっていてもよい。ただし、−ＣＨ2−が置き換わることで−ＣＯＯＨ又は−Ｓ（Ｏ）2ＯＨを形成することはない。また該炭化水素基及び該複素環基は、−ＣＯ2-及び−Ｓ（Ｏ）2Ｏ-からなる群から選ばれる少なくとも一種を有していてもよい。
（ｉｉｘ）Ｒ12とＲ13、Ｒ13とＲ14、及び、Ｒ14とＲ15の少なくとも一組は、各々が結合する炭素原子と一緒になって結合して置換基を有していてもよい環を形成しており、該環が環を構成しない−ＣＨ2−を含むときの該−ＣＨ2−は、−Ｏ−、−ＣＯ−、−Ｓ（Ｏ）2−又は−ＮＲna−に置き換わっていてもよい。ただし、−ＣＨ2−が置き換わることで−ＣＯＯＨ又は−Ｓ（Ｏ）2ＯＨを形成することはない。また該環は、−ＣＯ2-及び−Ｓ（Ｏ）2Ｏ-からなる群から選ばれる少なくとも一種を有していてもよい。Ｒ12〜Ｒ15のうち環を形成しないものは、互いに独立に、置換基を有していてもよい炭素数１〜４０の炭化水素基、置換基を有していてもよい複素環基、水素原子、ハロゲン原子、シアノ基又はニトロ基を表し、該炭化水素基に含まれる−ＣＨ2−及び該複素環基が環を構成しない−ＣＨ2−を含むときの該−ＣＨ2−は、−Ｏ−、−ＣＯ−、−Ｓ（Ｏ）2−又は−ＮＲna−に置き換わっていてもよい。ただし、−ＣＨ2−が置き換わることで−ＣＯＯＨ及び−Ｓ（Ｏ）2ＯＨを形成することはない。また該炭化水素基及び該複素環基は、−ＣＯ2-及び−Ｓ（Ｏ）2Ｏ-からなる群から選ばれる少なくとも一種を有していてもよい。
Ｘ1は、式（１ａ−ｘ）で表される基を表す。
【化５】
2018168364.tif 000056
［式（１ａ−ｘ）中、Ｒ21〜Ｒ22は、互いに独立に、置換基を有していてもよい炭素数１〜４０の炭化水素基、置換基を有していてもよい複素環基、水素原子、ハロゲン原子、シアノ基又はニトロ基を表し、該炭化水素基に含まれる−ＣＨ2−及び該複素環基が環を構成しない−ＣＨ2−を含むときの該−ＣＨ2−は、−Ｏ−、−ＣＯ−、−Ｓ（Ｏ）2−又は−ＮＲna−に置き換わっていてもよい。ただし、−ＣＨ2−が置き換わることで−ＣＯＯＨ又は−Ｓ（Ｏ）2ＯＨを形成することはない。該炭化水素基及び該複素環基は、−ＣＯ2-及び−Ｓ（Ｏ）2Ｏ-からなる群から選ばれる少なくとも一種を有していてもよい。
Ｒ21とＲ22とは、互いに結合して置換基を有していてもよい環を形成してもよく、該環が環を構成しない−ＣＨ2−を含むときの該−ＣＨ2−は、−Ｏ−、−ＣＯ−、−Ｓ（Ｏ）2−又は−ＮＲna−に置き換わっていてもよい。ただし、−ＣＨ2−が置き換わることで−ＣＯＯＨ又は−Ｓ（Ｏ）2ＯＨを形成することはない。該環は、−ＣＯ2-及び−Ｓ（Ｏ）2Ｏ-からなる群から選ばれる少なくとも一種を有していてもよい。
＊１は、イソインドリン環との結合手を表す。］
Ｒnaは、前記と同じ意味を表す。
Ｒna1は、置換基を有していてもよい炭素数１〜３５の炭化水素基又は置換基を有していてもよい複素環基を表し、該炭化水素基に含まれる−ＣＨ2−及び該複素環基が環を構成しない−ＣＨ2−を含むときの該−ＣＨ2−は、−Ｏ−、−ＣＯ−、−Ｓ（Ｏ）2−又は−ＮＲna10−に置き換わっていてもよい。ただし、−ＣＨ2−が置き換わることで−ＣＯＯＨ及び−Ｓ（Ｏ）2ＯＨを形成することはない。また該炭化水素基及び該複素環基は、−ＣＯ2-及び−Ｓ（Ｏ）2Ｏ-からなる群から選ばれる少なくとも一種を有していてもよい。Ｒna1が複数個存在する場合、これらは同一でも異なっていてもよい。
Ｒna10は、置換基を有していてもよい炭素数１〜３５の炭化水素基又は置換基を有していてもよい複素環基を表し、Ｒna10が複数個存在する場合、これらは同一でも異なっていてもよい。
ａｘは、式（ＩＩ）で表される化合物が有する−ＣＯ2-及び−Ｓ（Ｏ）2Ｏ-の合計数であり、０〜１０のいずれかの整数を表す。
ＭＸbx+は、ヒドロン又はbｘ価の金属イオンを表す。ＭＸbx+が複数個存在する場合、これらは同一でも異なっていてもよい。ＭＸbx+がヒドロンのとき、該ヒドロンは前記−ＣＯ2-又は−Ｓ（Ｏ）2Ｏ-と一緒になって−ＣＯ2Ｈ及びＳ（Ｏ）2ＯＨとして存在する。
ｂｘは、１〜６のいずれかの整数を表す。
ａｘが０のときｍｘは０であり；ａｘが０以外のとき、ｍｘは、ＭＸb+の個数を表す。
ａｘが０のときｎｘは０であり；ａｘが０以外のとき、ｎｘは、ｎｘ＝ｂｘ×ｍｘ／ａｘの関係を満たす数である。］
【請求項４】
式（１ａ−ｘ）で表される基が、式（２ａ−ｘ）で表される基である請求項３に記載の着色硬化性樹脂組成物。
【化６】
2018168364.tif 000057
［式（２ａ−ｘ）中、Ｒ23〜Ｒ24は、互いに独立に、置換基を有していてもよい炭素数１〜４０の炭化水素基、置換基を有していてもよい複素環基又は水素原子を表し、該炭化水素基に含まれる−ＣＨ2−及び該複素環基が環を構成しない−ＣＨ2−を含むときの該−ＣＨ2−は、−Ｏ−、−ＣＯ−、−Ｓ（Ｏ）2−又は−ＮＲna−に置き換わっていてもよい。ただし、−ＣＨ2−が置き換わることで−ＣＯＯＨ及び−Ｓ（Ｏ）2ＯＨを形成することはない。また該炭化水素基及び該複素環基は、−ＣＯ2-及び−Ｓ（Ｏ）2Ｏ-からなる群から選ばれる少なくとも一種を有していてもよい。
Ｒnaは、前記と同じ意味を表す。
＊２は、イソインドリン環との結合手を表す。］
【請求項５】
さらに溶剤を含む請求項１〜４のいずれかに記載の着色硬化性樹脂組成物。
【請求項６】
請求項１〜５のいずれかに記載の着色硬化性樹脂組成物から形成されるカラーフィルタ。
【請求項７】
請求項６記載のカラーフィルタを含む表示装置。
【発明の詳細な説明】
【技術分野】
【０００１】
本発明は、着色硬化性樹脂組成物に関する。
【背景技術】
【０００２】
着色硬化性樹脂組成物は、液晶表示装置、エレクトロルミネッセンス表示装置及びプラズマディスプレイ等の表示装置に使用されるカラーフィルタの製造に用いられている。着色硬化性樹脂組成物は、所望の色調等を得るために、色の異なる２種以上の着色剤を含むことがある。
【０００３】
例えば、特開２０１６−６５１１５号公報（特許文献１）には、ジケトピロロピロール顔料及びＣ．Ｉ．ピグメントイエロー１３９を含む着色組成物や、ジケトピロロピロール顔料及びＣ．Ｉ．ピグメントイエロー１８５を含む着色組成物が記載されている。
【先行技術文献】
【特許文献】
【０００４】
【特許文献１】特開２０１６−６５１１５号公報
【発明の概要】
【発明が解決しようとする課題】
【０００５】
従来から知られる上記の着色硬化性樹脂組成物よりも、コントラストの高い着色硬化性樹脂組成物を提供することを課題とする。
【課題を解決するための手段】
【０００６】
本発明は、以下の発明を含む。
［１］着色剤、樹脂、重合性化合物及び重合開始剤を含み、
着色剤として、下記式（Ｉ）で表される化合物及び赤色顔料を含む着色硬化性樹脂組成物。
【化１】
2018168364.tif 000002
［式（Ｉ）中、
ａは、式（Ｉ）で表される化合物が有する−ＣＯ2-及び−Ｓ（Ｏ）2Ｏ-の合計数を表し、
ａ）ａが１〜１０のいずれかの整数である場合、
ＸはＣＲ8Ｒ9を表し、
Ｒ1は、置換基を有していてもよい炭素数１〜４０の炭化水素基、置換基を有していてもよい複素環基又は水素原子を表し、該炭化水素基に含まれる−ＣＨ2−及び該複素環基が環を構成しない−ＣＨ2−を含むときの該−ＣＨ2−は、−Ｏ−、−ＣＯ−、−Ｓ（Ｏ）2−又は−ＮＲna−に置き換わっていてもよい。ただし、−ＣＨ2−が置き換わることで−ＣＯＯＨ又は−Ｓ（Ｏ）2ＯＨを形成することはない。また該炭化水素基及び該複素環基は、−ＣＯ2-及び−Ｓ（Ｏ）2Ｏ-からなる群から選ばれる少なくとも一種を有していてもよい。
Ｒ2〜Ｒ9は、互いに独立に、置換基を有していてもよい炭素数１〜４０の炭化水素基、置換基を有していてもよい複素環基、水素原子、ハロゲン原子、シアノ基、ニトロ基、−ＣＯ2-又は−Ｓ（Ｏ）2Ｏ-を表し、該炭化水素基に含まれる−ＣＨ2−及び該複素環基が環を構成しない−ＣＨ2−を含むときの該−ＣＨ2−は、−Ｏ−、−ＣＯ−、−Ｓ（Ｏ）2−又は−ＮＲna−に置き換わっていてもよい。ただし、−ＣＨ2−が置き換わることで−ＣＯＯＨ又は−Ｓ（Ｏ）2ＯＨを形成することはない。また該炭化水素基及び該複素環基は、−ＣＯ2-及び−Ｓ（Ｏ）2Ｏ-からなる群から選ばれる少なくとも一種を有していてもよい。
Ｒ2とＲ3、Ｒ3とＲ4、Ｒ4とＲ5、Ｒ6とＲ7、及び、Ｒ8とＲ9の少なくとも１組は、各々が結合する炭素原子と一緒になって置換基を有していてもよい環を形成してもよく、該環が環を構成しない−ＣＨ2−を含むときの該−ＣＨ2−は、−Ｏ−、−ＣＯ−、−Ｓ（Ｏ）2−又は−ＮＲna−に置き換わっていてもよい。ただし、−ＣＨ2−が置き換わることで−ＣＯＯＨ又は−Ｓ（Ｏ）2ＯＨを形成することはない。また、該環は、−ＣＯ2-及び−Ｓ（Ｏ）2Ｏ-からなる群から選ばれる少なくとも一種を有していてもよい。
Ｒnaは、置換基を有していてもよい炭素数１〜４０の炭化水素基、置換基を有していてもよい複素環基又は水素原子を表し、該炭化水素基及び該複素環基は、−ＣＯ2-及び−Ｓ（Ｏ）2Ｏ-からなる群から選ばれる少なくとも一種を有していてもよい。Ｒnaが複数個存在する場合、これらは同一でも異なっていてもよい。
Ｍb+は、ヒドロン又はｂ価の金属イオンを表す。Ｍb+が複数個存在する場合、これらは同一でも異なっていてもよい。Ｍb+がヒドロンのとき、該ヒドロンは前記−ＣＯ2-又は−Ｓ（Ｏ）2Ｏ-と一緒になって−ＣＯ2Ｈ及びＳ（Ｏ）2ＯＨとして存在する。
ｂは、１〜６のいずれかの整数を表す。
ｍは、Ｍb+の個数を表す。
ｎは、ｎ＝ｂ×ｍ／ａの関係を満たす数である。
ｂ）ａが０である場合、
ｎは１を表し、かつｍは０を表す。
Ｒ1は、置換基を有していてもよい炭素数１〜４０の炭化水素基、置換基を有していてもよい複素環基又は水素原子を表し、該炭化水素基に含まれる−ＣＨ2−及び該複素環基が環を構成しない−ＣＨ2−を含むときの該−ＣＨ2−は、−Ｏ−、−ＣＯ−、−Ｓ（Ｏ）2−又は−ＮＲnb−に置き換わっていてもよい。ただし、−ＣＨ2−が置き換わることで−ＣＯＯＨ又は−Ｓ（Ｏ）2ＯＨを形成することはない。
Ｒ2〜Ｒ5は、互いに独立に、置換基を有していてもよい炭素数１〜４０の炭化水素基、置換基を有していてもよい複素環基、水素原子、ハロゲン原子、シアノ基又はニトロ基を表し、該炭化水素基に含まれる−ＣＨ2−は、−Ｏ−、−ＣＯ−、−Ｓ（Ｏ）2−又は−ＮＲnb−に置き換わっていてもよい。ただし、−ＣＨ2−が置き換わることで−ＣＯＯＨ又は−Ｓ（Ｏ）2ＯＨを形成することはない。
Ｒ2とＲ3、Ｒ3とＲ4、及び、Ｒ4とＲ5の少なくとも一組は、各々が結合する炭素原子と一緒になって置換基を有していてもよい環を形成してもよく、該環が環を構成しない−ＣＨ2−を含むときの該−ＣＨ2−は、−Ｏ−、−ＣＯ−、−Ｓ（Ｏ）2−又は−ＮＲnb−に置き換わっていてもよい。ただし、−ＣＨ2−が置き換わることで−ＣＯＯＨ又は−Ｓ（Ｏ）2ＯＨを形成することはない。
Ｒ6は、−ＣＯ−ＯＲnb1、−ＣＯ−ＮＨ2、−ＣＯ−ＮＨ（Ｒnb1）、−ＣＯ−Ｎ（Ｒnb1）2、−ＣＯ−Ｈ、−ＣＯ−Ｒnb1又は−Ｓ（Ｏ）2−Ｒnb1を表す。
ただし、Ｒ6が−ＣＯ−ＮＨ（Ｒnb1）を表す場合、Ｒ2〜Ｒ5は、（ｉｂ）及び（ｉｉｂ）の少なくとも一方を充足する。
（ｉｂ）Ｒ2〜Ｒ5の少なくとも一つが、置換基を有していてもよい炭素数１〜４０の炭化水素基、置換基を有していてもよい複素環基、ハロゲン原子、シアノ基又はニトロ基を表し、該炭化水素基に含まれる−ＣＨ2−及び該複素環基が環を構成しない−ＣＨ2−を含むときの該−ＣＨ2−は、−Ｏ−、−ＣＯ−、−Ｓ（Ｏ）2−又は−ＮＲnb−に置き換わっていてもよい。ただし、−ＣＨ2−が置き換わることで−ＣＯＯＨ又は−Ｓ（Ｏ）2ＯＨを形成することはない。
（ｉｉｂ）Ｒ2とＲ3、Ｒ3とＲ4、及び、Ｒ4とＲ5からなる群から選ばれる少なくとも一組は、各々が結合する炭素原子と一緒になって結合して置換基を有していてもよい環を形成しており、該環が環を構成しない−ＣＨ2−を含むときの該−ＣＨ2−は、−Ｏ−、−ＣＯ−、−Ｓ（Ｏ）2−又は−ＮＲnb−に置き換わっていてもよい。ただし、−ＣＨ2−が置き換わることで−ＣＯＯＨ又は−Ｓ（Ｏ）2ＯＨを形成することはない。Ｒ2〜Ｒ5のうち環を形成しないものは、互いに独立に、置換基を有していてもよい炭素数１〜４０の炭化水素基、置換基を有していてもよい複素環基、水素原子、ハロゲン原子、シアノ基又はニトロ基を表し、該炭化水素基に含まれる−ＣＨ2−及び該複素環基が環を構成しない−ＣＨ2−を含むときの該−ＣＨ2−は、−Ｏ−、−ＣＯ−、−Ｓ（Ｏ）2−又は−ＮＲnb−に置き換わっていてもよい。ただし、−ＣＨ2−が置き換わることで−ＣＯＯＨ又は−Ｓ（Ｏ）2ＯＨを形成することはない。
Ｒ7は、置換基を有していてもよい炭素数１〜４０の炭化水素基、置換基を有していてもよい複素環基、水素原子、ハロゲン原子、シアノ基又はニトロ基を表し、該炭化水素基に含まれる−ＣＨ2−及び該複素環基が環を構成しない−ＣＨ2−を含むときの該−ＣＨ2−は、−Ｏ−、−ＣＯ−、−Ｓ（Ｏ）2−又は−ＮＲnb−に置き換わっていてもよい。ただし、−ＣＨ2−が置き換わることで−ＣＯＯＨ又は−Ｓ（Ｏ）2ＯＨを形成することはない。またＲ7は、Ｒ6及びＲ7が結合する炭素原子と一緒になって環を形成していてもよい。
Ｘは、式（１ａ）で表される基を表す。
【化２】
2018168364.tif 000003
［式（１ａ）中、Ｒ17b〜Ｒ18bは、互いに独立に、置換基を有していてもよい炭素数１〜４０の炭化水素基、置換基を有していてもよい複素環基、水素原子、ハロゲン原子、シアノ基又はニトロ基を表し、該炭化水素基に含まれる−ＣＨ2−及び該複素環基が環を構成しない−ＣＨ2−を含むときの該−ＣＨ2−は、−Ｏ−、−ＣＯ−、−Ｓ（Ｏ）2−又は−ＮＲnb−に置き換わっていてもよい。ただし、−ＣＨ2−が置き換わることで−ＣＯＯＨ又は−Ｓ（Ｏ）2ＯＨを形成することはない。
Ｒ17bとＲ18bは、各々が結合する炭素原子と一緒になって置換基を有していてもよい環を形成してもよく、該環が環を構成しない−ＣＨ2−を含むときの該−ＣＨ2−は、−Ｏ−、−ＣＯ−、−Ｓ（Ｏ）2−又は−ＮＲnb−に置き換わっていてもよい。ただし、−ＣＨ2−が置き換わることで−ＣＯＯＨ又は−Ｓ（Ｏ）2ＯＨを形成することはない。
＊１は、イソインドリン環との結合手を表す。］
Ｒnbは、置換基を有していてもよい炭素数１〜４０の炭化水素基、置換基を有していてもよい複素環基又は水素原子を表す。Ｒnbが複数個存在する場合、これらは同一でも異なっていてもよい。
Ｒnb1は、置換基を有していてもよい炭素数１〜３５の炭化水素基又は置換基を有していてもよい複素環基を表し、該炭化水素基に含まれる−ＣＨ2−及び該複素環基が環を構成しない−ＣＨ2−を含むときの該−ＣＨ2−は、−Ｏ−、−ＣＯ−、−Ｓ（Ｏ）2−又は−ＮＲnb10−に置き換わっていてもよい。ただし、−ＣＨ2−が置き換わることで−ＣＯＯＨ又は−Ｓ（Ｏ）2ＯＨを形成することはない。Ｒnb1が複数個存在する場合、これらは同一でも異なっていてもよい。
Ｒnb10は、置換基を有していてもよい炭素数１〜３５の炭化水素基、置換基を有していてもよい複素環基又は水素原子を表す。Ｒnb10が複数個存在する場合、これらは同一でも異なっていてもよい。］
［２］式（１ａ）で表される基が、式（２ａ）で表される基である［１］に記載の着色硬化性樹脂組成物。
【化３】
2018168364.tif 000004
［式（２ａ）中、Ｒ19b〜Ｒ20bは、互いに独立に、置換基を有していてもよい炭素数１〜４０の炭化水素基、置換基を有していてもよい複素環基又は水素原子を表し、該炭化水素基に含まれる−ＣＨ2−及び該複素環基が環を構成しない−ＣＨ2−を含むときの該−ＣＨ2−は、−Ｏ−、−ＣＯ−、−Ｓ（Ｏ）2−又は−ＮＲnb−に置き換わっていてもよい。ただし、−ＣＨ2−が置き換わることで−ＣＯＯＨ又は−Ｓ（Ｏ）2ＯＨを形成することはない。
Ｒnbは、前記と同じ意味を表す。
＊２は、イソインドリン環との結合手を表す。］
［３］式（Ｉ）で表される化合物が、式（ＩＩ）で表される化合物である［１］に記載の着色硬化性樹脂組成物。
【化４】
2018168364.tif 000005
［式（ＩＩ）中、
Ｒ11は、置換基を有していてもよい炭素数１〜４０の炭化水素基、置換基を有していてもよい複素環基又は水素原子を表し、該炭化水素基に含まれる−ＣＨ2−及び該複素環基が環を構成しない−ＣＨ2−を含むときの該−ＣＨ2−は、−Ｏ−、−ＣＯ−、−Ｓ（Ｏ）2−又は−ＮＲna−に置き換わっていてもよい。ただし、−ＣＨ2−が置き換わることで−ＣＯＯＨ又は−Ｓ（Ｏ）2ＯＨを形成することはない。また該炭化水素基及び該複素環基は、−ＣＯ2-及び−Ｓ（Ｏ）2Ｏ-からなる群から選ばれる少なくとも一種を有していてもよい。
Ｒ12〜Ｒ15は、互いに独立に、置換基を有していてもよい炭素数１〜４０の炭化水素基、置換基を有していてもよい複素環基、水素原子、ハロゲン原子、シアノ基又はニトロ基を表し、該炭化水素基に含まれる−ＣＨ2−及び該複素環基が環を構成しない−ＣＨ2−を含むときの該−ＣＨ2−は、−Ｏ−、−ＣＯ−、−Ｓ（Ｏ）2−又は−ＮＲna−に置き換わっていてもよい。ただし、−ＣＨ2−が置き換わることで−ＣＯＯＨ又は−Ｓ（Ｏ）2ＯＨを形成することはない。該炭化水素基及び該複素環基は、−ＣＯ2-及び−Ｓ（Ｏ）2Ｏ-からなる群から選ばれる少なくとも一種を有していてもよい。
Ｒ12とＲ13、Ｒ13とＲ14、及び、Ｒ14とＲ15は、各々が結合する炭素原子と一緒になって置換基を有していてもよい環を形成してもよく、該環が環を構成しない−ＣＨ2−を含むときの該−ＣＨ2−は、−Ｏ−、−ＣＯ−、−Ｓ（Ｏ）2−、−ＮＲna−に置き換わっていてもよい。ただし、−ＣＨ2−が置き換わることで−ＣＯＯＨ又は−Ｓ（Ｏ）2ＯＨを形成することはない。該環は、−ＣＯ2-及び−Ｓ（Ｏ）2Ｏ-からなる群から選ばれる少なくとも一種を有していてもよい。
Ｒ16は、−ＣＯ−ＯＲna1、−ＣＯ−ＮＨ2、−ＣＯ−ＮＨ（Ｒna1）、−ＣＯ−Ｎ（Ｒna1）2、−ＣＯ−Ｈ、−ＣＯ−Ｒna1又は−Ｓ（Ｏ）2−Ｒna1を表す。
ただし、Ｒ16が−ＣＯ−ＮＨ（Ｒna1）を表す場合、Ｒ12〜Ｒ15は、（ｉｘ）及び（ｉｉｘ）の少なくとも一方を充足する。
（ｉｘ）Ｒ12〜Ｒ15の少なくとも一つが、置換基を有していてもよい炭素数１〜４０の炭化水素基、置換基を有していてもよい複素環基、ハロゲン原子、シアノ基又はニトロ基を表し、該炭化水素基に含まれる−ＣＨ2−及び該複素環基が環を構成しない−ＣＨ2−を含むときの該−ＣＨ2−は、−Ｏ−、−ＣＯ−、−Ｓ（Ｏ）2−又は−ＮＲna−に置き換わっていてもよい。ただし、−ＣＨ2−が置き換わることで−ＣＯＯＨ又は−Ｓ（Ｏ）2ＯＨを形成することはない。また該炭化水素基及び該複素環基は、−ＣＯ2-及び−Ｓ（Ｏ）2Ｏ-からなる群から選ばれる少なくとも一種を有していてもよい。
（ｉｉｘ）Ｒ12とＲ13、Ｒ13とＲ14、及び、Ｒ14とＲ15の少なくとも一組は、各々が結合する炭素原子と一緒になって結合して置換基を有していてもよい環を形成しており、該環が環を構成しない−ＣＨ2−を含むときの該−ＣＨ2−は、−Ｏ−、−ＣＯ−、−Ｓ（Ｏ）2−又は−ＮＲna−に置き換わっていてもよい。ただし、−ＣＨ2−が置き換わることで−ＣＯＯＨ又は−Ｓ（Ｏ）2ＯＨを形成することはない。また該環は、−ＣＯ2-及び−Ｓ（Ｏ）2Ｏ-からなる群から選ばれる少なくとも一種を有していてもよい。Ｒ12〜Ｒ15のうち環を形成しないものは、互いに独立に、置換基を有していてもよい炭素数１〜４０の炭化水素基、置換基を有していてもよい複素環基、水素原子、ハロゲン原子、シアノ基又はニトロ基を表し、該炭化水素基に含まれる−ＣＨ2−及び該複素環基が環を構成しない−ＣＨ2−を含むときの該−ＣＨ2−は、−Ｏ−、−ＣＯ−、−Ｓ（Ｏ）2−又は−ＮＲna−に置き換わっていてもよい。ただし、−ＣＨ2−が置き換わることで−ＣＯＯＨ及び−Ｓ（Ｏ）2ＯＨを形成することはない。また該炭化水素基及び該複素環基は、−ＣＯ2-及び−Ｓ（Ｏ）2Ｏ-からなる群から選ばれる少なくとも一種を有していてもよい。
Ｘ1は、式（１ａ−ｘ）で表される基を表す。
【化５】
2018168364.tif 000006
［式（１ａ−ｘ）中、Ｒ21〜Ｒ22は、互いに独立に、置換基を有していてもよい炭素数１〜４０の炭化水素基、置換基を有していてもよい複素環基、水素原子、ハロゲン原子、シアノ基又はニトロ基を表し、該炭化水素基に含まれる−ＣＨ2−及び該複素環基が環を構成しない−ＣＨ2−を含むときの該−ＣＨ2−は、−Ｏ−、−ＣＯ−、−Ｓ（Ｏ）2−又は−ＮＲna−に置き換わっていてもよい。ただし、−ＣＨ2−が置き換わることで−ＣＯＯＨ又は−Ｓ（Ｏ）2ＯＨを形成することはない。該炭化水素基及び該複素環基は、−ＣＯ2-及び−Ｓ（Ｏ）2Ｏ-からなる群から選ばれる少なくとも一種を有していてもよい。
Ｒ21とＲ22とは、互いに結合して置換基を有していてもよい環を形成してもよく、該環が環を構成しない−ＣＨ2−を含むときの該−ＣＨ2−は、−Ｏ−、−ＣＯ−、−Ｓ（Ｏ）2−又は−ＮＲna−に置き換わっていてもよい。ただし、−ＣＨ2−が置き換わることで−ＣＯＯＨ又は−Ｓ（Ｏ）2ＯＨを形成することはない。該環は、−ＣＯ2-及び−Ｓ（Ｏ）2Ｏ-からなる群から選ばれる少なくとも一種を有していてもよい。
＊１は、イソインドリン環との結合手を表す。］
Ｒnaは、前記と同じ意味を表す。
Ｒna1は、置換基を有していてもよい炭素数１〜３５の炭化水素基又は置換基を有していてもよい複素環基を表し、該炭化水素基に含まれる−ＣＨ2−及び該複素環基が環を構成しない−ＣＨ2−を含むときの該−ＣＨ2−は、−Ｏ−、−ＣＯ−、−Ｓ（Ｏ）2−又は−ＮＲna10−に置き換わっていてもよい。ただし、−ＣＨ2−が置き換わることで−ＣＯＯＨ及び−Ｓ（Ｏ）2ＯＨを形成することはない。また該炭化水素基及び該複素環基は、−ＣＯ2-及び−Ｓ（Ｏ）2Ｏ-からなる群から選ばれる少なくとも一種を有していてもよい。Ｒna1が複数個存在する場合、これらは同一でも異なっていてもよい。
Ｒna10は、置換基を有していてもよい炭素数１〜３５の炭化水素基又は置換基を有していてもよい複素環基を表し、Ｒna10が複数個存在する場合、これらは同一でも異なっていてもよい。
ａｘは、式（ＩＩ）で表される化合物が有する−ＣＯ2-及び−Ｓ（Ｏ）2Ｏ-の合計数であり、０〜１０のいずれかの整数を表す。
ＭＸbx+は、ヒドロン又はｂｘ価の金属イオンを表す。ＭＸbx+が複数個存在する場合、これらは同一でも異なっていてもよい。ＭＸbx+がヒドロンのとき、該ヒドロンは前記−ＣＯ2-又は−Ｓ（Ｏ）2Ｏ-と一緒になって−ＣＯ2Ｈ及びＳ（Ｏ）2ＯＨとして存在する。
ｂｘは、１〜６のいずれかの整数を表す。
ａｘが０のときｍｘは０であり；ａｘが０以外のとき、ｍｘは、ＭＸb+の個数を表す。
ａｘが０のときｎｘは０であり；ａｘが０以外のとき、ｎｘは、ｎｘ＝ｂｘ×ｍｘ／ａｘの関係を満たす数である。］
［４］式（１ａ−ｘ）で表される基が、式（２ａ−ｘ）で表される基である［３］に記載の着色硬化性樹脂組成物。
【化６】
2018168364.tif 000007
［式（２ａ−ｘ）中、Ｒ23〜Ｒ24は、互いに独立に、置換基を有していてもよい炭素数１〜４０の炭化水素基、置換基を有していてもよい複素環基又は水素原子を表し、該炭化水素基に含まれる−ＣＨ2−及び該複素環基が環を構成しない−ＣＨ2−を含むときの該−ＣＨ2−は、−Ｏ−、−ＣＯ−、−Ｓ（Ｏ）2−又は−ＮＲna−に置き換わっていてもよい。ただし、−ＣＨ2−が置き換わることで−ＣＯＯＨ及び−Ｓ（Ｏ）2ＯＨを形成することはない。また該炭化水素基及び該複素環基は、−ＣＯ2-及び−Ｓ（Ｏ）2Ｏ-からなる群から選ばれる少なくとも一種を有していてもよい。
Ｒnaは、前記と同じ意味を表す。
＊２は、イソインドリン環との結合手を表す。］
［５］さらに溶剤を含む［１］〜［４］のいずれかに記載の着色硬化性樹脂組成物。
［６］［１］〜［５］のいずれかに記載の着色硬化性樹脂組成物から形成されるカラーフィルタ。
［７］［６］記載のカラーフィルタを含む表示装置。
【発明の効果】
【０００７】
本発明の着色硬化性樹脂組成物によれば、コントラストの高いカラーフィルタを形成することができる。
【発明を実施するための形態】
【０００８】
本発明の着色硬化性樹脂組成物は、着色剤、樹脂、重合性化合物及び重合開始剤を含む。
本発明の着色硬化性樹脂組成物は、さらに溶剤を含むことが好ましい。
本発明の着色硬化性樹脂組成物は、レベリング剤を含んでもよい。
本明細書において、各成分として例示する化合物は、特に断りのない限り、単独で又は複数種を組合せて使用することができる。
【０００９】
＜着色剤（Ａ）＞
前記着色剤は、式（Ｉ）で表される化合物及び赤色顔料を含む。
【００１０】
【化７】
2018168364.tif 000008
【００１１】
［式（Ｉ）中、
ａは、式（Ｉ）で表される化合物が有する−ＣＯ2-及び−Ｓ（Ｏ）2Ｏ-の合計数を表し、
ａ）ａが１〜１０のいずれかの整数である場合、
ＸはＣＲ8Ｒ9を表し、
Ｒ1は、置換基を有していてもよい炭素数１〜４０の炭化水素基、置換基を有していてもよい複素環基又は水素原子を表し、該炭化水素基に含まれる−ＣＨ2−及び該複素環基が環を構成しない−ＣＨ2−を含むときの該−ＣＨ2−は、−Ｏ−、−ＣＯ−、−Ｓ（Ｏ）2−又は−ＮＲna−に置き換わっていてもよい。ただし、−ＣＨ2−が置き換わることで−ＣＯＯＨ又は−Ｓ（Ｏ）2ＯＨを形成することはない。また該炭化水素基及び該複素環基は、−ＣＯ2-及び−Ｓ（Ｏ）2Ｏ-からなる群から選ばれる少なくとも一種を有していてもよい。
Ｒ2〜Ｒ9は、互いに独立に、置換基を有していてもよい炭素数１〜４０の炭化水素基、置換基を有していてもよい複素環基、水素原子、ハロゲン原子、シアノ基、ニトロ基、−ＣＯ2-又は−Ｓ（Ｏ）2Ｏ-を表し、該炭化水素基に含まれる−ＣＨ2−及び該複素環基が環を構成しない−ＣＨ2−を含むときの該−ＣＨ2−は、−Ｏ−、−ＣＯ−、−Ｓ（Ｏ）2−又は−ＮＲna−に置き換わっていてもよい。ただし、−ＣＨ2−が置き換わることで−ＣＯＯＨ又は−Ｓ（Ｏ）2ＯＨを形成することはない。また該炭化水素基及び該複素環基は、−ＣＯ2-及び−Ｓ（Ｏ）2Ｏ-からなる群から選ばれる少なくとも一種を有していてもよい。
Ｒ2とＲ3、Ｒ3とＲ4、Ｒ4とＲ5、Ｒ6とＲ7、及び、Ｒ8とＲ9の少なくとも１組は、各々が結合する炭素原子と一緒になって置換基を有していてもよい環を形成してもよく、該環が環を構成しない−ＣＨ2−を含むときの該−ＣＨ2−は、−Ｏ−、−ＣＯ−、−Ｓ（Ｏ）2−又は−ＮＲna−に置き換わっていてもよい。ただし、−ＣＨ2−が置き換わることで−ＣＯＯＨ又は−Ｓ（Ｏ）2ＯＨを形成することはない。また、該環は、−ＣＯ2-及び−Ｓ（Ｏ）2Ｏ-からなる群から選ばれる少なくとも一種を有していてもよい。
Ｒnaは、置換基を有していてもよい炭素数１〜４０の炭化水素基、置換基を有していてもよい複素環基又は水素原子を表し、該炭化水素基及び該複素環基は、−ＣＯ2-及び−Ｓ（Ｏ）2Ｏ-からなる群から選ばれる少なくとも一種を有していてもよい。Ｒnaが複数個存在する場合、これらは同一でも異なっていてもよい。
Ｍb+は、ヒドロン又はb価の金属イオンを表す。Ｍb+が複数個存在する場合、これらは同一でも異なっていてもよい。Ｍb+がヒドロンのとき、該ヒドロンは前記−ＣＯ2-又は−Ｓ（Ｏ）2Ｏ-と一緒になって−ＣＯ2Ｈ及びＳ（Ｏ）2ＯＨとして存在する。
ｂは、１〜６のいずれかの整数を表す。
ｍは、Ｍb+の個数を表す。
ｎは、ｎ＝ｂ×ｍ／ａの関係を満たす数である。
ｂ）ａが０である場合、
ｎは１を表し、かつｍは０を表す。
Ｒ1は、置換基を有していてもよい炭素数１〜４０の炭化水素基、置換基を有していてもよい複素環基又は水素原子を表し、該炭化水素基に含まれる−ＣＨ2−及び該複素環基が環を構成しない−ＣＨ2−を含むときの該−ＣＨ2−は、−Ｏ−、−ＣＯ−、−Ｓ（Ｏ）2−又は−ＮＲnb−に置き換わっていてもよい。ただし、−ＣＨ2−が置き換わることで−ＣＯＯＨ又は−Ｓ（Ｏ）2ＯＨを形成することはない。
Ｒ2〜Ｒ5は、互いに独立に、置換基を有していてもよい炭素数１〜４０の炭化水素基、置換基を有していてもよい複素環基、水素原子、ハロゲン原子、シアノ基又はニトロ基を表し、該炭化水素基に含まれる−ＣＨ2−は、−Ｏ−、−ＣＯ−、−Ｓ（Ｏ）2−又は−ＮＲnb−に置き換わっていてもよい。ただし、−ＣＨ2−が置き換わることで−ＣＯＯＨ又は−Ｓ（Ｏ）2ＯＨを形成することはない。
Ｒ2とＲ3、Ｒ3とＲ4、及び、Ｒ4とＲ5の少なくとも一組は、各々が結合する炭素原子と一緒になって置換基を有していてもよい環を形成してもよく、該環が環を構成しない−ＣＨ2−を含むときの該−ＣＨ2−は、−Ｏ−、−ＣＯ−、−Ｓ（Ｏ）2−又は−ＮＲnb−に置き換わっていてもよい。ただし、−ＣＨ2−が置き換わることで−ＣＯＯＨ又は−Ｓ（Ｏ）2ＯＨを形成することはない。
Ｒ6は、−ＣＯ−ＯＲnb1、−ＣＯ−ＮＨ2、−ＣＯ−ＮＨ（Ｒnb1）、−ＣＯ−Ｎ（Ｒnb1）2、−ＣＯ−Ｈ、−ＣＯ−Ｒnb1又は−Ｓ（Ｏ）2−Ｒnb1を表す。
ただし、Ｒ6が−ＣＯ−ＮＨ（Ｒnb1）を表す場合、Ｒ2〜Ｒ5は、（ｉｂ）及び（ｉｉｂ）の少なくとも一方を充足する。
（ｉｂ）Ｒ2〜Ｒ5の少なくとも一つが、置換基を有していてもよい炭素数１〜４０の炭化水素基、置換基を有していてもよい複素環基、ハロゲン原子、シアノ基又はニトロ基を表し、該炭化水素基に含まれる−ＣＨ2−及び該複素環基が環を構成しない−ＣＨ2−を含むときの該−ＣＨ2−は、−Ｏ−、−ＣＯ−、−Ｓ（Ｏ）2−又は−ＮＲnb−に置き換わっていてもよい。ただし、−ＣＨ2−が置き換わることで−ＣＯＯＨ又は−Ｓ（Ｏ）2ＯＨを形成することはない。
（ｉｉｂ）Ｒ2とＲ3、Ｒ3とＲ4、及び、Ｒ4とＲ5からなる群から選ばれる少なくとも一組は、各々が結合する炭素原子と一緒になって結合して置換基を有していてもよい環を形成しており、該環が環を構成しない−ＣＨ2−を含むときの該−ＣＨ2−は、−Ｏ−、−ＣＯ−、−Ｓ（Ｏ）2−又は−ＮＲnb−に置き換わっていてもよい。ただし、−ＣＨ2−が置き換わることで−ＣＯＯＨ又は−Ｓ（Ｏ）2ＯＨを形成することはない。Ｒ2〜Ｒ5のうち環を形成しないものは、互いに独立に、置換基を有していてもよい炭素数１〜４０の炭化水素基、置換基を有していてもよい複素環基、水素原子、ハロゲン原子、シアノ基又はニトロ基を表し、該炭化水素基に含まれる−ＣＨ2−及び該複素環基が環を構成しない−ＣＨ2−を含むときの該−ＣＨ2−は、−Ｏ−、−ＣＯ−、−Ｓ（Ｏ）2−又は−ＮＲnb−に置き換わっていてもよい。ただし、−ＣＨ2−が置き換わることで−ＣＯＯＨ又は−Ｓ（Ｏ）2ＯＨを形成することはない。
Ｒ7は、置換基を有していてもよい炭素数１〜４０の炭化水素基、置換基を有していてもよい複素環基、水素原子、ハロゲン原子、シアノ基又はニトロ基を表し、該炭化水素基に含まれる−ＣＨ2−及び該複素環基が環を構成しない−ＣＨ2−を含むときの該−ＣＨ2−は、−Ｏ−、−ＣＯ−、−Ｓ（Ｏ）2−又は−ＮＲnb−に置き換わっていてもよい。ただし、−ＣＨ2−が置き換わることで−ＣＯＯＨ又は−Ｓ（Ｏ）2ＯＨを形成することはない。またＲ7は、Ｒ6及びＲ7が結合する炭素原子と一緒になって環を形成していてもよい。
Ｘは、式（１ａ）で表される基を表す。
【化８】
2018168364.tif 000009
［式（１ａ）中、Ｒ17b〜Ｒ18bは、互いに独立に、置換基を有していてもよい炭素数１〜４０の炭化水素基、置換基を有していてもよい複素環基、水素原子、ハロゲン原子、シアノ基又はニトロ基を表し、該炭化水素基に含まれる−ＣＨ2−及び該複素環基が環を構成しない−ＣＨ2−を含むときの該−ＣＨ2−は、−Ｏ−、−ＣＯ−、−Ｓ（Ｏ）2−又は−ＮＲnb−に置き換わっていてもよい。ただし、−ＣＨ2−が置き換わることで−ＣＯＯＨ又は−Ｓ（Ｏ）2ＯＨを形成することはない。
Ｒ17bとＲ18bは、各々が結合する炭素原子と一緒になって置換基を有していてもよい環を形成してもよく、該環が環を構成しない−ＣＨ2−を含むときの該−ＣＨ2−は、−Ｏ−、−ＣＯ−、−Ｓ（Ｏ）2−又は−ＮＲnb−に置き換わっていてもよい。ただし、−ＣＨ2−が置き換わることで−ＣＯＯＨ又は−Ｓ（Ｏ）2ＯＨを形成することはない。
＊１は、イソインドリン環との結合手を表す。］
Ｒnbは、置換基を有していてもよい炭素数１〜４０の炭化水素基、置換基を有していてもよい複素環基又は水素原子を表す。Ｒnbが複数個存在する場合、これらは同一でも異なっていてもよい。
Ｒnb1は、置換基を有していてもよい炭素数１〜３５の炭化水素基又は置換基を有していてもよい複素環基を表し、該炭化水素基に含まれる−ＣＨ2−及び該複素環基が環を構成しない−ＣＨ2−を含むときの該−ＣＨ2−は、−Ｏ−、−ＣＯ−、−Ｓ（Ｏ）2−又は−ＮＲnb10−に置き換わっていてもよい。ただし、−ＣＨ2−が置き換わることで−ＣＯＯＨ又は−Ｓ（Ｏ）2ＯＨを形成することはない。Ｒnb1が複数個存在する場合、これらは同一でも異なっていてもよい。
Ｒnb10は、置換基を有していてもよい炭素数１〜３５の炭化水素基、置換基を有していてもよい複素環基又は水素原子を表す。Ｒnb10が複数個存在する場合、これらは同一でも異なっていてもよい。］
【００１２】
式（Ｉ）で表される化合物は、ａ（すなわち式（Ｉ）で表される化合物が有する−ＣＯ2-及び−Ｓ（Ｏ）2Ｏ-の合計数）が１〜１０のいずれかの整数である態様１に記載の式（ＩＡ）で表される化合物と、ａが０である態様２に記載の式（ＩＢ）で表される化合物とを包含する。
【００１３】
態様１：式（ＩＡ）で表される化合物。
【００１４】
【化９】
2018168364.tif 000010
【００１５】
［式（ＩＡ）中、
Ｒ1aは、置換基を有していてもよい炭素数１〜４０の炭化水素基、置換基を有していてもよい複素環基又は水素原子を表し、該炭化水素基に含まれる−ＣＨ2−及び該複素環基が環を構成しない−ＣＨ2−を含むときの該−ＣＨ2−は、−Ｏ−、−ＣＯ−、−Ｓ（Ｏ）2−又は−ＮＲna−に置き換わっていてもよい。ただし、−ＣＨ2−が置き換わることで−ＣＯＯＨ又は−Ｓ（Ｏ）2ＯＨを形成することはない。また該炭化水素基及び該複素環基は、−ＣＯ2-及び−Ｓ（Ｏ）2Ｏ-からなる群から選ばれる少なくとも一種を有していてもよい。
Ｒ2a〜Ｒ9aは、互いに独立に、置換基を有していてもよい炭素数１〜４０の炭化水素基、置換基を有していてもよい複素環基、水素原子、ハロゲン原子、シアノ基、ニトロ基、−ＣＯ2-又は−Ｓ（Ｏ）2Ｏ-を表し、該炭化水素基に含まれる−ＣＨ2−及び該複素環基が環を構成しない−ＣＨ2−を含むときの該−ＣＨ2−は、−Ｏ−、−ＣＯ−、−Ｓ（Ｏ）2−又は−ＮＲna−に置き換わっていてもよい。ただし、−ＣＨ2−が置き換わることで−ＣＯＯＨ又は−Ｓ（Ｏ）2ＯＨを形成することはない。また該炭化水素基及び該複素環基は、−ＣＯ2-及び−Ｓ（Ｏ）2Ｏ-からなる群から選ばれる少なくとも一種を有していてもよい。Ｒ2aとＲ3a、Ｒ3aとＲ4a、Ｒ4aとＲ5a、Ｒ6aとＲ7a、及び、Ｒ8aとＲ9aの少なくとも１組は、各々が結合する炭素原子と一緒になって置換基を有していてもよい環を形成してもよく、該環が環を構成しない−ＣＨ2−を含むときの該−ＣＨ2−は、−Ｏ−、−ＣＯ−、−Ｓ（Ｏ）2−又は−ＮＲna−に置き換わっていてもよい。ただし、−ＣＨ2−が置き換わることで−ＣＯＯＨ又は−Ｓ（Ｏ）2ＯＨを形成することはない。また、該環は、−ＣＯ2-及び−Ｓ（Ｏ）2Ｏ-からなる群から選ばれる少なくとも一種を有していてもよい。
Ｒnaは、置換基を有していてもよい炭素数１〜４０の炭化水素基、置換基を有していてもよい複素環基又は水素原子を表し、該炭化水素基及び該複素環基は、−ＣＯ2-及び−Ｓ（Ｏ）2Ｏ-からなる群から選ばれる少なくとも一種を有していてもよい。Ｒnaが複数個存在する場合、これらは同一でも異なっていてもよい。
Ｍb+は、ヒドロン又はｂ価の金属イオンを表す。Ｍb+が複数個存在する場合、これらは同一でも異なっていてもよい。
ｂは、１〜６のいずれかの整数を表す。
ａａは、１〜１０のいずれかの整数を表す。
ｍａは、Ｍb+の個数を表す。
ｎａは、ｎａ＝ｂ×ｍａ／ａａの関係を満たす数である。］
【００１６】
態様２：式（ＩＢ）で表される化合物。
【００１７】
【化１０】
2018168364.tif 000011
【００１８】
［式（ＩＢ）中、
Ｒ1bは、置換基を有していてもよい炭素数１〜４０の炭化水素基、置換基を有していてもよい複素環基又は水素原子を表し、該炭化水素基に含まれる−ＣＨ2−及び該複素環基が環を構成しない−ＣＨ2−を含むときの該−ＣＨ2−は、−Ｏ−、−ＣＯ−、−Ｓ（Ｏ）2−又は−ＮＲnb−に置き換わっていてもよい。ただし、−ＣＨ2−が置き換わることで−ＣＯＯＨ又は−Ｓ（Ｏ）2ＯＨを形成することはない。
Ｒ2b〜Ｒ5bは、互いに独立に、置換基を有していてもよい炭素数１〜４０の炭化水素基、置換基を有していてもよい複素環基、水素原子、ハロゲン原子、シアノ基又はニトロ基を表し、該炭化水素基に含まれる−ＣＨ2−は、−Ｏ−、−ＣＯ−、−Ｓ（Ｏ）2−又は−ＮＲnb−に置き換わっていてもよい。ただし、−ＣＨ2−が置き換わることで−ＣＯＯＨ又は−Ｓ（Ｏ）2ＯＨを形成することはない。Ｒ2bとＲ3b、Ｒ3bとＲ4b、及び、Ｒ4bとＲ5bの少なくとも一組は、各々が結合する炭素原子と一緒になって置換基を有していてもよい環を形成してもよく、該環が環を構成しない−ＣＨ2−を含むときの該−ＣＨ2−は、−Ｏ−、−ＣＯ−、−Ｓ（Ｏ）2−又は−ＮＲnb−に置き換わっていてもよい。ただし、−ＣＨ2−が置き換わることで−ＣＯＯＨ又は−Ｓ（Ｏ）2ＯＨを形成することはない。
Ｒ6bは、−ＣＯ−ＯＲnb1、−ＣＯ−ＮＨ2、−ＣＯ−ＮＨ（Ｒnb1）、−ＣＯ−Ｎ（Ｒnb1）2、−ＣＯ−Ｒnb1又は−Ｓ（Ｏ）2−Ｒnb1を表す。
ただし、Ｒ6bが−ＣＯ−ＮＨ（Ｒnb1）を表す場合、Ｒ2b〜Ｒ5bは、（ｉｂ）及び（ｉｉｂ）の少なくとも一方を充足する。
（ｉｂ）Ｒ2b〜Ｒ5bの少なくとも一つが置換基を有していてもよい炭素数１〜４０の炭化水素基、置換基を有していてもよい複素環基、ハロゲン原子、シアノ基又はニトロ基を表し、該炭化水素基に含まれる−ＣＨ2−及び該複素環基が環を構成しない−ＣＨ2−を含むときの該−ＣＨ2−は、−Ｏ−、−ＣＯ−、−Ｓ（Ｏ）2−又は−ＮＲnb−に置き換わっていてもよい。ただし、−ＣＨ2−が置き換わることで−ＣＯＯＨ又は−Ｓ（Ｏ）2ＯＨを形成することはない。
（ｉｉｂ）Ｒ2bとＲ3b、Ｒ3bとＲ4b、及び、Ｒ4bとＲ5bからなる群から選ばれる少なくとも一組は、各々が結合する炭素原子と一緒になって結合して置換基を有していてもよい環を形成しており、該環が環を構成しない−ＣＨ2−を含むときの該−ＣＨ2−は、−Ｏ−、−ＣＯ−、−Ｓ（Ｏ）2−又は−ＮＲnb−に置き換わっていてもよい。ただし、−ＣＨ2−が置き換わることで−ＣＯＯＨ又は−Ｓ（Ｏ）2ＯＨを形成することはない。Ｒ2b〜Ｒ5bのうち環を形成しないものは、互いに独立に、置換基を有していてもよい炭素数１〜４０の炭化水素基、置換基を有していてもよい複素環基、水素原子、ハロゲン原子、シアノ基又はニトロ基を表し、該炭化水素基に含まれる−ＣＨ2−及び該複素環基が環を構成しない−ＣＨ2−を含むときの該−ＣＨ2−は、−Ｏ−、−ＣＯ−、−Ｓ（Ｏ）2−又は−ＮＲnb−に置き換わっていてもよい。ただし、−ＣＨ2−が置き換わることで−ＣＯＯＨ又は−Ｓ（Ｏ）2ＯＨを形成することはない。
Ｒ7bは、置換基を有していてもよい炭素数１〜４０の炭化水素基、置換基を有していてもよい複素環基、水素原子、ハロゲン原子、シアノ基又はニトロ基を表し、該炭化水素基に含まれる−ＣＨ2−及び該複素環基が環を構成しない−ＣＨ2−を含むときの該−ＣＨ2−は、−Ｏ−、−ＣＯ−、−Ｓ（Ｏ）2−又は−ＮＲnb−に置き換わっていてもよい。ただし、−ＣＨ2−が置き換わることで−ＣＯＯＨ又は−Ｓ（Ｏ）2ＯＨを形成することはない。またＲ7bは、Ｒ6b及びＲ7bが結合する炭素原子と一緒になって環を形成していてもよい。
Ｘbは、式（１ａ）で表される基を表す。
【００１９】
【化１１】
2018168364.tif 000012
【００２０】
［式（１ａ）中、Ｒ17b〜Ｒ18bは、互いに独立に、置換基を有していてもよい炭素数１〜４０の炭化水素基、以外の置換基を有していてもよい複素環基、水素原子、ハロゲン原子、シアノ基又はニトロ基を表し、該炭化水素基に含まれる−ＣＨ2−及び該複素環基が環を構成しない−ＣＨ2−を含むときの該−ＣＨ2−は、−Ｏ−、−ＣＯ−、−Ｓ（Ｏ）2−又は−ＮＲnb−に置き換わっていてもよい。ただし、−ＣＨ2−が置き換わることで−ＣＯＯＨ又は−Ｓ（Ｏ）2ＯＨを形成することはない。
Ｒ17bとＲ18bは、各々が結合する炭素原子と一緒になって置換基を有していてもよい環を形成してもよく、該環が環を構成しない−ＣＨ2−を含むときの該−ＣＨ2−は、−Ｏ−、−ＣＯ−、−Ｓ（Ｏ）2−又は−ＮＲnb−に置き換わっていてもよい。ただし、−ＣＨ2−が置き換わることで−ＣＯＯＨ又は−Ｓ（Ｏ）2ＯＨを形成することはない。
＊１は、イソインドリン環との結合手を表す。］
Ｒnbは、置換基を有していてもよい炭素数１〜４０の炭化水素基、置換基を有していてもよい複素環基又は水素原子を表す。Ｒnbが複数個存在する場合、これらは同一でも異なっていてもよい。
Ｒnb1は、置換基を有していてもよい炭素数１〜３５の炭化水素基又は置換基を有していてもよい複素環基を表し、該炭化水素基に含まれる−ＣＨ2−及び該複素環基が環を構成しない−ＣＨ2−を含むときの該−ＣＨ2−は、−Ｏ−、−ＣＯ−、−Ｓ（Ｏ）2−又は−ＮＲnb10−に置き換わっていてもよい。ただし、−ＣＨ2−が置き換わることで−ＣＯＯＨ又は−Ｓ（Ｏ）2ＯＨを形成することはない。Ｒnb1が複数個存在する場合、これらは同一でも異なっていてもよい。
Ｒnb10は、置換基を有していてもよい炭素数１〜３５の炭化水素基、置換基を有していてもよい複素環基又は水素原子を表す。Ｒnb10が複数個存在する場合、これらは同一でも異なっていてもよい。］
【００２１】
式（ＩＢ）で表される化合物に含まれる−ＣＯ2Ｈ及び−Ｓ（Ｏ）2ＯＨの合計数は０である。以下、−ＣＯ2-及び−Ｓ（Ｏ）2Ｏ-を「ヒドロン結合性基」という場合がある。
【００２２】
態様２において、式（１ａ）で表される基には、式（２ａ）で表される基が含まれる。
【００２３】
【化１２】
2018168364.tif 000013
【００２４】
［式（２ａ）中、Ｒ19b〜Ｒ20bは、互いに独立に、置換基を有していてもよい炭素数１〜４０の炭化水素基、置換基を有していてもよい複素環基又は水素原子を表し、該炭化水素基に含まれる−ＣＨ2−及び該複素環基が環を構成しない−ＣＨ2−を含むときの該−ＣＨ2−は、−Ｏ−、−ＣＯ−、−Ｓ（Ｏ）2−又は−ＮＲnb−に置き換わっていてもよい。ただし、−ＣＨ2−が置き換わることで−ＣＯＯＨ又は−Ｓ（Ｏ）2ＯＨを形成することはない。
Ｒnbは、前記と同じ意味を表す。
＊２は、イソインドリン環との結合手を表す。］
【００２５】
なお炭化水素基に含まれる−ＣＨ2−が−Ｏ−、−ＣＯ−、−Ｓ（Ｏ）2−、−ＮＲna−又は−ＮＲnb−等に置き換わって形成される基の炭素数は、−Ｏ−、−ＣＯ−、−Ｓ（Ｏ）2−、−ＮＲna−又は−ＮＲnb−等で置換される前の炭素数として計数する。
本明細書において「置換基」は、−ＣＯＯＨ及び−Ｓ（Ｏ）2ＯＨを含まない。また「置換基」は、−ＣＨ2−が、−Ｏ−、−ＣＯ−、−Ｓ（Ｏ）2−、−ＮＲna−又は−ＮＲnb−に置き換わることで形成される基を含まない。−ＣＨ2−が、−Ｏ−、−ＣＯ−又は−Ｓ（Ｏ）2−、−ＮＲna−に置き換わることで形成される基を、以下、「基（Ｚ１）」という場合がある。−ＣＨ2−が、−Ｏ−、−ＣＯ−、−Ｓ（Ｏ）2−又は−ＮＲnb−に置き換わることで形成される基を、以下、「基（Ｚ２）」という場合がある。
【００２６】
式（Ｉ）で表される化合物は、式（ＩＩ）で表される化合物であることが好ましい。
【００２７】
【化１３】
2018168364.tif 000014
【００２８】
［式（ＩＩ）中、
Ｒ11は、置換基を有していてもよい炭素数１〜４０の炭化水素基、置換基を有していてもよい複素環基又は水素原子を表し、該炭化水素基に含まれる−ＣＨ2−及び該複素環基が環を構成しない−ＣＨ2−を含むときの該−ＣＨ2−は、−Ｏ−、−ＣＯ−、−Ｓ（Ｏ）2−又は−ＮＲna−に置き換わっていてもよい。ただし、−ＣＨ2−が置き換わることで−ＣＯＯＨ又は−Ｓ（Ｏ）2ＯＨを形成することはない。また該炭化水素基及び該複素環基は、−ＣＯ2-及び−Ｓ（Ｏ）2Ｏ-からなる群から選ばれる少なくとも一種を有していてもよい。
Ｒ12〜Ｒ15は、互いに独立に、置換基を有していてもよい炭素数１〜４０の炭化水素基、置換基を有していてもよい複素環基、水素原子、ハロゲン原子、シアノ基又はニトロ基を表し、該炭化水素基に含まれる−ＣＨ2−及び該複素環基が環を構成しない−ＣＨ2−を含むときの該−ＣＨ2−は、−Ｏ−、−ＣＯ−、−Ｓ（Ｏ）2−又は−ＮＲna−に置き換わっていてもよい。ただし、−ＣＨ2−が置き換わることで−ＣＯＯＨ又は−Ｓ（Ｏ）2ＯＨを形成することはない。該炭化水素基及び該複素環基は、−ＣＯ2-及び−Ｓ（Ｏ）2Ｏ-からなる群から選ばれる少なくとも一種を有していてもよい。
Ｒ12とＲ13、Ｒ13とＲ14、及び、Ｒ14とＲ15は、各々が結合する炭素原子と一緒になって置換基を有していてもよい環を形成してもよく、該環が環を構成しない−ＣＨ2−を含むときの該−ＣＨ2−は、−Ｏ−、−ＣＯ−、−Ｓ（Ｏ）2−、−ＮＲna−に置き換わっていてもよい。ただし、−ＣＨ2−が置き換わることで−ＣＯＯＨ又は−Ｓ（Ｏ）2ＯＨを形成することはない。該環は、−ＣＯ2-及び−Ｓ（Ｏ）2Ｏ-からなる群から選ばれる少なくとも一種を有していてもよい。
Ｒ16は、−ＣＯ−ＯＲna1、−ＣＯ−ＮＨ2、−ＣＯ−ＮＨ（Ｒna1）、−ＣＯ−Ｎ（Ｒna1）2、−ＣＯ−Ｈ、−ＣＯ−Ｒna1又は−Ｓ（Ｏ）2−Ｒna1を表す。
ただし、Ｒ16が−ＣＯ−ＮＨ（Ｒna1）を表す場合、Ｒ12〜Ｒ15は、（ｉｘ）及び（ｉｉｘ）の少なくとも一方を充足する。
（ｉｘ）Ｒ12〜Ｒ15の少なくとも一つが、置換基を有していてもよい炭素数１〜４０の炭化水素基、置換基を有していてもよい複素環基、ハロゲン原子、シアノ基又はニトロ基を表し、該炭化水素基に含まれる−ＣＨ2−及び該複素環基が環を構成しない−ＣＨ2−を含むときの該−ＣＨ2−は、−Ｏ−、−ＣＯ−、−Ｓ（Ｏ）2−又は−ＮＲna−に置き換わっていてもよい。ただし、−ＣＨ2−が置き換わることで−ＣＯＯＨ又は−Ｓ（Ｏ）2ＯＨを形成することはない。また該炭化水素基及び該複素環基は、−ＣＯ2-及び−Ｓ（Ｏ）2Ｏ-からなる群から選ばれる少なくとも一種を有していてもよい。
（ｉｉｘ）Ｒ12とＲ13、Ｒ13とＲ14、及び、Ｒ14とＲ15の少なくとも一組は、各々が結合する炭素原子と一緒になって結合して置換基を有していてもよい環を形成しており、該環が環を構成しない−ＣＨ2−を含むときの該−ＣＨ2−は、−Ｏ−、−ＣＯ−、−Ｓ（Ｏ）2−又は−ＮＲna−に置き換わっていてもよい。ただし、−ＣＨ2−が置き換わることで−ＣＯＯＨ又は−Ｓ（Ｏ）2ＯＨを形成することはない。また該環は、−ＣＯ2-及び−Ｓ（Ｏ）2Ｏ-からなる群から選ばれる少なくとも一種を有していてもよい。Ｒ12〜Ｒ15のうち環を形成しないものは、互いに独立に、置換基を有していてもよい炭素数１〜４０の炭化水素基、置換基を有していてもよい複素環基、水素原子、ハロゲン原子、シアノ基又はニトロ基を表し、該炭化水素基に含まれる−ＣＨ2−及び該複素環基が環を構成しない−ＣＨ2−を含むときの該−ＣＨ2−は、−Ｏ−、−ＣＯ−、−Ｓ（Ｏ）2−又は−ＮＲna−に置き換わっていてもよい。ただし、−ＣＨ2−が置き換わることで−ＣＯＯＨ及び−Ｓ（Ｏ）2ＯＨを形成することはない。また該炭化水素基及び該複素環基は、−ＣＯ2-及び−Ｓ（Ｏ）2Ｏ-からなる群から選ばれる少なくとも一種を有していてもよい。
Ｘ1は、式（１ａ−ｘ）で表される基を表す。
【化１４】
2018168364.tif 000015
［式（１ａ−ｘ）中、Ｒ21〜Ｒ22は、互いに独立に、置換基を有していてもよい炭素数１〜４０の炭化水素基、置換基を有していてもよい複素環基、水素原子、ハロゲン原子、シアノ基又はニトロ基を表し、該炭化水素基に含まれる−ＣＨ2−及び該複素環基が環を構成しない−ＣＨ2−を含むときの該−ＣＨ2−は、−Ｏ−、−ＣＯ−、−Ｓ（Ｏ）2−又は−ＮＲna−に置き換わっていてもよい。ただし、−ＣＨ2−が置き換わることで−ＣＯＯＨ又は−Ｓ（Ｏ）2ＯＨを形成することはない。該炭化水素基及び該複素環基は、−ＣＯ2-及び−Ｓ（Ｏ）2Ｏ-からなる群から選ばれる少なくとも一種を有していてもよい。
Ｒ21とＲ22とは、互いに結合して置換基を有していてもよい環を形成してもよく、該環が環を構成しない−ＣＨ2−を含むときの該−ＣＨ2−は、−Ｏ−、−ＣＯ−、−Ｓ（Ｏ）2−又は−ＮＲna−に置き換わっていてもよい。ただし、−ＣＨ2−が置き換わることで−ＣＯＯＨ又は−Ｓ（Ｏ）2ＯＨを形成することはない。該環は、−ＣＯ2-及び−Ｓ（Ｏ）2Ｏ-からなる群から選ばれる少なくとも一種を有していてもよい。
＊１は、イソインドリン環との結合手を表す。］
Ｒnaは、前記と同じ意味を表す。
Ｒna1は、置換基を有していてもよい炭素数１〜３５の炭化水素基又は置換基を有していてもよい複素環基を表し、該炭化水素基に含まれる−ＣＨ2−及び該複素環基が環を構成しない−ＣＨ2−を含むときの該−ＣＨ2−は、−Ｏ−、−ＣＯ−、−Ｓ（Ｏ）2−又は−ＮＲna10−に置き換わっていてもよい。ただし、−ＣＨ2−が置き換わることで−ＣＯＯＨ及び−Ｓ（Ｏ）2ＯＨを形成することはない。また該炭化水素基及び該複素環基は、−ＣＯ2-及び−Ｓ（Ｏ）2Ｏ-からなる群から選ばれる少なくとも一種を有していてもよい。Ｒna1が複数個存在する場合、これらは同一でも異なっていてもよい。
Ｒna10は、置換基を有していてもよい炭素数１〜３５の炭化水素基又は置換基を有していてもよい複素環基を表し、Ｒna10が複数個存在する場合、これらは同一でも異なっていてもよい。
ａｘは、式（ＩＩ）で表される化合物が有する−ＣＯ2-及び−Ｓ（Ｏ）2Ｏ-の合計数であり、０〜１０のいずれかの整数を表す。
ＭＸbx+は、ヒドロン又はｂｘ価の金属イオンを表す。ＭＸbx+が複数個存在する場合、これらは同一でも異なっていてもよい。ＭＸbx+がヒドロンのとき、該ヒドロンは前記−ＣＯ2-又は−Ｓ（Ｏ）2Ｏ-と一緒になって−ＣＯ2Ｈ及びＳ（Ｏ）2ＯＨとして存在する。
ｂｘは、１〜６のいずれかの整数を表す。
ａｘが０のときｍｘは０であり；ａｘが０以外のとき、ｍｘは、ＭＸb+の個数を表す。
ａｘが０のときｎｘは０であり；ａｘが０以外のとき、ｎｘは、ｎｘ＝ｂｘ×ｍｘ／ａｘの関係を満たす数である。］
【００２９】
式（１ａ−ｘ）で表される基には、式（２ａ−ｘ）で表される基が含まれる。
【００３０】
【化１５】
2018168364.tif 000016
【００３１】
［式（２ａ−ｘ）中、Ｒ23〜Ｒ24は、互いに独立に、置換基を有していてもよい炭素数１〜４０の炭化水素基、置換基を有していてもよい複素環基又は水素原子を表し、該炭化水素基に含まれる−ＣＨ2−及び該複素環基が環を構成しない−ＣＨ2−を含むときの該−ＣＨ2−は、−Ｏ−、−ＣＯ−、−Ｓ（Ｏ）2−又は−ＮＲna−に置き換わっていてもよい。ただし、−ＣＨ2−が置き換わることで−ＣＯＯＨ及び−Ｓ（Ｏ）2ＯＨを形成することはない。また該炭化水素基及び該複素環基は、−ＣＯ2-及び−Ｓ（Ｏ）2Ｏ-からなる群から選ばれる少なくとも一種を有していてもよい。
Ｒnaは、前記と同じ意味を表す。
＊２は、イソインドリン環との結合手を表す。］
【００３２】
式（ＩＩ）で表される化合物は、式（ＩＩＢ）で表される化合物であってもよい。
【００３３】
【化１６】
2018168364.tif 000017
【００３４】
［式（ＩＩＢ）中、
Ｒ11bは、置換基を有していてもよい炭素数１〜４０の炭化水素基、置換基を有していてもよい複素環基又は水素原子を表し、該炭化水素基に含まれる−ＣＨ2−及び該複素環基が環を構成しない−ＣＨ2−を含むときの該−ＣＨ2−は、−Ｏ−、−ＣＯ−、−Ｓ（Ｏ）2−又は−ＮＲnb−に置き換わっていてもよい。ただし、−ＣＨ2−が置き換わることで−ＣＯＯＨ又は−Ｓ（Ｏ）2ＯＨを形成することはない。
Ｒ12b〜Ｒ15bは、互いに独立に、置換基を有していてもよい炭素数１〜４０の炭化水素基、置換基を有していてもよい複素環基、水素原子、ハロゲン原子、シアノ基又はニトロ基を表し、該炭化水素基に含まれる−ＣＨ2−及び該複素環基が環を構成しない−ＣＨ2−を含むときの該−ＣＨ2−は、−Ｏ−、−ＣＯ−、−Ｓ（Ｏ）2−又は−ＮＲnb−に置き換わっていてもよい。ただし、−ＣＨ2−が置き換わることで−ＣＯＯＨ又は−Ｓ（Ｏ）2ＯＨを形成することはない。
Ｒ12bとＲ13b、Ｒ13bとＲ14b、及び、Ｒ14bとＲ15bは、各々が結合する炭素原子と一緒になって置換基を有していてもよい環を形成してもよく、該環が環を構成しない−ＣＨ2−を含むときの該−ＣＨ2−は、−Ｏ−、−ＣＯ−、−Ｓ（Ｏ）2−又は−ＮＲnb−に置き換わっていてもよい。ただし、−ＣＨ2−が置き換わることで−ＣＯＯＨ又は−Ｓ（Ｏ）2ＯＨを形成することはない。
Ｒ16bは、−ＣＯ−ＯＲnb1、−ＣＯ−ＮＨ2、−ＣＯ−ＮＨ（Ｒnb1）、−ＣＯ−Ｎ（Ｒnb1）2、−ＣＯ−Ｈ、−ＣＯ−Ｒnb1又は−Ｓ（Ｏ）2−Ｒnb1を表す。
ただし、Ｒ16bが−ＣＯ−ＮＨ（Ｒnb1）を表す場合、Ｒ12b〜Ｒ15bは、（ｉｘｂ）及び（ｉｉｘｂ）の少なくとも一方を充足する。
（ｉｘｂ）Ｒ12b〜Ｒ15bの少なくとも一つが、置換基を有していてもよい炭素数１〜４０の炭化水素基、置換基を有していてもよい複素環基、ハロゲン原子、シアノ基又はニトロ基を表し、該炭化水素基に含まれる−ＣＨ2−及び該複素環基が環を構成しない−ＣＨ2−を含むときの該−ＣＨ2−は、−Ｏ−、−ＣＯ−、−Ｓ（Ｏ）2−又は−ＮＲnb−に置き換わっていてもよい。ただし、−ＣＨ2−が置き換わることで−ＣＯＯＨ又は−Ｓ（Ｏ）2ＯＨを形成することはない。
（ｉｉｘｂ）Ｒ12bとＲ13b、Ｒ13bとＲ14b、及び、Ｒ14bとＲ15bの少なくとも一組は、各々が結合する炭素原子と一緒になって結合して置換基を有していてもよい環を形成しており、該環が環を構成しない−ＣＨ2−を含むときの該−ＣＨ2−は、−Ｏ−、−ＣＯ−、−Ｓ（Ｏ）2−又は−ＮＲnb−に置き換わっていてもよい。ただし、−ＣＨ2−が置き換わることで−ＣＯＯＨ及び−Ｓ（Ｏ）2ＯＨを形成することはない。Ｒ12b〜Ｒ15bのうち環を形成しないものは、互いに独立に、置換基を有していてもよい炭素数１〜４０の炭化水素基、置換基を有していてもよい複素環基、水素原子、ハロゲン原子、シアノ基又はニトロ基を表し、該炭化水素基に含まれる−ＣＨ2−及び該複素環基が環を構成しない−ＣＨ2−を含むときの該−ＣＨ2−は、−Ｏ−、−ＣＯ−、−Ｓ（Ｏ）2−又は−ＮＲnb−に置き換わっていてもよい。ただし、−ＣＨ2−が置き換わることで−ＣＯＯＨ又は−Ｓ（Ｏ）2ＯＨを形成することはない。
Ｘ1bは、式（１ａ−ｘｂ）で表される基を表す。
【化１７】
2018168364.tif 000018
［式（１ａ−ｘｂ）中、Ｒ21b〜Ｒ22bは、互いに独立に、置換基を有していてもよい炭素数１〜４０の炭化水素基、置換基を有していてもよい複素環基、水素原子、ハロゲン原子、シアノ基又はニトロ基を表し、該炭化水素基に含まれる−ＣＨ2−及び該複素環基が環を構成しない−ＣＨ2−を含むときの該−ＣＨ2−は、−Ｏ−、−ＣＯ−、−Ｓ（Ｏ）2−又は−ＮＲnb−に置き換わっていてもよい。ただし、−ＣＨ2−が置き換わることで−ＣＯＯＨ又は−Ｓ（Ｏ）2ＯＨを形成することはない。
Ｒ21bとＲ22bとは、互いに結合して置換基を有していてもよい環を形成してもよく、該環が環を構成しない−ＣＨ2−を含むときの該−ＣＨ2−は、−Ｏ−、−ＣＯ−、−Ｓ（Ｏ）2−又は−ＮＲnb−に置き換わっていてもよい。ただし、−ＣＨ2−が置き換わることで−ＣＯＯＨ又は−Ｓ（Ｏ）2ＯＨを形成することはない。
＊１は、イソインドリン環との結合手を表す。］
Ｒnb、Ｒnb1は、前記と同じ意味を表す。］
【００３５】
式（ＩＩＢ）で表される化合物が有する−ＣＯ2Ｈ及び−Ｓ（Ｏ）2ＯＨの合計数は０である。
【００３６】
式（１ａ−ｘｂ）で表される基には、式（２ａ−ｘｂ）で表される基が含まれる。
【００３７】
【化１８】
2018168364.tif 000019
【００３８】
［式（２ａ−ｘｂ）中、Ｒ23b〜Ｒ24bは、互いに独立に、置換基を有していてもよい炭素数１〜４０の炭化水素基、置換基を有していてもよい複素環基又は水素原子を表し、該炭化水素基に含まれる−ＣＨ2−及び該複素環基が環を構成しない−ＣＨ2−を含むときの該−ＣＨ2−は、−Ｏ−、−ＣＯ−、−Ｓ（Ｏ）2−又は−ＮＲnb−に置き換わっていてもよい。ただし、−ＣＨ2−が置き換わることで−ＣＯＯＨ又は−Ｓ（Ｏ）2ＯＨを形成することはない。
Ｒnbは、前記と同じ意味を表す。
＊２は、イソインドリン環との結合手を表す。］
【００３９】
Ｒ1〜Ｒ9、Ｒ11〜Ｒ15、Ｒ21〜Ｒ24、Ｒ1a〜Ｒ9a、Ｒ1b〜Ｒ5b、Ｒ7b、Ｒ11b〜Ｒ15b、Ｒ17b〜Ｒ24b、Ｒna及びＲnbで表される炭素数１〜４０の炭化水素基、Ｒna1、Ｒna10、Ｒnb1及びＲnb10で表される炭素数１〜３５の炭化水素基は、脂肪族炭化水素基及び芳香族炭化水素基であってもよく、該脂肪族炭化水素基は、飽和又は不飽和であってもよく、鎖状又は脂環式であってもよい。
【００４０】
Ｒ1〜Ｒ9、Ｒ11〜Ｒ15、Ｒ21〜Ｒ24、Ｒ1a〜Ｒ9a、Ｒ1b〜Ｒ5b、Ｒ7b、Ｒ11b〜Ｒ15b、Ｒ17b〜Ｒ24b、Ｒna、Ｒnb、Ｒna1、Ｒna10、Ｒnb1及びＲnb10で表される飽和又は不飽和鎖状炭化水素基としては、メチル基、エチル基、プロピル基、ブチル基、ペンチル基、ヘキシル基、ヘプチル基、オクチル基、ノニル基、デシル基、ウンデシル基、ドデシル基、ヘプタデシル基、オクタデシル基及びイコシル基等の直鎖状アルキル基等；イソプロピル基、（２−メチル）プロピル基、イソブチル基、ｓｅｃ−ブチル基、ｔｅｒｔ−ブチル基、（２−エチル）ブチル基、イソペンチル基、ネオペンチル基、ｔｅｒｔ−ペンチル基、（１−メチル）ペンチル基、（２−メチル）ペンチル基、（１−エチル）ペンチル基、（３−エチル）ペンチル基、イソヘキシル基、（５−メチル）ヘキシル基、（２−エチル）ヘキシル基、及び（３−エチル）ヘプチル基等の分枝鎖状アルキル基等；ビニル基、１−プロペニル基、２−プロペニル基（アリル基）、イソプロペニル基、（１−メチル）エテニル基、２−ブテニル基、３−ブテニル基、１，３−ブタジエニル基、（１−（２−プロペニル））エテニル基、（１，２−ジメチル）プロペニル基及び２−ペンテニル基等のアルケニル基；等が挙げられる。
Ｒ1〜Ｒ9、Ｒ11〜Ｒ15、Ｒ21〜Ｒ24、Ｒ1a〜Ｒ9a、Ｒ1b〜Ｒ5b、Ｒ7b、Ｒ11b〜Ｒ15b、Ｒ17b〜Ｒ24b、Ｒna、Ｒna10、Ｒnb及びＲnb10で表される飽和又は不飽和鎖状炭化水素基の炭素数は、好ましくは１〜３０であり、より好ましくは１〜２０であり、さらに好ましくは１〜１５であり、さらにより好ましくは１〜１０であり、さらにより一層好ましくは１〜８であり、特に好ましくは１〜５である。Ｒna1、Ｒna10、Ｒnb1及びＲnb10で表される飽和又は不飽和鎖状炭化水素基の炭素数は、好ましくは１〜２８であり、より好ましくは１〜１８であり、さらに好ましくは１〜１３であり、さらにより好ましくは１〜８であり、さらにより一層好ましくは１〜６であり、特に好ましくは１〜３である。
【００４１】
Ｒ1〜Ｒ9、Ｒ11〜Ｒ15、Ｒ21〜Ｒ24、Ｒ1a〜Ｒ9a、Ｒ1b〜Ｒ5b、Ｒ7b、Ｒ11b〜Ｒ15b、Ｒ17b〜Ｒ24b、Ｒna、Ｒnb、Ｒna1、Ｒna10、Ｒnb1及びＲnb10で表される飽和又は不飽和脂環式炭化水素基としては、シクロプロピル基、１−メチルシクロプロピル基、シクロブチル基、シクロペンチル基、シクロヘキシル基、シクロヘプチル基、１−メチルシクロヘキシル基、２−メチルシクロヘキシル基、３−メチルシクロヘキシル基、４−メチルシクロヘキシル基、１，２−ジメチルシクロヘキシル基、１，３−ジメチルシクロヘキシル基、１，４−ジメチルシクロヘキシル基、２，３−ジメチルシクロヘキシル基、２，４−ジメチルシクロヘキシル基、２，５−ジメチルシクロヘキシル基、２，６−ジメチルシクロヘキシル基、３，４−ジメチルシクロヘキシル基、３，５−ジメチルシクロヘキシル基、２，２−ジメチルシクロヘキシル基、３，３−ジメチルシクロヘキシル基、４，４−ジメチルシクロヘキシル基、シクロオクチル基、２，４，６−トリメチルシクロヘキシル基、２，２，６，６−テトラメチルシクロヘキシル基及び３，３，５，５−テトラメチルシクロヘキシル基、４−ペンチルシクロヘキシル基、４−オクチルシクロヘキシル基、４−シクロヘキシルシクロヘキシル基等のシクロアルキル基；シクロヘキセニル基（例えばシクロヘキサ−２−エン、シクロヘキサ−３−エン）、シクロヘプテニル基、シクロオクテニル基等のシクロアルケニル基；ノルボルナン基、アダマンチル基、ビシクロ［２．２．２］オクタン等が挙げられる。Ｒ1〜Ｒ9、Ｒ11〜Ｒ15、Ｒ21〜Ｒ24、Ｒ1a〜Ｒ9a、Ｒ1b〜Ｒ5b、Ｒ7b、Ｒ11b〜Ｒ15b、Ｒ17b〜Ｒ24b、Ｒna、Ｒnb、Ｒna1、Ｒna10、Ｒnb1及びＲnb10で表される脂環式炭化水素基の炭素数は、好ましくは３〜３０であり、より好ましくは３〜２０であり、さらに好ましくは４〜２０であり、さらにより好ましくは４〜１５であり、より一層好ましくは５〜１５であり、特に好ましくは５〜１０であり、中でも、シクロペンチル基、シクロヘキシル基、シクロへプチル基、シクロオクチル基であることがとりわけ好ましい。
【００４２】
Ｒ1〜Ｒ9、Ｒ11〜Ｒ15、Ｒ21〜Ｒ24、Ｒ1a〜Ｒ9a、Ｒ1b〜Ｒ5b、Ｒ7b、Ｒ11b〜Ｒ15b、Ｒ17b〜Ｒ24b、Ｒna、Ｒnb、Ｒna1、Ｒna10、Ｒnb1及びＲnb10で表される飽和又は不飽和炭化水素基は、上記に挙げた鎖状炭化水素基及び脂環式炭化水素基を組合わせた基であってもよく、例えば、シクロプロピルメチル基、シクロプロピルエチル基、シクロブチルメチル基、シクロブチルエチル基、シクロペンチルメチル基、シクロペンチルエチル基、シクロヘキシルメチル基、シクロヘキシルエチル基等の１つ以上の脂環式炭化水素基が結合したアルキル基が挙げられる。その炭素数は、好ましくは４〜３０であり、より好ましくは４〜２０であり、さらに好ましくは４〜１５である。
【００４３】
Ｒ1〜Ｒ9、Ｒ11〜Ｒ15、Ｒ21〜Ｒ24、Ｒ1a〜Ｒ9a、Ｒ1b〜Ｒ5b、Ｒ7b、Ｒ11b〜Ｒ15b、Ｒ17b〜Ｒ24b、Ｒna、Ｒnb、Ｒna1、Ｒna10、Ｒnb1及びＲnb10で表される芳香族炭化水素基としては、フェニル基、ｏ−トリル基、ｍ−トリル基、ｐ−トリル基、２，３−ジメチルフェニル基、２，４−ジメチルフェニル基、２，５−ジメチルフェニル基、２，６−ジメチルフェニル基、３，４−ジメチルフェニル基、３，５−ジメチルフェニル基、ｏ−イソプロピルフェニル基、ｍ−イソプロピルフェニル基、ｐ−イソプロピルフェニル基、ｏ−ｔｅｒｔ−ブチルフェニル基、ｍ−ｔｅｒｔ−ブチルフェニル基、ｐ−ｔｅｒｔ−ブチルフェニル基、メシチル基、２，６−ビス（２−プロピル）フェニル基、２，４，６−トリメチルフェニル基、１−ナフチル基、２−ナフチル基、５，６，７，８−テトラヒドロ−１−ナフチル基、５，６，７，８−テトラヒドロ−２−ナフチル基、フルオレニル基、フェナントリル基及びアントリル基等の芳香族炭化水素基；等が挙げられる。芳香族炭化水素基の炭素数は、好ましくは６〜３０であり、より好ましくは６〜２０であり、さらに好ましくは６〜１５である。
【００４４】
Ｒ1〜Ｒ9、Ｒ11〜Ｒ15、Ｒ21〜Ｒ24、Ｒ1a〜Ｒ9a、Ｒ1b〜Ｒ5b、Ｒ7b、Ｒ11b〜Ｒ15b、Ｒ17b〜Ｒ24b、Ｒna、Ｒnb、Ｒna1、Ｒna10、Ｒnb1及びＲnb10で表される芳香族炭化水素基は、芳香族炭化水素環を有する炭化水素基である限り特に限定されず上記に挙げた鎖状炭化水素基、脂環式炭化水素基、及び芳香族炭化水素基の少なくとも一つを、上記に挙げた芳香族炭化水素基と組み合わせた基であってもよく、ベンジル基、２−メチルベンジル基、３−メチルベンジル基、４−メチルベンジル基、フェニルエチル基、フェニルプロピル基、１−メチル−１−フェニルエチル基等のアラルキル基；フェニルエテニル基（フェニルビニル基）等のアリールアルケニル基；フェニルエチニル基等のアリールアルキニル基；ビフェニリル基、ターフェニリル基等の１つ以上のフェニル基が結合したフェニル基；シクロヘキシルメチルフェニル基、ベンジルフェニル基、（ジメチル（フェニル）メチル）フェニル基；等が挙げられ、その炭素数は、好ましくは７〜３０であり、より好ましくは７〜２０であり、さらに好ましくは７〜１５である。
【００４５】
Ｒ1〜Ｒ9、Ｒ11〜Ｒ15、Ｒ21〜Ｒ24、Ｒ1a〜Ｒ9a、Ｒ1b〜Ｒ5b、Ｒ7b、Ｒ11b〜Ｒ15b、Ｒ17b〜Ｒ24b、Ｒna、Ｒnb、Ｒna1、Ｒna10、Ｒnb1及びＲnb10で表される炭化水素基は、１価の置換基、又は２価の置換基を有していてもよい。２価の置換基は、２つの結合手が同じ炭素原子に結合して二重結合を形成するのが好ましい。
該１価の置換基としては、
メチルチオ基、エチルチオ基、プロピルチオ基及びブチルチオ基等の炭素数１〜１０のアルキルスルファニル基；
フッ素原子、塩素原子、臭素原子及びヨウ素原子等のハロゲン原子；
ニトロ基；
シアノ基；
トリフルオロメチル基、パーフルオロエチル基、パーフルオロプロピル基、パーフルオロイソプロピル基、パーフルオロブチル基、パーフルオロペンチル基、パーフルオロヘキシル基、パーフルオロヘプチル基、パーフルオロオクチル基、パーフルオロノニル基、パーフルオロデシル基、パーフルオロシクロヘキシル基、パーフルオロフェニル基等の水素原子の全てをフッ素原子が置換した炭素数１〜２０、好ましくは炭素数１〜１０の炭化水素基；
＊−ＣＯ−ＳＨ；
＊−ＣＯ−Ｓ−ＣＨ3、＊−ＣＯ−Ｓ−ＣＨ2ＣＨ3、＊−ＣＯ−Ｓ−ＣＨ2−ＣＨ2−ＣＨ3、＊−ＣＯ−Ｓ−ＣＨ2−ＣＨ2−ＣＨ2−ＣＨ3等のアルキル基（該アルキル基の炭素数は１〜１０）と結合した硫黄原子と結合したカルボニル基；
＊−ＣＯ−Ｓ−Ｃ6Ｈ5等のアリール基（該アリール基の炭素数は６〜２０）と結合した硫黄原子と結合したカルボニル基；
＊−ＯＰ（Ｏ）（ＯＲnb2）2；
＊−Ｓｉ（Ｒnb2）（Ｒnb3）（Ｒnb4）；等が挙げられる。
前記式中、Ｒnb2、Ｒnb3、Ｒnb4は、同一であってもよく異なっていてもよく、それぞれ置換基を有していてもよい炭素数１〜３５の炭化水素基、又は置換基を有していてもよい複素環基を表し、該炭化水素基に含まれる−ＣＨ2−及び該複素環基が環を構成しない−ＣＨ2−を含むときの該−ＣＨ2−は、−Ｏ−、−ＣＯ−、−Ｓ（Ｏ）2−、−Ｎnb10−に置き換わっていてもよい。ただし、−ＣＨ2−が置き換わることで−ＣＯＯＨ及び−Ｓ（Ｏ）2ＯＨを形成することはない。Ｒnb10は、前記と同じである。Ｒnb2、Ｒnb3、Ｒnb4の具体例及び好ましい範囲は、炭素数が３６以上となる例を含まない以外は、Ｒ1と同じである。
【００４６】
２価の置換基としては、チオキソ基、イミノ基、炭素数１〜２０（好ましくは炭素数１〜１０）のアルキル基が置換したイミノ基、炭素数６〜２０のアリール基が置換したイミノ基等が挙げられる。アルキル基が置換したイミノ基としては、ＣＨ3−Ｎ＝、ＣＨ3−ＣＨ2−Ｎ＝、ＣＨ3−（ＣＨ2）2−Ｎ＝、ＣＨ3−（ＣＨ2）3−Ｎ＝等が挙げられる。アリール基が置換したイミノ基としては、Ｃ6Ｈ5−Ｎ＝等が挙げられる。
【００４７】
Ｒ1〜Ｒ9、Ｒ11〜Ｒ15、Ｒ21〜Ｒ24、Ｒ1a〜Ｒ9a、Ｒ1b〜Ｒ5b、Ｒ7b、Ｒ11b〜Ｒ15b、Ｒ17b〜Ｒ24b、Ｒna、Ｒnb、Ｒna1、Ｒna10、Ｒnb1及びＲnb10で表される炭化水素基の置換基としては、
ハロゲン原子；ニトロ基；シアノ基；水素原子の全てをフッ素原子が置換した炭素数１〜２０の炭化水素基；チオカルボニル基；＊−ＯＰ（Ｏ）（ＯＲnb2）2；＊−Ｓｉ（Ｒnb2）（Ｒnb3）（Ｒnb4）；等が好ましく、
ハロゲン原子；ニトロ基；シアノ基；水素原子の全てをフッ素原子が置換した炭素数１〜２０の炭化水素基；チオカルボニル基；等がより好ましく、
フッ素原子、塩素原子、臭素原子；ニトロ基；シアノ基；水素原子の全てをフッ素原子が置換した炭素数１〜１０の炭化水素基；チオカルボニル基；等がより好ましい。
【００４８】
式（Ｉ）においてａが１〜１０の整数である場合において、或いは式（ＩＡ）又は式（ＩＩ）で表される化合物において、炭化水素基は、−ＣＨ2−が、−Ｏ−、−ＣＯ−、−Ｓ（Ｏ）2−、−ＮＲna−に置き換わることで形成される基（すなわち基（Ｚ１））を有していてもよい。また式（Ｉ）においてａが０である場合において、或いは式（ＩＢ）又は式（ＩＩＢ）で表される化合物において、炭化水素基は、−ＣＨ2−が、−Ｏ−、−ＣＯ−、−Ｓ（Ｏ）2−、又は−ＮＲnb−に置き換わることで形成される基（すなわち基（Ｚ２））を有していてもよい。
基（Ｚ１）、基（Ｚ２）としては、
メトキシ基、エトキシ基、プロポキシ基、イソプロポキシ基、ブトキシ基、イソブトキシ基、ｓｅｃ−ブトキシ基、ｔｅｒｔ−ブトキシ基、ペンチルオキシ基、ヘキシルオキシ基、（２−エチル）ヘキシルオキシ基、ヘプチルオキシ基、オクチルオキシ基、ノニルオキシ基、フェニルオキシ基、及びｏ−トリルオキシ基等の炭素数が１〜２０、より好ましくは炭素数１〜１０の炭化水素基が片側に結合したオキシ基；
エポキシ基；
ホルミル基；
アセチル基、プロパノイル基、ブタノイル基、ｔｅｒｔ−ブタノイル基、ペンタノイル基、ヘキサノイル基、（２−エチル）ヘキサノイル基、ヘプタノイル基、オクタノイル基、ノナノイル基、ベンゾイル基等の炭素数が２〜２２、好ましくは炭素数が２〜１２のアシル基（好ましくはアルカノイル基）；
メトキシカルボニル基、エトキシカルボニル基、プロポキシカルボニル基、ブトキシカルボニル基、ｔｅｒｔ−ブトキシカルボニル基、ペンチルオキシカルボニル基、ヘキシルオキシカルボニル基、（２−エチル）ヘキシルオキシカルボニル基、ヘプチルオキシカルボニル基及びオクチルオキシカルボニル基、ノニルオキシカルボニル基、フェニルオキシカルボニル基、ｏ−トリルオキシカルボニル基等の炭素数１〜２０、好ましくは炭素数１〜１０の炭化水素基が結合したオキシカルボニル基；
アミノ基；
Ｎ−メチルアミノ基、Ｎ，Ｎ−ジメチルアミノ基、Ｎ−エチルアミノ基、Ｎ，Ｎ−ジエチルアミノ基、Ｎ−プロピルアミノ基、Ｎ，Ｎ−ジプロピルアミノ基、Ｎ−イソプロピルアミノ基、Ｎ，Ｎ−ジイソプロピルアミノ基、Ｎ−ブチルアミノ基、Ｎ，Ｎ−ジブチルアミノ基、Ｎ−イソブチルアミノ基、Ｎ，Ｎ−ジイソブチルアミノ基、Ｎ−ｓｅｃ−ブチルアミノ基、Ｎ，Ｎ−ジｓｅｃ−ブチルアミノ基、Ｎ−ｔｅｒｔ−ブチルアミノ基、Ｎ，Ｎ−ジｔｅｒｔ−ブチルアミノ基、Ｎ−ペンチルアミノ基、Ｎ，Ｎ−ジペンチルアミノ基、Ｎ−（１−エチルプロピル）アミノ基、Ｎ，Ｎ−ジ（１−エチルプロピル）アミノ基、Ｎ−ヘキシルアミノ基、Ｎ，Ｎ−ジヘキシルアミノ基、Ｎ−（２−エチル）ヘキシルアミノ基、Ｎ，Ｎ−ジ（２−エチル）ヘキシルアミノ基、Ｎ−ヘプチルアミノ基、Ｎ，Ｎ−ジヘプチルアミノ基、Ｎ−オクチルアミノ基、Ｎ，Ｎ−ジオクチルアミノ基、Ｎ−ノニルアミノ基、Ｎ，Ｎ−ジノニルアミノ基、Ｎ−フェニルアミノ基、Ｎ，Ｎ−ジフェニルアミノ基、Ｎ，Ｎ−エチルメチルアミノ基、Ｎ，Ｎ−プロピルメチルアミノ基、Ｎ，Ｎ−イソプロピルメチルアミノ基、Ｎ，Ｎ−ブチルメチルアミノ基、Ｎ，Ｎ−ｔｅｒｔ−ブチルメチルアミノ基及びＮ，Ｎ−フェニルメチルアミノ基等の１つ又は２つの炭素数１〜１０、好ましくは炭素数１〜２０の炭化水素基で置換されたアミノ基；
スルファモイル基；
Ｎ−メチルスルファモイル基、Ｎ，Ｎ−ジメチルスルファモイル基、Ｎ−エチルスルファモイル基、Ｎ，Ｎ−ジエチルスルファモイル基、Ｎ−プロピルスルファモイル基、Ｎ，Ｎ−ジプロピルスルファモイル基、Ｎ−イソプロピルスルファモイル基、Ｎ，Ｎ−ジイソプロピルスルファモイル基、Ｎ−ブチルスルファモイル基、Ｎ，Ｎ−ジブチルスルファモイル基、Ｎ−イソブチルスルファモイル基、Ｎ，Ｎ−ジイソブチルスルファモイル基、Ｎ−ｓｅｃ−ブチルスルファモイル基、Ｎ，Ｎ−ジｓｅｃ−ブチルスルファモイル基、Ｎ−ｔｅｒｔ−ブチルスルファモイル基、Ｎ，Ｎ−ジｔｅｒｔ−ブチルスルファモイル基、Ｎ−ペンチルスルファモイル基、Ｎ，Ｎ−ジペンチルスルファモイル基、Ｎ−（１−エチルプロピル）スルファモイル基、Ｎ，Ｎ−ジ（１−エチルプロピル）スルファモイル基、Ｎ−ヘキシルスルファモイル基、Ｎ，Ｎ−ジヘキシルスルファモイル基、Ｎ−（２−エチル）ヘキシルスルファモイル基、Ｎ，Ｎ−ジ（２−エチル）ヘキシルスルファモイル基、Ｎ−ヘプチルスルファモイル基、Ｎ，Ｎ−ジヘプチルスルファモイル基、Ｎ−オクチルスルファモイル基、Ｎ，Ｎ−ジオクチルスルファモイル基、Ｎ，Ｎ−オクチルメチルスルファモイル基、Ｎ−ノニルスルファモイル基、Ｎ，Ｎ−ジノニルスルファモイル基、Ｎ−フェニルスルファモイル基、Ｎ，Ｎ−ジフェニルスルファモイル基、Ｎ，Ｎ−エチルメチルスルファモイル基、Ｎ，Ｎ−プロピルメチルスルファモイル基、Ｎ，Ｎ−イソプロピルメチルスルファモイル基、Ｎ，Ｎ−ブチルメチルスルファモイル基、Ｎ，Ｎ−ｔｅｒｔ−ブチルメチルスルファモイル基及びＮ，Ｎ−フェニルメチルスルファモイル基等の１つ又は２つの炭素数１〜２０、好ましくは炭素数１〜１０の炭化水素基で置換されたスルファモイル基；
ホルミルアミノ基；
アセチルアミノ基、プロパノイルアミノ基、ブタノイルアミノ基、２，２−ジメチルプロパノイルアミノ基、ペンタノイルアミノ基、ヘキサノイルアミノ基、（２−エチル）ヘキサノイルアミノ基、ヘプタノイルアミノ基、オクタノイルアミノ基、ノナノイルアミノ基、デカノイルアミノ基、ウンデカノイルアミノ基、ドデカノイルアミノ基、ヘンイコサノイルアミノ基、ベンゾイルアミノ基等の炭素数１〜２２、好ましくは炭素数１〜１２のアルカノイルアミノ基；
ヒドロキシ基；
ホルミルオキシ基、アセトキシ基、プロパノイルオキシ基、ブタノイルオキシ基、２，２−ジメチルプロパノイルオキシ基、ペンタノイルオキシ基、ヘキサノイルオキシ基、（２−エチル）ヘキサノイルオキシ基、ヘプタノイルオキシ基、オクタノイルオキシ基、ノナノイルオキシ基及びベンゾイルオキシ基等の炭素数１〜２０、好ましくは炭素数１〜１０のアルカノイルオキシ基；
メチルスルホニル基、エチルスルホニル基、プロピルスルホニル基、ブチルスルホニル基、ペンチルスルホニル基、ヘキシルスルホニル基、（２−エチル）ヘキシルスルホニル基、ヘプチルスルホニル基、オクチルスルホニル基、ノニルスルホニル基、デシルスルホニル基、フェニルスルホニル基及びｐ−トリルスルホニル基等の炭素数１〜２０、好ましくは炭素数１〜１０の炭化水素基が置換したスルホニル基；
カルバモイル基；
Ｎ−メチルカルバモイル基、Ｎ，Ｎ−ジメチルカルバモイル基、Ｎ−エチルカルバモイル基、Ｎ，Ｎ−ジエチルカルバモイル基、Ｎ−プロピルカルバモイル基、Ｎ，Ｎ−ジプロピルカルバモイル基、Ｎ−イソプロピルカルバモイル基、Ｎ，Ｎ−ジイソプロピルカルバモイル基、Ｎ−ブチルカルバモイル基、Ｎ，Ｎ−ジブチルカルバモイル基、Ｎ−イソブチルカルバモイル基、Ｎ，Ｎ−ジイソブチルカルバモイル基、Ｎ−ｓｅｃ−ブチルカルバモイル基、Ｎ，Ｎ−ジｓｅｃ−ブチルカルバモイル基、Ｎ−ｔｅｒｔ−ブチルカルバモイル基、Ｎ，Ｎ−ジｔｅｒｔ−ブチルカルバモイル基、Ｎ−ペンチルカルバモイル基、Ｎ，Ｎ−ジペンチルカルバモイル基、Ｎ−（１−エチルプロピル）カルバモイル基、Ｎ，Ｎ−ジ（１−エチルプロピル）カルバモイル基、Ｎ−ヘキシルカルバモイル基、Ｎ，Ｎ−ジヘキシルカルバモイル基、Ｎ−（２−エチル）ヘキシルカルバモイル基、Ｎ，Ｎ−ジ（２−エチル）ヘキシルカルバモイル基、Ｎ−ヘプチルカルバモイル基、Ｎ，Ｎ−ジヘプチルカルバモイル基、Ｎ−オクチルカルバモイル基、Ｎ，Ｎ−ジオクチルカルバモイル基、Ｎ−ノニルカルバモイル基、Ｎ，Ｎ−ジノニルカルバモイル基、Ｎ−フェニルカルバモイル基、Ｎ，Ｎ−ジフェニルカルバモイル基、Ｎ，Ｎ−エチルメチルカルバモイル基、Ｎ，Ｎ−プロピルメチルカルバモイル基、Ｎ，Ｎ−イソプロピルメチルカルバモイル基、Ｎ，Ｎ−ブチルメチルカルバモイル基、Ｎ，Ｎ−ｔｅｒｔ−ブチルメチルカルバモイル基及びＮ，Ｎ−フェニルメチルカルバモイル基等の１つ又は２つの炭素数１〜２０、好ましくは炭素数１〜１０の炭化水素基で置換されたカルバモイル基；
＊−ＣＯＣＯＲnb2；
＊−ＯＣＯＮ（Ｒnb2）2；
＊−Ｎ（Ｒnb2）ＣＯＯＲnb2；等が挙げられる。
前記式中、Ｒnb2は、同一であってもよく異なっていてもよく、上記と同じ意味を表す。
【００４９】
Ｒ1〜Ｒ9、Ｒ11〜Ｒ15、Ｒ21〜Ｒ24、Ｒ1a〜Ｒ9a、Ｒ1b〜Ｒ5b、Ｒ7b、Ｒ11b〜Ｒ15b、Ｒ17b〜Ｒ24b、Ｒna、Ｒnb、Ｒna1、Ｒna10、Ｒnb1及びＲnb10で表される複素環基は、単環であってもよいし多環であってもよく、好ましくは環の構成要素としてヘテロ原子を含む複素環である。ヘテロ原子としては、窒素原子、酸素原子及び硫黄原子等が挙げられる。
【００５０】
Ｒ1〜Ｒ9、Ｒ11〜Ｒ15、Ｒ21〜Ｒ24、Ｒ1a〜Ｒ9a、Ｒ1b〜Ｒ5b、Ｒ7b、Ｒ11b〜Ｒ15b、Ｒ17b〜Ｒ24b、Ｒna、Ｒnb、Ｒna1、Ｒna10、Ｒnb1及びＲnb10で表される複素環基の炭素数は、好ましくは２〜３０であり、より好ましくは３〜２２であり、さらに好ましくは３〜２０であり、さらにより好ましくは３〜１８であり、より一層好ましくは３〜１５であり、特に好ましくは３〜１４である。
【００５１】
窒素原子のみをヘテロ原子として含む複素環としては、アジリジン、アゼチジン、ピロリジン、ピペリジン、ピペラジン等の単環系飽和複素環；２，５−ジメチルピロール等のピロール、２−メチルピラゾール、３−メチルピラゾール等のピラゾール、イミダゾール、１，２，３−トリアゾール、１，２，４−トリアゾール等の５員環系不飽和複素環；ピリジン、ピリダジン、６−メチルピリミジン等のピリミジン、ピラジン、１，３，５−トリアジン等の６員環系不飽和複素環；インダゾール、インドリン、イソインドリン、インドール、インドリジン、ベンゾイミダゾール、キノリン、イソキノリン、５，６，７，８−テトラヒドロ（３−メチル）キノキサリン、３−メチルキノキサリン等のキノキサリン、キナゾリン、シンノリン、フタラジン、ナフチリジン、プリン、プテリジン、ベンゾピラゾール、ベンゾピペリジン等の縮合二環系複素環；カルバゾール、アクリジン、フェナジン等の縮合三環系複素環；下記式で表される環等が挙げられる。
【００５２】
【化１９】
2018168364.tif 000020
（式中、＊は結合手を表す）
【００５３】
酸素原子のみをヘテロ原子として含む複素環としては、オキシラン、オキセタン、テトラヒドロフラン、テトラヒドロピラン、１，３−ジオキサン、１，４−ジオキサン、１−シクロペンチルジオキソラン等の単環系飽和複素環；１，４−ジオキサスピロ［４．５］デカン、１，４−ジオキサスピロ［４．５］ノナン等の二環系飽和複素環；α−アセトラクトン、β−プロピオラクトン、γ−ブチロラクトン、δ−バレロラクトン等のラクトン系複素環；２，３−ジメチルフラン、２，５−ジメチルフラン等のフラン等の５員環系不飽和複素環；２Ｈ−ピラン、４Ｈ−ピラン等の６員環系不飽和複素環；１−ベンゾフラン、４−メチルベンゾピラン等のベンゾピラン、ベンゾジオキソール、クロマン、イソクロマン等の縮合二環系複素環；キサンテン、ジベンゾフラン等の縮合三環系複素環；等が挙げられる。
【００５４】
硫黄原子のみをヘテロ原子として含む複素環としては、ジチオラン等の５員環系飽和複素環；チアン、１，３−ジチアン、２−メチル１，３−ジチアン等の６員環系飽和複素環；３−メチルチオフェン、２−カルボキシチオフェン等のチオフェン、４Ｈ−チオピラン、ベンゾテトラヒドロチオピラン等のベンゾチオピラン等の５員環系不飽和複素環；ベンゾチオフェン等の縮合二環系複素環等；チアントレン、ジベンゾチオフェン等の縮合三環系複素環；等が挙げられる。
【００５５】
窒素原子及び酸素原子をヘテロ原子として含む複素環としては、モルホリン、２−ピロリドン、２−メチル−２−ピロリドン、２−ピペリドン、２−メチル−２−ピペリドン等の単環系飽和複素環；４−メチルオキサゾール等のオキサゾール、２−メチルイソオキサゾール、３−メチルイソオキサゾール等のイソオキサゾール等の単環系不飽和複素環；ベンゾオキサゾール、ベンゾイソオキサゾール、ベンゾオキサジン、ベンゾジオキサン、ベンゾイミダゾリン等の縮合二環系複素環；フェノキサジン等の縮合三環系複素環；等が挙げられる。
【００５６】
窒素原子及び硫黄原子をヘテロ原子として含む複素環としては、３−メチルチアゾール、２，４−ジメチルチアゾール等のチアゾール等の単環系複素環；ベンゾチアゾール等の縮合二環系複素環；フェノチアジン等の縮合三環系複素環；等が挙げられる。
【００５７】
上記複素環基は、上記に挙げた炭化水素基を組合わせた基であってもよく、例えば、テトラヒドロフリルメチル基、メチルテトラヒドロフリル基等が挙げられる。
なお、上記の複素環の結合位は、各環に含まれる任意の水素原子が脱離した部分である。
【００５８】
Ｒ1〜Ｒ9、Ｒ1a〜Ｒ9a、Ｒ11〜Ｒ15、Ｒ21〜Ｒ24で表される複素環基は、環を構成しない−ＣＨ2−を含むとき、該−ＣＨ2−が、−Ｏ−、−ＣＯ−、−Ｓ（Ｏ）2−又は−ＮＲna−で置換されていてもよい。−ＣＨ2−が置換されている場合、Ｒ1〜Ｒ9、Ｒ1a〜Ｒ9a、Ｒ11〜Ｒ15、Ｒ21〜Ｒ24で表される複素環基は、上記基（Ｚ１）を含む。
Ｒ1〜Ｒ5、Ｒ7、Ｒ1b〜Ｒ5b、Ｒ7b、Ｒ11b〜Ｒ15b、Ｒ17b〜Ｒ24bで表される複素環基は、環を構成しない−ＣＨ2−を含むとき、該−ＣＨ2−が、−Ｏ−、−ＣＯ−、−Ｓ（Ｏ）2−又は−ＮＲnb−で置換されていてもよい。−ＣＨ2−が置換されている場合、Ｒ1〜Ｒ5、Ｒ7、Ｒ1b〜Ｒ5b、Ｒ7b、Ｒ11b〜Ｒ15b、Ｒ17b〜Ｒ24bで表される複素環基は、上記基（Ｚ２）を含む。
【００５９】
また前記複素環が、その構成元素として窒素原子を含んでいる場合、この窒素原子には、上述したＲ1が結合していてもよい。
【００６０】
Ｒ2とＲ3、Ｒ3とＲ4、Ｒ4とＲ5、Ｒ6とＲ7、Ｒ8とＲ9、Ｒ12とＲ13、Ｒ13とＲ14、Ｒ14とＲ15、Ｒ21とＲ22、Ｒ2aとＲ3a、Ｒ3aとＲ4a、Ｒ4aとＲ5a、Ｒ6aとＲ7a、Ｒ8aとＲ9a、Ｒ2bとＲ3b、Ｒ3bとＲ4b、Ｒ4bとＲ5b、Ｒ6bとＲ7b、Ｒ12bとＲ13b、Ｒ13bとＲ14b、Ｒ14bとＲ15b、Ｒ17bとＲ18b、又はＲ21bとＲ22bが結合して環を形成する場合、この環は、炭化水素環であってもよく、複素環であってもよい。炭化水素環としては、脂肪族炭化水素環、芳香族炭化水素環などが挙げられる。
【００６１】
脂肪族炭化水素環には、シクロプロパン環、メチルシクロプロパン環、シクロブタン環、シクロペンタン環、シクロヘキサン環、シクロヘプタン環、メチルシクロヘキサン環、１，１−ジメチルシクロヘキサン環、１，２−ジメチルシクロヘキサン環、１，３−ジメチルシクロヘキサン環、１，４−ジメチルシクロヘキサン環、シクロオクタン環、１，３，５−トリメチルシクロヘキサン環、１，１，３，３−テトラメチルシクロヘキサン環、ペンチルシクロヘキサン環、オクチルシクロヘキサン環、シクロヘキシルシクロヘキサン環等のシクロアルカン環；シクロヘキセン環、シクロヘプテン環、シクロオクテン環等のシクロアルケン環；ノルボルナン、アダマンタン、ビシクロ［２．２．２］オクタン等が挙げられる。脂肪族炭化水素環の炭素数は、例えば、３〜３０であり、好ましくは３〜２０であり、より好ましくは４〜２０であり、さらにより好ましくは４〜１５であり、より一層好ましくは５〜１５であり、特に好ましくは５〜１０である。
【００６２】
芳香族炭化水素環には、ベンゼン、トルエン、ｏ−キシレン、ｍ−キシレン、ｐ−キシレン、イソプロピルベンゼン、ｔｅｒｔ−ブチルベンゼン、メシチレン、１，５−ビス（２−プロピル）ベンゼン、ナフタレン、１，２，３，４−テトラヒドロナフタレン、フルオレン、フェナントレン、アントラセン；等が挙げられる。芳香族炭化水素基の炭素数は、例えば、６〜３０であり、好ましくは６〜２０であり、より好ましくは６〜１５である。
【００６３】
Ｒ2とＲ3、Ｒ3とＲ4、Ｒ4とＲ5、Ｒ6とＲ7、Ｒ8とＲ9、Ｒ12とＲ13、Ｒ13とＲ14、Ｒ14とＲ15、Ｒ21とＲ22、Ｒ2aとＲ3a、Ｒ3aとＲ4a、Ｒ4aとＲ5a、Ｒ6aとＲ7a、Ｒ8aとＲ9a、Ｒ2bとＲ3b、Ｒ3bとＲ4b、Ｒ4bとＲ5b、Ｒ6bとＲ7b、Ｒ12bとＲ13b、Ｒ13bとＲ14b、Ｒ14bとＲ15b、Ｒ17bとＲ18b、又はＲ21bとＲ22bが結合して形成する環は、置換基を有していてもよい。該置換基としては、Ｒ1〜Ｒ9、Ｒ11〜Ｒ15、Ｒ21〜Ｒ24、Ｒ1a〜Ｒ9a、Ｒ1b〜Ｒ5b、Ｒ7b、Ｒ11b〜Ｒ15b、Ｒ17b〜Ｒ24b、Ｒna、Ｒnb、Ｒna1、Ｒna10、Ｒnb1及びＲnb10で表される炭化水素基が有していてもよい置換基と同じものが挙げられる。
【００６４】
Ｒ2とＲ3、Ｒ3とＲ4、Ｒ4とＲ5、Ｒ6とＲ7、Ｒ8とＲ9、Ｒ12とＲ13、Ｒ13とＲ14、Ｒ14とＲ15、Ｒ21とＲ22、Ｒ2aとＲ3a、Ｒ3aとＲ4a、Ｒ4aとＲ5a、Ｒ6aとＲ7a又はＲ8aとＲ9aが結合して形成する環が、環を構成しない−ＣＨ2−を含むとき、該−ＣＨ2−が、−Ｏ−、−ＣＯ−、−Ｓ（Ｏ）2−又は−ＮＲna−で置換されていてもよい。−ＣＨ2−が置換されている場合、Ｒ2とＲ3、Ｒ3とＲ4、Ｒ4とＲ5、Ｒ6とＲ7、Ｒ8とＲ9、Ｒ12とＲ13、Ｒ13とＲ14、Ｒ14とＲ15、Ｒ21とＲ22、Ｒ2aとＲ3a、Ｒ3aとＲ4a、Ｒ4aとＲ5a、Ｒ6aとＲ7a又はＲ8aとＲ9aが結合して形成する環は、上記基（Ｚ１）を含む。
【００６５】
Ｒ2とＲ3、Ｒ3とＲ4、Ｒ4とＲ5、Ｒ2bとＲ3b、Ｒ3bとＲ4b、Ｒ4bとＲ5b、Ｒ6bとＲ7b、Ｒ12bとＲ13b、Ｒ13bとＲ14b、Ｒ14bとＲ15b、Ｒ17bとＲ18b、又はＲ21bとＲ22bが結合して形成する環が、環を構成しない−ＣＨ2−を含むとき、該−ＣＨ2−が、−Ｏ−、−ＣＯ−、−Ｓ（Ｏ）2−又は−ＮＲnb−で置換されていてもよい。−ＣＨ2−が置換されている場合、Ｒ2とＲ3、Ｒ3とＲ4、Ｒ4とＲ5、Ｒ2bとＲ3b、Ｒ3bとＲ4b、Ｒ4bとＲ5b、Ｒ6bとＲ7b、Ｒ12bとＲ13b、Ｒ13bとＲ14b、Ｒ14bとＲ15b、Ｒ17bとＲ18b、又はＲ21bとＲ22bが結合して形成する環は、上記基（Ｚ２）を含む。
【００６６】
またＲ2とＲ3、Ｒ3とＲ4、Ｒ4とＲ5、Ｒ6とＲ7、Ｒ8とＲ9、Ｒ12とＲ13、Ｒ13とＲ14、Ｒ14とＲ15、Ｒ21とＲ22、Ｒ2aとＲ3a、Ｒ3aとＲ4a、Ｒ4aとＲ5a、Ｒ6aとＲ7a、Ｒ8aとＲ9a、Ｒ2bとＲ3b、Ｒ3bとＲ4b、Ｒ4bとＲ5b、Ｒ6bとＲ7b、Ｒ12bとＲ13b、Ｒ13bとＲ14b、Ｒ14bとＲ15b、Ｒ17bとＲ18b、又はＲ21bとＲ22bが結合して複素環を形成する場合、この複素環が上記Ｒ1〜Ｒ9、Ｒ11〜Ｒ15、Ｒ21〜Ｒ24、Ｒ1a〜Ｒ9a、Ｒ1b〜Ｒ5b、Ｒ7b、Ｒ11b〜Ｒ15b、Ｒ17b〜Ｒ24b、Ｒna、Ｒnb、Ｒna1、Ｒna10、Ｒnb1及びＲnb10で表される複素環と同様の複素環を形成してもよい。Ｒ2とＲ3、Ｒ3とＲ4、Ｒ4とＲ5、Ｒ6とＲ7、Ｒ8とＲ9、Ｒ12とＲ13、Ｒ13とＲ14、Ｒ14とＲ15、Ｒ2aとＲ3a、Ｒ3aとＲ4a、Ｒ4aとＲ5a、Ｒ2bとＲ3b、Ｒ3bとＲ4b、Ｒ4bとＲ5b、Ｒ6bとＲ7b、Ｒ12bとＲ13b、Ｒ13bとＲ14b、又はＲ14bとＲ15bとが結合して複素環を形成する場合、該複素環基は、Ｒ2〜Ｒ5、Ｒ2a〜Ｒ5a、Ｒ2b〜Ｒ5b、Ｒ12〜Ｒ15又はＲ12b〜Ｒ15bが結合するベンゼン環と共に２環以上の環構造を有している。この２環以上の環構造を有する複素環としては、例えば、下記式の構造を有する複素環が挙げられる。
【００６７】
【化２０】
2018168364.tif 000021
【００６８】
（式中のベンゼン環は、式（Ｉ）で表される化合物が有するイソインドリン構造中のベンゼン環に相当する）
【００６９】
Ｒ2とＲ3、Ｒ3とＲ4、Ｒ4とＲ5、Ｒ6とＲ7、Ｒ8とＲ9、Ｒ12とＲ13、Ｒ13とＲ14、Ｒ14とＲ15、Ｒ21とＲ22、Ｒ2aとＲ3a、Ｒ3aとＲ4a、Ｒ4aとＲ5a、Ｒ6aとＲ7a、Ｒ8aとＲ9a、Ｒ2bとＲ3b、Ｒ3bとＲ4b、Ｒ4bとＲ5b、Ｒ6bとＲ7b、Ｒ12bとＲ13b、Ｒ13bとＲ14b、Ｒ14bとＲ15b、Ｒ17bとＲ18b、又はＲ21bとＲ22bが結合して複素環を形成する場合、該複素環は、置換基を有していてもよい。該置換基としては、Ｒ1〜Ｒ9、Ｒ11〜Ｒ15、Ｒ21〜Ｒ24、Ｒ1a〜Ｒ9a、Ｒ1b〜Ｒ5b、Ｒ7b、Ｒ11b〜Ｒ15b、Ｒ17b〜Ｒ24b、Ｒna、Ｒnb、Ｒna1、Ｒna10、Ｒnb1及びＲnb10で表される炭化水素基が有していてもよい置換基と同じものが挙げられる。
【００７０】
Ｒ2とＲ3、Ｒ3とＲ4、Ｒ4とＲ5、Ｒ6とＲ7、Ｒ8とＲ9、Ｒ12とＲ13、Ｒ13とＲ14、Ｒ14とＲ15、Ｒ21〜Ｒ24、Ｒ21とＲ22、Ｒ2aとＲ3a、Ｒ3aとＲ4a、Ｒ4aとＲ5a、Ｒ6aとＲ7a又はＲ8aとＲ9aが結合して形成する複素環が、環を構成しない−ＣＨ2−を含むとき、該−ＣＨ2−が、−Ｏ−、−ＣＯ−、−Ｓ（Ｏ）2−又は−ＮＲna−で置換されていてもよい。−ＣＨ2−が置換されている場合、Ｒ2とＲ3、Ｒ3とＲ4、Ｒ4とＲ5、Ｒ6とＲ7、Ｒ8とＲ9、Ｒ12とＲ13、Ｒ13とＲ14、Ｒ14とＲ15、Ｒ21とＲ22、Ｒ2aとＲ3a、Ｒ3aとＲ4a、Ｒ4aとＲ5a、Ｒ6aとＲ7a又はＲ8aとＲ9aが結合して形成する複素環は、上記基（Ｚ１）を含む。
【００７１】
Ｒ2とＲ3、Ｒ3とＲ4、Ｒ4とＲ5、Ｒ6とＲ7、Ｒ2bとＲ3b、Ｒ3bとＲ4b、Ｒ4bとＲ5b、Ｒ6bとＲ7b、Ｒ12bとＲ13b、Ｒ13bとＲ14b、Ｒ14bとＲ15b、Ｒ17bとＲ18b、又はＲ21bとＲ22bが結合して形成する複素環が、環を構成しない−ＣＨ2−を含むとき、該−ＣＨ2−が、−Ｏ−、−ＣＯ−、−Ｓ（Ｏ）2−又は−ＮＲnb−で置換されていてもよい。−ＣＨ2−が置換されている場合、Ｒ2とＲ3、Ｒ3とＲ4、Ｒ4とＲ5、Ｒ6とＲ7、Ｒ2bとＲ3b、Ｒ3bとＲ4b、Ｒ4bとＲ5b、Ｒ6bとＲ7b、Ｒ12bとＲ13b、Ｒ13bとＲ14b、Ｒ14bとＲ15b、Ｒ17bとＲ18b、又はＲ21bとＲ22bが結合して形成する複素環は、上記基（Ｚ２）を含む。
【００７２】
また前記複素環が、その構成元素として窒素原子を含んでいる場合、この窒素原子には、上述したＲ1bが結合していてもよい。
【００７３】
Ｒ1〜Ｒ9、Ｒ11〜Ｒ15、Ｒ21〜Ｒ24、Ｒ1a〜Ｒ9a、Ｒ1b〜Ｒ5b、Ｒ7b、Ｒ11b〜Ｒ15b、Ｒ17b〜Ｒ24b、Ｒna、Ｒnb、Ｒna1及びＲnb1で表される複素環基は、置換基を有していてもよい。該置換基としては、Ｒ1〜Ｒ9、Ｒ11〜Ｒ15、Ｒ21〜Ｒ24、Ｒ1a〜Ｒ9a、Ｒ1b〜Ｒ5b、Ｒ7b、Ｒ11b〜Ｒ15b、Ｒ17b〜Ｒ24b、Ｒna、Ｒnb、Ｒna1及びＲnb1で表される炭化水素基が有していてもよい置換基と同じものが挙げられる。また前記複素環が、その構成元素として窒素原子を含んでいる場合、この窒素原子には、上記に挙げた炭化水素基が置換基として結合していてもよい。
【００７４】
Ｒ1a〜Ｒ9aの少なくとも１つ、好ましくはＲ6a〜Ｒ9aの少なくとも１つ、より好ましくはＲ6a及びＲ7aの一方とＲ8a及びＲ9aの一方は、炭化水素基であることが好ましい。Ｒ1a〜Ｒ9a、Ｒ11〜Ｒ16又はＲ21〜Ｒ24が炭化水素基の場合、該炭化水素基に含まれる−ＣＨ2−は、−Ｏ−、−ＣＯ−、−Ｓ（Ｏ）2−又は−ＮＲna−に置き換わっていてもよい。ただし、−ＣＨ2−が置き換わることで−ＣＯＯＨ及び−Ｓ（Ｏ）2ＯＨを形成することはない。またＲ6a及びＲ7aの一方とＲ8a及びＲ9aの一方が、炭化水素基であって、該炭化水素基に含まれる−ＣＨ2−が置き換わっている場合、Ｒ6a及びＲ7aの他方とＲ8a及びＲ9aの他方は、ＣＮ、ＣＯＯ-、Ｓ（Ｏ）2Ｏ-からなる群から選ばれる１種であることが好ましく、ＣＮであることがより好ましい。−ＣＨ2−が置き換わった基としては、例えば、−ＣＯ−ＯＲna2（この基は、−ＣＨ2−ＣＨ2−Ｒna2の２つの−ＣＨ2−がそれぞれ−ＣＯ−、−Ｏ−で置き換わった基である）、−ＣＯ−ＮＨ2（この基は、−ＣＨ2−ＣＨ2−Ｈの２つの−ＣＨ2−がそれぞれ−ＣＯ−と−ＮＨ−で置き換わった基である）、−ＣＯ−ＮＨ（Ｒna2）（この基は、−ＣＨ2−ＣＨ2−Ｒna2の２つの−ＣＨ2−がそれぞれ−ＣＯ−と−ＮＨ−で置き換わった基である）、−ＣＯ−Ｎ（Ｒna2）2（この基は、−ＣＨ2−ＣＨ2−Ｒna2の２つの−ＣＨ2−がそれぞれ−ＣＯ−と−ＮＲna2−で置き換わった基である）、−ＣＯ−Ｈ（この基は、−ＣＨ2−Ｈの−ＣＨ2−が−ＣＯ−で置き換わった基である）、−ＣＯ−Ｒna2（この基は、−ＣＨ2−Ｒna2の−ＣＨ2−が−ＣＯ−で置き換わった基である）又は−Ｓ（Ｏ）2−Ｒna2（この基は、−ＣＨ2−Ｒna2の−ＣＨ2−が−Ｓ（Ｏ）2−で置き換わった基である）などが挙げられる。
【００７５】
Ｒna2は、置換基を有していてもよい炭素数１〜３５の炭化水素基、又は置換基を有していてもよい複素環基を表し、該炭化水素基に含まれる−ＣＨ2−及び該複素環基が環を構成しない−ＣＨ2−を含むときの該−ＣＨ2−は、−Ｏ−、−ＣＯ−、−Ｓ（Ｏ）2−又は−ＮＲna10−に置き換わっていてもよい。ただし、−ＣＨ2−が置き換わることで−ＣＯＯＨ及び−Ｓ（Ｏ）2ＯＨを形成することはない。また該炭化水素基又は複素環基は、−ＣＯ2-及び−Ｓ（Ｏ）2Ｏ-からなる群から選ばれる少なくとも一種を有していてもよい。Ｒna10は、前記と同じである。Ｒna2の具体例及び好ましい範囲は、炭素数が３６以上となる例を含まない以外は、Ｒ1aと同じである。Ｒna2を複数含む場合、これらは同一であってもよく、異なっていてもよい。
【００７６】
Ｒna2は、基（Ｚ１）を有していてもよい。Ｒna2が有していてもよい好ましい基（Ｚ１）としては、塩素原子などのハロゲン原子；スルファモイル基；ヒドロキシ基；メトキシ基などの炭素数１〜１０の炭化水素基が片側に結合したオキシ基；メトキシカルボニル基などの炭素数１〜１０の炭化水素基が結合したオキシカルボニル基；−ＳＯ2ＮＨ2などが好ましい。またＲna2は、−ＣＯ2-、−Ｓ（Ｏ）2Ｏ-などを有していてもよい。
【００７７】
Ｒ1b〜Ｒ5b、Ｒ7b、Ｒ11b〜Ｒ15b、Ｒ17b〜Ｒ24bが炭化水素基の場合、該炭化水素基に含まれる−ＣＨ2−は、−Ｏ−、−ＣＯ−、−Ｓ（Ｏ）2−又は−ＮＲnb−に置き換わっていてもよい。−ＣＨ2−が置き換わった基としては、例えば、−ＣＯ−ＯＲnb5、−ＣＯ−ＮＨ2、−ＣＯ−ＮＨ（Ｒnb5）、−ＣＯ−Ｎ（Ｒnb5）2、−ＣＯ−Ｈ、−ＣＯ−Ｒnb5又は−Ｓ（Ｏ）2−Ｒnb5などが挙げられる。
Ｒnb5は、置換基を有していてもよい炭素数１〜３５の炭化水素基、又は置換基を有していてもよい複素環基を表し、該炭化水素基に含まれる−ＣＨ2−及び該複素環基が環を構成しない−ＣＨ2−を含むときの該−ＣＨ2−は、−Ｏ−、−ＣＯ−、−Ｓ（Ｏ）2−又は−ＮＲnb10−に置き換わっていてもよい。ただし、−ＣＨ2−が置き換わることで−ＣＯＯＨ及び−Ｓ（Ｏ）2ＯＨを形成することはない。Ｒnb10は、前記と同じである。Ｒnb5の具体例及び好ましい範囲は、炭素数が３６以上となる例を含まない以外は、Ｒnb1と同じである。Ｒnb5を複数含む場合、これらは同一であってもよく、異なっていてもよい。
【００７８】
−ＣＯ−ＯＲna1、−ＣＯ−ＯＲna2、−ＣＯ−ＯＲnb1、−ＣＯ−ＯＲnb5としては、メトキシカルボニル基、エトキシカルボニル基、プロポキシカルボニル基、ｔｅｒｔ−ブトキシカルボニル基、ブトキシカルボニル基、ペンチルオキシカルボニル基、ヘキシルオキシカルボニル基、（２−エチル）ヘキシルオキシカルボニル基、ヘプチルオキシカルボニル基、オクチルオキシカルボニル基、ノニルオキシカルボニル基、デシルオキシカルボニル基、ウンデシルオキシカルボニル基、ドデシルオキシカルボニル基、フェニルオキシカルボニル基及びイコシルオキシカルボニル基等の炭素数１〜３５の炭化水素基が結合したオキシカルボニル基等が好ましく、より好ましくは炭素数１〜１０の炭化水素基が結合したオキシカルボニル基等が挙げられる。
【００７９】
−ＣＯ−ＮＨ（Ｒna1）、−ＣＯ−ＮＨ（Ｒna2）、−ＣＯ−ＮＨ（Ｒnb1）、−ＣＯ−ＮＨ（Ｒnb5）、−ＣＯ−Ｎ（Ｒna1）2、−ＣＯ−Ｎ（Ｒna2）2、−ＣＯ−Ｎ（Ｒnb1）2、−ＣＯ−Ｎ（Ｒnb5）2としては、Ｎ−メチルカルバモイル基、Ｎ−エチルカルバモイル基、Ｎ−プロピルカルバモイル基、Ｎ−イソプロピルカルバモイル基、Ｎ−ブチルカルバモイル基、Ｎ−イソブチルカルバモイル基、Ｎ−ｓｅｃ−ブチルカルバモイル基、Ｎ−ｔｅｒｔ−ブチルカルバモイル基、Ｎ−ペンチルカルバモイル基、Ｎ−（１−エチルプロピル）カルバモイル基、Ｎ−ヘキシルカルバモイル基、Ｎ−（２−エチル）ヘキシルカルバモイル基、Ｎ−ヘプチルカルバモイル基、Ｎ−オクチルカルバモイル基、Ｎ−ノニルカルバモイル基、Ｎ−デシルカルバモイル基、Ｎ−ウンデシルカルバモイル基、Ｎ−ドデシルカルバモイル基、Ｎ−イコシルカルバモイル基及びＮ−フェニルカルバモイル基等の１つの炭素数１〜３５の炭化水素基で置換されたカルバモイル基等；
Ｎ，Ｎ−ジメチルカルバモイル基、Ｎ，Ｎ−エチルメチルカルバモイル基、Ｎ，Ｎ−ジエチルカルバモイル基、Ｎ，Ｎ−プロピルメチルカルバモイル基、Ｎ，Ｎ−ジプロピルカルバモイル基、Ｎ，Ｎ−イソプロピルメチルカルバモイル基、Ｎ，Ｎ−ジイソプロピルカルバモイル基、Ｎ，Ｎ−ｔｅｒｔ−ブチルメチルカルバモイル基、Ｎ，Ｎ−ジイソブチルカルバモイル基、Ｎ，Ｎ−ジｓｅｃ−ブチルカルバモイル基、Ｎ，Ｎ−ジｔｅｒｔ−ブチルカルバモイル基、Ｎ，Ｎ−ブチルメチルカルバモイル基、Ｎ，Ｎ−ジブチルカルバモイル基、Ｎ，Ｎ−ブチルオクチルカルバモイル基、Ｎ，Ｎ−ジペンチルカルバモイル基、Ｎ，Ｎ−ジ（１−エチルプロピル）カルバモイル基、Ｎ，Ｎ−ジヘキシルカルバモイル基、Ｎ，Ｎ−ジ（２−エチル）ヘキシルカルバモイル基、Ｎ，Ｎ−ジヘプチルカルバモイル基、Ｎ，Ｎ−オクチルメチルカルバモイル基、Ｎ，Ｎ−ジオクチルカルバモイル基、Ｎ，Ｎ−ジノニルカルバモイル基、Ｎ，Ｎ−デシルメチルカルバモイル基、Ｎ，Ｎ−ウンデシルメチルカルバモイル基、Ｎ，Ｎ−ドデシルメチルカルバモイル基、Ｎ，Ｎ−イコシルメチルカルバモイル基、Ｎ，Ｎ−フェニルメチルカルバモイル基及びＮ，Ｎ−ジフェニルカルバモイル基等の２つの炭素数１〜３５の炭化水素基で置換されたカルバモイル基等が好ましく、より好ましくは１つ又は２つの炭素数１〜１０の炭化水素基で置換されたカルバモイル基等が挙げられる。−ＣＯ−ＮＨ（Ｒna2）、−ＣＯ−Ｎ（Ｒna2）2において、前記１つ又は２つの炭化水素基で置換されたカルバモイル基では、該炭化水素基が−ＣＯＯ-を有していてもよい。
【００８０】
−ＣＯ−Ｒna1、−ＣＯ−Ｒna2、−ＣＯ−Ｒnb1、−ＣＯ−Ｒnb5としては、アセチル基、プロパノイル基、ブタノイル基、２，２−ジメチルプロパノイル基、ペンタノイル基、ヘキサノイル基、（２−エチル）ヘキサノイル基、ヘプタノイル基、オクタノイル基、ノナノイル基、デカノイル基、ウンデカノイル基、ドデカノイル基、ヘンイコサノイル基、ベンゾイル基、フェニルメチルカルボニル基、フェニルエチルカルボニル基及びフェニルプロピルカルボニル基等の炭化水素基であって炭素数が１〜３５の基が結合したカルボニル基が好ましく、好ましくは炭化水素基であって炭素数が１〜１０の基が結合したカルボニル基等が挙げられる。−ＣＯ−Ｒna1、−ＣＯ−Ｒna2、−ＣＯ−Ｒnb1、−ＣＯ−Ｒnb5において、炭化水素基が結合したカルボニル基では、該炭化水素基が、塩素原子などのハロゲン原子；スルファモイル基；ヒドロキシ基；メトキシ基などの炭素数１〜１０の炭化水素基が片側に結合したオキシ基；メトキシカルボニル基などの炭素数１〜１０の炭化水素基が結合したオキシカルボニル基；などを有していてもよい。−ＣＯ−Ｒa1、−ＣＯ−Ｒna2において、炭化水素基が結合したカルボニル基では、該炭化水素基が−ＣＯＯ-、Ｓ（Ｏ）2Ｏ-などを有していてもよい。また−ＣＯ−Ｒna1、−ＣＯ−Ｒna2、−ＣＯ−Ｒnb1、−ＣＯ−Ｒnb5としては、ホルミル基も好ましい。
【００８１】
−Ｓ（Ｏ）2−Ｒna1、−Ｓ（Ｏ）2−Ｒna2、−Ｓ（Ｏ）2−Ｒnb1、−Ｓ（Ｏ）2−Ｒnb5としては、メチルスルホニル基、エチルスルホニル基、プロピルスルホニル基、ブチルスルホニル基、ペンチルスルホニル基、ヘキシルスルホニル基、（２−エチル）ヘキシルスルホニル基、ヘプチルスルホニル基、オクチルスルホニル基、ノニルスルホニル基、デシルスルホニル基、ウンデシルスルホニル基、ドデシルスルホニル基、イコシルスルホニル基、フェニルスルホニル基、ｐ−トリルスルホニル基等の炭素数１〜３５の炭化水素基が結合したスルホニル基等が好ましく、より好ましくは炭素数１〜１０の炭化水素基が結合したスルホニル基等が挙げられる。
【００８２】
Ｒ2とＲ3、Ｒ3とＲ4、Ｒ4とＲ5、Ｒ12とＲ13、Ｒ13とＲ14、Ｒ14とＲ15、Ｒ2aとＲ3a、Ｒ3aとＲ4a、Ｒ4aとＲ5a、Ｒ2bとＲ3b、Ｒ3bとＲ4b、Ｒ4bとＲ5b、Ｒ12bとＲ13b、Ｒ13bとＲ14b、及びＲ14bとＲ15bが形成する環は、式（Ｉ）、式（ＩＡ）、式（ＩＢ）、式（ＩＩ）又は式（ＩＩＢ）のイソインドリン骨格のベンゼンと縮合している。Ｒ2とＲ3、Ｒ3とＲ4、Ｒ4とＲ5、Ｒ12とＲ13、Ｒ13とＲ14、Ｒ14とＲ15、Ｒ2aとＲ3a、Ｒ3aとＲ4a、Ｒ4aとＲ5a、Ｒ2bとＲ3b、Ｒ3bとＲ4b、Ｒ4bとＲ5b、Ｒ12bとＲ13b、Ｒ13bとＲ14b、及びＲ14bとＲ15bが形成する環と前記ベンゼン環との縮合環構造としては、インデン、ナフタレン、ビフェニレン、インダセン、アセナフチレン、フルオレン、フェナレン、フェナントレン、アントラセン、フルオランテン、アセフェナントリレン、アセアントリレン、トリフェニレン、ピレン、クリセン、Ｎ−メチルフタルイミド、Ｎ−（１−フェニルエチル）フタルイミド及びテトラセン等の炭化水素系縮環構造及びその部分還元体（例えば、９，１０−ジヒドロアントラセン、１，２，３，４−テトラヒドロナフタレンなど）；インドール、イソインドール、インダゾール、キノリン、イソキノリン、フタラジン、キノキサリン、キナゾリン、シンノリン、カルバゾール、カルボリン、フェナントリジン、アクリジン、ペリミジン、フェナントロリン、フェナジン等の含窒素縮合複素環及びその部分還元体；３−ヒドロベンゾフラン２−オン等の含酸素縮合複素環及びその部分還元体が挙げられる。
【００８３】
Ｒ6とＲ7が形成する環又はＲ8とＲ9が形成する環は、式（Ｉ）のイソインドリン骨格のエキソメチレン（Ｃ＝ＣＨ2）と結合している。またＲ6aとＲ7aとが形成する環又はＲ8aとＲ9aとが形成する環は、式（ＩＡ）のイソインドリン骨格のエキソメチレン（Ｃ＝ＣＨ2）と結合している。Ｒ6とＲ7が形成する環、Ｒ8とＲ9が形成する環、Ｒ6aとＲ7aとが形成する環、又はＲ8aとＲ9aとが形成する環をこのエキソメチレン（Ｃ＝ＣＨ2）を含んだ構造として挙げると、例えば、下記群Ａの様なカルボニル基とエキソメチレンとカルボニル基とがこの順で並ぶ構造が例示できる。＊＊は、イソインドリン骨格との結合手を表す。
【００８４】
［群Ａ］
【化２１】
2018168364.tif 000022
【００８５】
［式中、Ｒ25及びＲ26は、互いに独立に、置換基を有していてもよい炭素数１〜３５の炭化水素基、置換基を有していてもよい複素環基、又は水素原子を表し、該炭化水素基に含まれる−ＣＨ2−は、−Ｏ−、−ＣＯ−、−Ｓ（Ｏ）2−又は−ＮＲna−に置き換わっていてもよい。ただし、−ＣＨ2−が置き換わることで−ＣＯＯＨ及び−Ｓ（Ｏ）2ＯＨを形成することはない。また該炭化水素基及び該複素環基は、置換基として−ＣＯ2-及び−Ｓ（Ｏ）2Ｏ-からなる群から選ばれる少なくとも一種を有していてもよい。Ｒ25、Ｒ26の具体例及び好ましい例としては、前記Ｒ1aのうち、炭素数が３６以上の例を除いた例が挙げられる。］
【００８６】
Ｒ21とＲ22とが形成する環は、式（ＩＩ）のイソインドリン骨格のエキソメチレン（Ｃ＝ＣＨ2）と結合しており、Ｒ21とＲ22が形成する環をこのエキソメチレン（Ｃ＝ＣＨ2）を含んだ構造として挙げると、例えば、下記群Ｂの様なカルボニル基とエキソメチレンとカルボニル基とがこの順で並ぶ構造が例示できる。＊＊は、イソインドリン骨格との結合手を表す。
【００８７】
［群Ｂ］
【化２２】
2018168364.tif 000023
【００８８】
［式中、Ｒ23及びＲ24は、前記と同じ。］
Ｒ17bとＲ18bとが形成する環は、式（ＩＢ）のイソインドリン骨格のエキソメチレン（Ｃ＝ＣＨ2）と結合している。また、Ｒ21bとＲ22bとが形成する環は、式（ＩＩＢ）のイソインドリン骨格のエキソメチレン（Ｃ＝ＣＨ2）と結合している。Ｒ17bとＲ18bとが形成する環又はＲ21bとＲ22bが形成する環をこのエキソメチレン（Ｃ＝ＣＨ2）を含んだ構造として挙げると、例えば、下記群Ｃの様なカルボニル基とエキソメチレンとカルボニル基とがこの順で並ぶ構造が例示できる。＊＊は、イソインドリン骨格との結合手を表す。
【００８９】
［群Ｃ］
【化２３】
2018168364.tif 000024
【００９０】
［式中、Ｒ23b及びＲ24bは、前記と同じ意味を表す。］
【００９１】
Ｒ2とＲ3、Ｒ3とＲ4、Ｒ4とＲ5、Ｒ12とＲ13、Ｒ13とＲ14、Ｒ14とＲ15、Ｒ2aとＲ3a、Ｒ3aとＲ4a、Ｒ4aとＲ5a、Ｒ2bとＲ3b、Ｒ3bとＲ4b、Ｒ4bとＲ5b、Ｒ12bとＲ13b、Ｒ13bとＲ14b、及びＲ14bとＲ15bが形成する環は、置換基を有していてもよい。該置換基としては、Ｒ11〜Ｒ15、Ｒ21〜Ｒ24、Ｒ1a〜Ｒ9a、Ｒ1b〜Ｒ5b、Ｒ7b、Ｒ11b〜Ｒ15b、Ｒ17b〜Ｒ24b、Ｒna、Ｒnb、Ｒna1、Ｒna10、Ｒnb1及びＲnb10で表される炭化水素基が有していてもよい置換基と同じものが挙げられる。
【００９２】
Ｒ12〜Ｒ15、Ｒ21〜Ｒ22、Ｒ2a〜Ｒ9a、Ｒ2b〜Ｒ5b、Ｒ7b、Ｒ12b〜Ｒ15b、Ｒ17b〜Ｒ18b、Ｒ21b〜Ｒ22bで表されるハロゲンとしては、フッ素原子、塩素原子、臭素原子及びヨウ素原子が挙げられ、好ましくは、塩素原子、臭素原子である。
【００９３】
Ｍb+、ＭＸbx+は、ヒドロン又はＬｉ+、Ｎａ+、Ｋ+などの１価の金属イオン、２価以上の金属陽イオンであるのが好ましく、ヒドロン又は２価以上の金属陽イオンであるのがより好ましく、ヒドロンが最も好ましい。２価以上の金属陽イオンであってもよい。２価以上の金属陽イオンとしては、元素の周期律表の２族〜１５族の金属の陽イオンが挙げられ、好ましくは、Ｍｇ2+、Ｃａ2+、Ｓｒ2+、Ｂａ2+、Ｃｄ2+、Ｎｉ2+、Ｚｎ2+、Ｃｕ2+、Ｈｇ2+、Ｆｅ2+、Ｃｏ2+、Ｓｎ2+、Ｐｂ2+及びＭｎ2+等の２価の金属陽イオン；Ａｌ3+、Ｆｅ3+及びＣｒ3+等の３価の金属陽イオン；Ｓｎ4+、Ｍｎ4+、Ｃｅ4+等の４価の金属陽イオンが挙げられ、より好ましくはＭｇ2+、Ｃａ2+、Ｓｒ2+、Ｂａ2+、Ｎｉ2+、Ｚｎ2+、Ｃｕ2+、Ｆｅ2+、Ｃｏ2+、Ｓｎ2+、Ｍｎ2+、Ａｌ3+、Ｆｅ3+、Ｃｒ3+、Ｓｎ4+及びＭｎ4+が挙げられ、さらに好ましくはＭｇ2+、Ｃａ2+、Ｓｒ2+、Ｂａ2+、Ｚｎ2+、Ｃｕ2+、Ｆｅ2+、Ｍｎ2+、Ａｌ3+、Ｆｅ3+、Ｃｒ3+及びＭｎ4+が挙げられる。なおＭb+がヒドロンである場合、該ヒドロンは、−ＣＯ2-又は−Ｓ（Ｏ）2Ｏ-と結合し、−ＣＯＯＨ又は−Ｓ（Ｏ）2ＯＨとして存在する。
【００９４】
ａ、ａｘは、好ましくは１〜１０であり、より好ましくは１〜５であり、最も好ましくは２〜４である。
【００９５】
式（Ｉ）で表される化合物は、式（ＩＡ）又は式（ＩＢ）で表される。
式（ＩＡ）で表される化合物としては、Ｒ1a〜Ｒ9a、Ｒna2、Ｍb+、ａが以下の通りであるものが好ましい。
Ｒ1aとしては、水素原子が好ましい。
Ｒ2a〜Ｒ5aとしては、水素原子；ブチル基等の炭素数１〜１０のアルキル基；メトキシ基等の炭素数１〜１０のアルコキシ基；トリフルオロメチル基等のアルキル基に含まれる水素原子の全てがフッ素原子に置き換わった基；塩素原子、臭素原子等のハロゲン原子；ニトロ基；−ＣＯ2-；−Ｓ（Ｏ）2Ｏ-等が好ましい。
Ｒ6aとしては、−ＣＯＯ-、−ＣＯ−ＯＲna2、−ＣＯ−ＮＨ2、−ＣＯ−ＮＨ（Ｒna2）、−ＣＯ−Ｎ（Ｒna2）2、−ＣＯ−Ｈ、−ＣＯ−Ｒna2又は−Ｓ（Ｏ）2−Ｒna2が好ましく、−ＣＯ−ＯＲna2、−ＣＯ−ＮＨ2、−ＣＯ−ＮＨ（Ｒna2）、−ＣＯ−Ｎ（Ｒna2）2又は−ＣＯ−Ｒna2がより好ましい。
Ｒ7aとしては、置換基を有していてもよい炭素数１〜４０の炭化水素基、置換基を有していてもよい複素環基、水素原子、ハロゲン原子、シアノ基、ニトロ基、−ＣＯ2-又は−Ｓ（Ｏ）2Ｏ-が好ましく、シアノ基がより好ましい。
Ｒ8a及びＲ9aが、各々が結合する炭素原子と一緒になって環を形成しない場合、Ｒ8aとしては、−ＣＯＯ-、−ＣＯ−ＯＲna2、−ＣＯ−ＮＨ2、−ＣＯ−ＮＨ（Ｒna2）、−ＣＯ−Ｎ（Ｒna2）2、−ＣＯ−Ｈ、−ＣＯ−Ｒna2又は−Ｓ（Ｏ）2−Ｒna2が好ましく、−ＣＯ−ＯＲna2、−ＣＯ−ＮＨ2、−ＣＯ−ＮＨ（Ｒna2）、−ＣＯ−Ｎ（Ｒna2）2又は−ＣＯ−Ｒna2がより好ましく、Ｒ9aとしては、置換基を有していてもよい炭素数１〜４０の炭化水素基、置換基を有していてもよい複素環基、水素原子、ハロゲン原子、シアノ基、ニトロ基、−ＣＯ2-又は−Ｓ（Ｏ）2Ｏ-が好ましく、シアノ基がより好ましい。この場合、Ｒ6aとＲ8aとは、同一の基であることが好ましい。
Ｒ8a及びＲ9aが、各々が結合する炭素原子と一緒になって環を形成する場合、群Ａの構造を形成することが好ましく、式（ＱＱ１８）で表される環を形成することが好ましい。式（ＱＱ１８）において、Ｒ25及びＲ26としては、水素原子が好ましい。
Ｒ8a及びＲ9aは、環を形成しないことも好ましい。
Ｒna2としては、メチル基、エチル基、ブチル基等の炭素数１〜１０のアルキル基；フェニル基、トルイル基、エチルフェニル基等の炭素数６〜１０の芳香族炭化水素基；ベンジル基（フェニルメチル基ともいう）、２−メチルベンジル基、３−メチルベンジル基、４−メチルベンジル基、フェニルエチル基、フェニルプロピル基等の鎖状炭化水素基と芳香族炭化水素基を組み合わせた基であって炭素数７〜１５の基；等が好ましく、これらの基は、−ＣＯ2-、−Ｓ（Ｏ）2Ｏ-；を有していてもよく、置換基として、メトキシ基等の炭素数１〜１０のアルコキシ基；メトキシカルボニル基等の炭素数１〜１０の炭化水素基が結合したオキシカルボニル基；スルファモイル基；ヒドロキシ基；塩素原子等のハロゲン原子；を有していてもよく、−ＣＯ2-、−Ｓ（Ｏ）2Ｏ-を有するのが好ましい。
Ｍb+としては、ヒドロン、Ｍｇ2+、Ｃａ2+、Ｓｒ2+、Ｂａ2+、Ｚｎ2+、Ｃｕ2+、Ｆｅ2+、Ｍｎ2+、Ａｌ3+、Ｆｅ3+、Ｃｒ3+及びＭｎ4+からなる群から選ばれる一種が好ましく、ヒドロンがさらに好ましい。
ａとしては、１〜５のいずれかの整数が好ましく、２がさらに好ましい。
【００９６】
式（ＩＢ）で表される化合物としては、Ｒ1b〜Ｒ7b、Ｒ17b〜Ｒ20b、Ｒnb1、Ｒnb5が以下の通りであるものが好ましい。
Ｒ1bとしては、水素原子が好ましい。
Ｒ2b〜Ｒ5bとしては、水素原子；ブチル基等の炭素数１〜１０のアルキル基；メトキシ基等の炭素数１〜１０のアルコキシ基；トリフルオロメチル基等のアルキル基に含まれる水素原子の全てがフッ素原子に置き換わった基；塩素原子、臭素原子等のハロゲン原子；ニトロ基等が好ましい。
Ｒ6bとしては、−ＣＯ−ＯＲnb1、−ＣＯ−ＮＨ2、−ＣＯ−ＮＨ（Ｒnb1）、−ＣＯ−Ｎ（Ｒnb1）2又は−ＣＯ−Ｒnb1が好ましい。
Ｒ7bとしては、置換基を有していてもよい炭素数１〜４０の炭化水素基、置換基を有していてもよい複素環基、水素原子、ハロゲン原子、シアノ基、ニトロ基、−ＣＯ2-又は−Ｓ（Ｏ）2Ｏ-が好ましく、シアノ基がより好ましい。
Ｒ17b及びＲ18bが、各々が結合する炭素原子と一緒になって環を形成しない場合、Ｒ17bとしては、−ＣＯ−ＯＲnb5、−ＣＯ−ＮＨ2、−ＣＯ−ＮＨ（Ｒnb5）、−ＣＯ−Ｎ（Ｒnb5）2、−ＣＯ−Ｈ、−ＣＯ−Ｒnb5又は−Ｓ（Ｏ）2−Ｒnb5が好ましく、−ＣＯ−ＯＲnb5、−ＣＯ−ＮＨ2、−ＣＯ−ＮＨ（Ｒnb5）、−ＣＯ−Ｎ（Ｒnb5）2又は−ＣＯ−Ｒnb5がより好ましく、Ｒ18bとしては、置換基を有していてもよい炭素数１〜４０の炭化水素基、置換基を有していてもよい複素環基、水素原子、ハロゲン原子、シアノ基又はニトロ基が好ましく、シアノ基がより好ましい。この場合、Ｒ6bとＲ17bとは、同一の基であることが好ましい。
Ｒ17b及びＲ18bが、各々が結合する炭素原子と一緒になって環を形成する場合、群Ｃの構造を形成するものが好ましく、式（２ａ）で表される環を形成することがより好ましい。式（２ａ）において、Ｒ19b及びＲ20bとしては、水素原子が好ましい。
Ｒ17b及びＲ18bは、環を形成しないことも好ましい。
Ｒnb1、Ｒnb5としては、メチル基、エチル基、ブチル基等の炭素数１〜１０のアルキル基；フェニル基、トルイル基、エチルフェニル基等の炭素数６〜１０の芳香族炭化水素基；フェニルメチル基、フェニルエチル基等の鎖状炭化水素基と芳香族炭化水素基を組み合わせた基であって炭素数７〜１５の基；等が好ましく、これらの基は、置換基として、メトキシ基等の炭素数１〜１０のアルコキシ基；メトキシカルボニル基等の炭素数１〜１０の炭化水素基が結合したオキシカルボニル基；スルファモイル基；ヒドロキシ基；塩素原子等のハロゲン原子；を有していてもよい。
【００９７】
式（ＩＩ）で表される化合物としては、Ｒ11〜Ｒ16、Ｒ21〜Ｒ22、Ｒna1、Ｒna2、ＭＸbx+、ａｘが以下の通りであるものが好ましい。
Ｒ11としては、水素原子が好ましい。
Ｒ12〜Ｒ15としては、水素原子；ブチル基等の炭素数１〜１０のアルキル基；メトキシ基等の炭素数１〜１０のアルコキシ基；トリフルオロメチル基等のアルキル基に含まれる水素原子の全てがフッ素原子に置き換わった基；塩素原子、臭素原子等のハロゲン原子；ニトロ基；−ＣＯ2-；−Ｓ（Ｏ）2Ｏ-等が好ましい。
Ｒ16としては、−ＣＯ−ＯＲna1、−ＣＯ−ＮＨ2、−ＣＯ−ＮＨ（Ｒna1）、−ＣＯ−Ｎ（Ｒna1）2又は−ＣＯ−Ｒna1が好ましい。
Ｒ21及びＲ22が、各々が結合する炭素原子と一緒になって環を形成しない場合、Ｒ21としては、−ＣＯ−ＯＲna2、−ＣＯ−ＮＨ2、−ＣＯ−ＮＨ（Ｒna2）、−ＣＯ−Ｎ（Ｒna2）2、−ＣＯ−Ｈ、−ＣＯ−Ｒna2又は−Ｓ（Ｏ）2−Ｒna2が好ましく、−ＣＯ−ＯＲna2、−ＣＯ−ＮＨ2、−ＣＯ−ＮＨ（Ｒna2）、−ＣＯ−Ｎ（Ｒna2）2又は−ＣＯ−Ｒna2がより好ましく、Ｒ22としては、置換基を有していてもよい炭素数１〜４０の炭化水素基、置換基を有していてもよい複素環基、水素原子、ハロゲン原子、シアノ基、ニトロ基、−ＣＯ2-又は−Ｓ（Ｏ）2Ｏ-が好ましく、シアノ基がより好ましい。この場合、Ｒ16とＲ21とは、同一の基であることが好ましい。
Ｒ21及びＲ22が、各々が結合する炭素原子と一緒になって環を形成する場合、群Ｂの構造を形成することが好ましく、式（２ａ−ｘ）で表される環を形成することがより好ましい。式（２ａ−ｘ）において、Ｒ23及びＲ24としては、水素原子が好ましい。
Ｒ21及びＲ22は、環を形成しないことも好ましい。
Ｒna1、Ｒna2としては、メチル基、エチル基、ブチル基等の炭素数１〜１０のアルキル基；フェニル基、トルイル基、エチルフェニル基等の炭素数６〜１０の芳香族炭化水素基；フェニルメチル基、フェニルエチル基等の鎖状炭化水素基と芳香族炭化水素基を組み合わせた基であって炭素数７〜１５の基；等が好ましく、これらの基は、置換基として、−ＣＯ2-；−Ｓ（Ｏ）2Ｏ-；メトキシ基等の炭素数１〜１０のアルコキシ基；メトキシカルボニル基等の炭素数１〜１０の炭化水素基が結合したオキシカルボニル基；スルファモイル基；ヒドロキシ基；塩素原子等のハロゲン原子；を有していてもよい。
ＭＸbx+としては、ヒドロン、Ｍｇ2+、Ｃａ2+、Ｓｒ2+、Ｂａ2+、Ｚｎ2+、Ｃｕ2+、Ｆｅ2+、Ｍｎ2+、Ａｌ3+、Ｆｅ3+、Ｃｒ3+及びＭｎ4+からなる群から選ばれる一種が好ましい。
ａｘとしては、１〜１０のいずれかの整数が好ましく、１〜５のいずれかの整数がより好ましい。
【００９８】
式（ＩＩＢ）で表される化合物としては、Ｒ11b〜Ｒ16b、Ｒ21b〜Ｒ24b、Ｒnb1、Ｒnb5が以下の通りであるものが好ましい。
Ｒ11bとしては、水素原子が好ましい。
Ｒ12b〜Ｒ15bとしては、水素原子；ブチル基等の炭素数１〜１０のアルキル基；メトキシ基等の炭素数１〜１０のアルコキシ基；トリフルオロメチル基等のアルキル基に含まれる水素原子の全てがフッ素原子に置き換わった基；塩素原子、臭素原子等のハロゲン原子；ニトロ基等が好ましい。
Ｒ16bとしては、−ＣＯ−ＯＲnb1、−ＣＯ−ＮＨ2、−ＣＯ−ＮＨ（Ｒnb1）、−ＣＯ−Ｎ（Ｒnb1）2又は−ＣＯ−Ｒnb1が好ましい。
Ｒ21b及びＲ22bが、各々が結合する炭素原子と一緒になって環を形成しない場合、Ｒ21bとしては、−ＣＯ−ＯＲnb5、−ＣＯ−ＮＨ2、−ＣＯ−ＮＨ（Ｒnb5）、−ＣＯ−Ｎ（Ｒnb5）2、−ＣＯ−Ｈ、−ＣＯ−Ｒnb5又は−Ｓ（Ｏ）2−Ｒnb5が好ましく、−ＣＯ−ＯＲnb5、−ＣＯ−ＮＨ2、−ＣＯ−ＮＨ（Ｒnb5）、−ＣＯ−Ｎ（Ｒnb5）2又は−ＣＯ−Ｒnb5がより好ましく、Ｒ22bとしては、置換基を有していてもよい炭素数１〜４０の炭化水素基、置換基を有していてもよい複素環基、水素原子、ハロゲン原子、シアノ基又はニトロ基が好ましく、シアノ基がより好ましい。この場合、Ｒ16bとＲ21bとは、同一の基であることが好ましい。
Ｒ21b及びＲ22bが、各々が結合する炭素原子と一緒になって環を形成する場合、群Ｃの構造を形成することが好ましく、式（２ａ−ｘｂ）で表される環を形成することがより好ましい。式（２ａ−ｘｂ）において、Ｒ23b及びＲ24bとしては、水素原子が好ましい。
Ｒ21b及びＲ22bは、環を形成しないことも好ましい。
Ｒnb1、Ｒnb5としては、メチル基、エチル基、ブチル基等の炭素数１〜１０のアルキル基；フェニル基、トルイル基、エチルフェニル基等の炭素数６〜１０の芳香族炭化水素基；フェニルメチル基、フェニルエチル基等の鎖状炭化水素基と芳香族炭化水素基を組み合わせた基であって炭素数７〜１５の基；等が好ましく、これらの基は、置換基として、メトキシ基等の炭素数１〜１０のアルコキシ基；メトキシカルボニル基等の炭素数１〜１０の炭化水素基が結合したオキシカルボニル基；スルファモイル基；ヒドロキシ基；塩素原子等のハロゲン原子；を有していてもよい。
【００９９】
−ＣＯ−ＯＲna1、−ＣＯ−ＯＲna2、−ＣＯ−ＯＲnb1、−ＣＯ−ＯＲnb5としては、メトキシカルボニル基、エトキシカルボニル基などのアルキル基の炭素数が１〜１０の炭化水素基（特にアルキル基）が結合したオキシカルボニル基が好ましい。
【０１００】
−ＣＯ−Ｒna1、−ＣＯ−Ｒna2、−ＣＯ−Ｒnb1、−ＣＯ−Ｒnb5としては、ベンゾイル基などの炭素数６〜１０の芳香族環が結合したカルボニル基；エチルカルボニル基、ブチルカルボニル基などの炭素数１〜１０のアルキル基が結合したカルボニル基；フェニルメチル基、フェニルエチル基などの炭素数１〜１０の芳香族環が結合した炭素数１〜１０のアルキル基が結合したカルボニル基が好ましい。また−ＣＯ−Ｒna1、−ＣＯ−Ｒna2のＲna1、Ｒna2は、置換基として、−ＣＯ2-；−Ｓ（Ｏ）2Ｏ-；メトキシ基等の炭素数１〜１０のアルコキシ基；メトキシカルボニル基等の炭素数１〜１０の炭化水素基が結合したオキシカルボニル基；スルファモイル基；ヒドロキシ基；塩素原子等のハロゲン原子；を有していてもよく、該芳香族環が結合したカルボニル基；アルキル基が結合したカルボニル基；芳香族環が結合したアルキル基が結合したカルボニル基などの炭素原子には、−ＣＯ2-；−Ｓ（Ｏ）2Ｏ-；メトキシ基等の炭素数１〜１０のアルコキシ基；メトキシカルボニル基等の炭素数１〜１０の炭化水素基が結合したオキシカルボニル基；スルファモイル基；ヒドロキシ基；塩素原子等のハロゲン原子；等が結合していてもよい。
−ＣＯ−ＮＨ（Ｒna1）、−ＣＯ−ＮＨ（Ｒna2）、−ＣＯ−ＮＨ（Ｒnb1）、−ＣＯ−ＮＨ（Ｒnb5）としては、メチルアミノカルボニル基などの炭素数１〜１０のアルキル基が結合したアミノカルボニル基が好ましい。また該アルキル基が結合したアミノカルボニル基、芳香族炭化水素環が結合したアミノカルボニル基などの炭素原子には、−ＣＯ2-が結合していてもよい。
−ＣＯ−Ｎ（Ｒna1）2、−ＣＯ−Ｎ（Ｒna2）2、−ＣＯ−Ｎ（Ｒnb1）2、−ＣＯ−Ｎ（Ｒnb5）2としては、ジメチルアミノカルボニル基などの炭素数１〜１０のアルキル基が２つ結合したアミノカルボニル基が好ましい。
【０１０１】
式（Ｉ）で表される化合物としては、式（Ｐ）
【０１０２】
【化２４】
2018168364.tif 000025
【０１０３】
［式中、Ｌ1p及びＬ2pは、互いに独立に炭素数１〜１０の炭化水素基を表し、該炭化水素基に含まれる−ＣＨ2−は、−ＮＨ−に置き換わっていてもよい。Ｒpは、水素原子又は置換基を表し、ｐは１〜４のいずれかの整数を表す。］
【０１０４】
式（Ｉ）、（ＩＡ）、（ＩＢ）、（ＩＩ）又は式（ＩＩＢ）で表される化合物の具体例としては、例えば、式（Ｉａ）で表される化合物において、Ｒ31、Ｌ1、Ｌ2、Ｒ32、Ｂ1Ｂ2、ｎ、ｍ及びＭb+の組合せが表１〜表４の何れかである化合物、並びに、式（Ｉｂ）で表される化合物において、Ｒ33、Ｌ3、Ｂ1Ｂ2、ｎ、ｍ及びＭb+の組合せが表５〜表６の何れかである化合物が挙げられる。なお、Ｒ31、Ｒ32、Ｒ33は、式（ＨＨ１）〜式（ＨＨ１８）で表されるいずれかの部分構造を表す。Ｂ1Ｂ2は、式（ＢＢ１）〜式（ＢＢ９）で表されるいずれかの部分構造を表す。
【０１０５】
【化２５】
2018168364.tif 000026
（式中、波線は、Ｅ体及びＺ体の両方を含むことを示す）
【０１０６】
【表１】
2018168364.tif 000027
【０１０７】
【表２】
2018168364.tif 000028
【０１０８】
【表３】
2018168364.tif 000029
【０１０９】
【表４】
2018168364.tif 000030
【０１１０】
【表５】
2018168364.tif 000031
【０１１１】
【表６】
2018168364.tif 000032
【０１１２】
【化２６】
2018168364.tif 000033
【０１１３】
【化２７】
2018168364.tif 000034
【０１１４】
表に示した化合物のうち、化合物番号２８〜３１、３７〜４０、４６〜４９、７３〜７６、８２〜８５、９１〜９４、１３６〜１３９、１５４〜１５７、１９０〜１９３、１９９〜２０２、２０８〜２１１、２４４〜２４７、２９８〜３０１の化合物が好ましい。
【０１１５】
式（Ｉ）で表される化合物（以下、化合物（Ｉ）とも記す）においてＲ1が水素原子である化合物（以下、化合物（Ｉ−Ｈ）とも記す）は、式（ｐｔ１）で表される化合物（以下、フタロニトリル化合物という場合がある）を式（ｐｔ２）で表される化合物（以下、アルコキシド化合物という場合がある）と反応させた後、式（ｐｔ３）で表される化合物（以下、化合物（ｐｔ３）という場合がある）及び式（ｐｔ４）で表される化合物（以下、化合物（ｐｔ４）という場合がある）と酸の存在下でさらに反応させることで製造できる。
【０１１６】
【化２８】
2018168364.tif 000035
【０１１７】
［式（ｐｔ１）〜式（ｐｔ８）、式（Ｉ−Ｈ）、式（Ｉ−Ｍ）、及び式（Ｉ−Ｒ）中、Ｒ1〜Ｒ7、Ｘ、Ｍb+、ａ、ｍ、及びｎは、前記と同一の意味を表す。Ｒ41、Ｒ42は、互いに独立に、水素原子又は炭素数１〜２０のアルキル基を表す。Ｍ1、Ｍ2は、互いに独立に、アルカリ金属原子を表す。ＬＧ1、ＬＧ2は、ハロゲン原子、メタンスルホニルオキシ基、クロロメチルスルホニルオキシ基、トルエンスルホニルオキシ基又はトリフルオロメタンスルホニルオキシ基を表す。］
【０１１８】
Ｒ41、Ｒ42で表される炭素数１〜２０のアルキル基としては、メチル基、エチル基、プロピル基、イソプロピル基、ブチル基、イソブチル基、ｓｅｃ−ブチル基及びｔｅｒｔ−ブチル基等が挙げられ、好ましくは炭素数１〜６のアルキル基が挙げられる。
Ｍ1、Ｍ2で表されるアルカリ金属原子としては、リチウム原子、ナトリウム原子及びカリウム原子が挙げられる。
【０１１９】
式（ｐｔ２）で表されるアルコキシド化合物の使用量は、式（ｐｔ１）で表されるフタロニトリル化合物１モルに対して、通常、０．１〜１０モルであり、好ましくは０．２〜５モルであり、より好ましくは０．３〜３モルであり、さらに好ましくは０．４〜２モルである。
【０１２０】
化合物（ｐｔ３）及び化合物（ｐｔ４）の使用量の合計は、式（ｐｔ１）で表されるフタロニトリル化合物１モルに対して、通常、２〜２０モルであり、好ましくは２〜１０モルであり、より好ましくは２〜６モルであり、さらに好ましくは２〜４モルである。なお化合物（ｐｔ３）と化合物（ｐｔ４）は、同じであってもよい。
【０１２１】
酸としては、塩化水素、臭化水素、ヨウ化水素、硫酸、硝酸、フルオロスルホン酸、リン酸等の無機酸；メタンスルホン酸、トリフルオロメタンスルホン酸及びｐ−トルエンスルホン酸等のスルホン酸；酢酸、クエン酸、ギ酸、グルコン酸、乳酸、シュウ酸及び酒石酸等のカルボン酸が挙げられ、好ましくは塩化水素、臭化水素、硫酸、メタンスルホン酸、トリフルオロメタンスルホン酸、ｐ−トルエンスルホン酸及びカルボン酸が挙げられ、より好ましくは酢酸が挙げられる。
酸の使用量は、フタロニトリル化合物１モルに対して、通常１〜２０モルであり、好ましくは１〜１０モルであり、より好ましくは１〜８モルであり、さらに好ましくは１〜６モルである。
【０１２２】
フタロニトリル化合物、アルコキシド化合物、化合物（ｐｔ３）及び化合物（ｐｔ４）の反応は、通常、溶媒の存在下に実施される。溶媒としては、水；アセトニトリル等のニトリル溶媒；メタノール、エタノール、２−プロパノール、１−ブタノール、１−ペンタノール及び１−オクタノール等のアルコール溶媒；テトラヒドロフラン等のエーテル溶媒；アセトン等のケトン溶媒；酢酸エチル等のエステル溶媒；ヘキサン等の脂肪族炭化水素溶媒；トルエン等の芳香族炭化水素溶媒；塩化メチレン及びクロロホルム等のハロゲン化炭化水素溶媒；Ｎ，Ｎ−ジメチルホルムアルデヒド及びＮ−メチルピロリドン等のアミド溶媒；ジメチルスルホキシド等のスルホキシド溶媒が挙げられ、好ましくは水、ニトリル溶媒、アルコール溶媒、エーテル溶媒、ケトン溶媒、エステル溶媒、芳香族炭化水素溶媒、ハロゲン化炭化水素溶媒、アミド溶媒及びスルホキシド溶媒が挙げられ、より好ましくは水、アセトニトリル、メタノール、エタノール、２−プロパノール、１−ブタノール、１−ペンタノール、１−オクタノール、テトラヒドロフラン、アセトン、酢酸エチル、トルエン、塩化メチレン、クロロホルム、Ｎ，Ｎ−ジメチルホルムアルデヒド、Ｎ−ジメチルアセトアルデヒド、Ｎ−メチルピロリドン、１，３−ジメチル−２−イミダゾリジノン及び１，３−ジメチル−３，４，５，６−テトラヒドロ−２（１Ｈ）−ピリミジノン及びジメチルスルホキシドが挙げられ、さらに好ましくは水、アセトニトリル、メタノール、エタノール、２−プロパノール、１−ブタノール、１−ペンタノール、１−オクタノール、アセトン、塩化メチレン、クロロホルム、Ｎ，Ｎ−ジメチルホルムアルデヒド、Ｎ−ジメチルアセトアルデヒド、１，３−ジメチル−２−イミダゾリジノン及び１，３−ジメチル−３，４，５，６−テトラヒドロ−２（１Ｈ）−ピリミジノンＮ−メチルピロリドン及びジメチルスルホキシドが挙げられ、とりわけ好ましくは水、アセトニトリル、メタノール、エタノール、２−プロパノール、Ｎ−メチルピロリドン及びジメチルスルホキシドが挙げられる。溶媒の使用量は、フタロニトリル化合物１質量部に対して、通常１〜１０００質量部である。
【０１２３】
フタロニトリル化合物、アルコキシド化合物、化合物（ｐｔ３）及び化合物（ｐｔ４）の反応温度は、通常０〜２００℃であり、好ましくは０〜１００℃であり、より好ましくは０〜５０℃である。反応時間は、通常０．５〜３００時間である。
【０１２４】
式（ｐｔ６）で表される化合物（以下、化合物（ｐｔ６）という場合がある）の使用量は、化合物（Ｉ−Ｈ）１モルに対し、通常、１〜１０モルであり、好ましくは１〜５モルであり、より好ましくは１〜３モルであり、さらに好ましくは１〜２モルである。
【０１２５】
また化合物（ｐｔ６）を反応させる場合、塩基が共存することが好ましい。塩基としては、トリエチルアミン、４−（Ｎ，Ｎ−ジメチルアミノ）ピリジン、ピリジン、ピペリジン等の有機塩基、ナトリウムメトキシド、ナトリウムエトキシド、ナトリウムｔｅｒｔ−ブトキシド、カリウムｔｅｒｔ−ブトキシド等の金属アルコキシド、ブチルリチウム、ｔｅｒｔ−ブチルリチウム及びフェニルリチウム等の有機金属化合物；水酸化リチウム、水酸化ナトリウム及び水酸化カリウム等の無機塩基が挙げられる。
【０１２６】
塩基の使用量は、化合物（Ｉ−Ｈ）１モルに対し、通常１〜１０モルであり、好ましくは１〜５モルであり、より好ましくは１〜３モルであり、さらに好ましくは１〜２モルである。
【０１２７】
また化合物（ｐｔ６）の反応は、通常、溶媒の存在下に実施される。溶媒は、前記と同じ範囲から選択できる。
【０１２８】
溶媒の使用量は、化合物（Ｉ）においてＲ1が水素原子ではない化合物（以下、化合物（Ｉ−Ｒ）とも記す）１質量部に対して、通常１〜１０００質量部である。化合物（ｐｔ６）の反応温度は、通常−９０〜２００℃であり、好ましくは−８０〜１００℃であり、より好ましくは０〜５０℃である。反応時間は、通常０．５〜３００時間である。
【０１２９】
化合物（Ｉ−Ｒ）がスルホ基を有していない場合、化合物（Ｉ−Ｒ）と発煙硫酸又はクロロスルホン酸等のスルホ化剤と反応させることによって、スルホ基を導入することができる。
【０１３０】
発煙硫酸中のＳＯ3の使用量は、化合物（Ｉ−Ｒ）１モルに対し、通常１〜５０モルであり、好ましくは５〜４０モルであり、より好ましくは５〜３０モルであり、さらに好ましくは５〜２５モルである。発煙硫酸中の硫酸の使用量は、化合物（Ｉ−Ｒ）１モルに対し、通常１〜２００モルであり、好ましくは１０〜１００モルであり、より好ましくは１０〜７５モルであり、さらに好ましくは１０〜５０モルである。
【０１３１】
クロロスルホン酸の使用量は、化合物（Ｉ−Ｒ）１モルに対し、通常１〜５００モルであり、好ましくは１０〜３００モルであり、より好ましくは１０〜２００モルであり、さらに好ましくは１０〜１５０モルである。
【０１３２】
スルホ化の反応温度は、通常−２０〜２００℃であり、好ましくは−１０〜１００℃であり、より好ましくは０〜５０℃である。反応時間は、通常０．５〜３００時間である。
【０１３３】
化合物（Ｉ−Ｒ）が、カルボキシ基又はスルホ基を有する場合、式（ｐｔ７）で表される化合物と式（ｐｔ８）で表される化合物とを反応させて、金属Ｍb+を含む化合物（Ｉ）（以下、化合物（Ｉ−Ｍ）とも記す）を製造してもよい。
【０１３４】
反応混合物から、化合物（Ｉ）を取り出す方法は特に限定されず、公知の種々の方法で取り出すことができる。例えば、反応終了後、反応混合物をろ過することによって化合物（Ｉ）を取り出すことができる。また、ろ過した後、得られた残渣を溶媒で洗浄しても良い。また、ろ過した後、カラムクロマトグラフィー、再結晶又は昇華精製してもよい。
【０１３５】
本発明の着色硬化性樹脂組成物において、化合物（Ｉ）の含有率は、固形分の総量１００質量％中、好ましくは０．０１質量％以上、より好ましくは０．１質量％以上、さらに好ましくは０．３質量％以上、よりいっそう好ましくは１質量％以上、とりわけ好ましくは２質量％以上であり、好ましくは８０質量％以下、より好ましくは７０質量％以下、さらに好ましくは６０質量％以下、よりいっそう好ましくは５０質量％以下、とりわけ好ましくは３０質量％以下である。
また、化合物（Ｉ）の含有率は、着色剤（Ａ）の総量１００質量％中、好ましくは０．１質量％以上、より好ましくは１質量％以上、さらに好ましくは３質量％以上、よりいっそう好ましくは５質量％以上、とりわけ好ましくは１０質量％以上であり、好ましくは９０質量％以下、より好ましくは８０質量％以下、さらに好ましくは７０質量％以下、よりいっそう好ましくは６０質量％以下である。
本明細書において「固形分の総量」とは、本発明の着色組成物又は着色硬化性樹脂組成物から溶剤（Ｅ）を除いた成分の合計量をいう。固形分の総量及びこれに対する各成分の含有量は、液体クロマトグラフィー又はガスクロマトグラフィー等の公知の分析手段で測定することができる。
【０１３６】
本発明の着色硬化性樹脂組成物に含まれる赤色顔料としては、公知の顔料を使用することができ、例えば、カラーインデックス（Ｔｈｅ Ｓｏｃｉｅｔｙ ｏｆ Ｄｙｅｒｓ ａｎｄ Ｃｏｌｏｕｒｉｓｔｓ出版）でピグメントに分類されている顔料のうち、赤色に分類されるものが挙げられる。２種以上を組合せてもよい。
【０１３７】
具体的には、Ｃ．Ｉ．ピグメントレッド９、９７、１０５、１２２、１２３、１４４、１４９、１６６、１６８、１７６、１７７、１７９、１８０、１９２、２０８、２０９、２１５、２１６、２２４、２４２、２５４、２５５、２６４、２６５、２６６、２６８、２６９、２７３等の赤色顔料が挙げられる。
【０１３８】
赤色顔料の中でも、アントラキノン顔料、アゾ顔料、キナクリドン顔料、ペリレン顔料、ジケトピロロピロール顔料が好ましく、Ｃ．Ｉ．ピグメントレッド１７７、２０８、２４２、２５４、２６９、及び後述する合成例６で得られる赤色顔料（Ａ−１）が好ましく、Ｃ．Ｉ．ピグメントレッド１７７、２５４、赤色顔料（Ａ−１）がより好ましい。
【０１３９】
前記赤色顔料は、５８０ｎｍ以下の波長域に吸収を有することが好ましく、４８０ｎｍ以上５６０ｎｍ以下の波長域に吸収を有することがより好ましい。また、前記赤色顔料は、６１０ｎｍ以上の波長域の光を透過するものであることが好ましい。
【０１４０】
前記赤色顔料の含有量は、化合物（Ｉ）１００質量部に対して、好ましくは１０質量部以上、より好ましくは２５質量部以上、さらに好ましくは４０質量部以上、よりいっそう好ましくは７０質量部以上、とりわけ好ましくは９０質量部以上であり、好ましくは９９９００質量部以下、より好ましくは９９００質量部以下、さらに好ましくは３３００質量部以下、よりいっそう好ましくは１５００質量部以下、とりわけ好ましくは５００質量部以下である。
さらに、化合物（Ｉ）と赤色顔料の合計の含有率は、着色剤の総量１００質量％中、好ましくは３０質量％以上、より好ましくは４０質量％以上、さらに好ましくは５０質量％以上、よりいっそう好ましくは８０質量％以上、とりわけ好ましくは９０質量％以上であり、好ましくは１００質量％以下である。
【０１４１】
本発明の着色硬化性樹脂組成物は、着色剤（Ａ）として、化合物（Ｉ）及び赤色顔料以外の着色剤（以下、着色剤（Ａ１）という場合がある）を含んでいてもよい。着色剤（Ａ１）には、１種又は２種以上の着色剤が含まれていてもよい。
【０１４２】
着色剤（Ａ１）は、染料であっても顔料であってもよい。染料としては、カラーインデックス（The Society of Dyers and Colourists 出版）及び染色ノート（色染社）に記載されている公知の染料が挙げられる。また、化学構造によれば、アゾ染料、アントラキノン染料、トリフェニルメタン染料、キサンテン染料、シアニン染料、ナフトキノン染料、キノンイミン染料、メチン染料、アゾメチン染料、スクアリリウム染料、アクリジン染料、スチリル染料、クマリン染料、キノリン染料、ニトロ染料及びフタロシアニン染料等が挙げられる。これらのうち、有機溶剤可溶性染料が好ましい。これらの染料は、２種以上を併用してもよい。
【０１４３】
具体的には、以下のようなカラーインデックス（Ｃ．Ｉ．）番号の染料が挙げられる。Ｃ．Ｉ．ソルベントイエロー１４、１５、２３、２４、２５、３８、６２、６３、６８、７９、８１、８２、８３、８９、９４、９８、９９、１６２；
Ｃ．Ｉ．アシッドイエロー１、３、７、９、１１、１７、２３、２５、２９、３４、３６、３８、４０、４２、５４、６５、７２、７３、７６、７９、９８、９９、１１１、１１２、１１３、１１４、１１６、１１９、１２３、１２８、１３４、１３５、１３８、１３９、１４０、１４４、１５０、１５５、１５７、１６０、１６１、１６３、１６８、１６９、１７２、１７７、１７８、１７９、１８４、１９０、１９３、１９６、１９７、１９９、２０２、２０３、２０４、２０５、２０７、２１２、２１４、２２０、２２１、２２８、２３０、２３２、２３５、２３８、２４０、２４２、２４３、２５１；
Ｃ．Ｉ．リアクティブイエロー２、７６、１１６；
Ｃ．Ｉ．ダイレクトイエロー２、４、２８、３３、３４、３５、３８、３９、４３、４４、４７、５０、５４、５８、６８、６９、７０、７１、８６、９３、９４、９５、９８、１０２、１０８、１０９、１２９、１３２、１３６、１３８、１４１；
Ｃ．Ｉ．ディスパースイエロー５１、５４、７６；
Ｃ．Ｉ．ソルベントオレンジ２、７、１１、１５、２６、４１、５４、５６、９９；
Ｃ．Ｉ．アシッドオレンジ６、７、８、１０、１２、２６、５０、５１、５２、５６、６２、６３、６４、７４、７５、９４、９５、１０７、１０８、１４９、１６２、１６９、１７３；
Ｃ．Ｉ．リアクティブオレンジ１６；
Ｃ．Ｉ．ダイレクトオレンジ２６、３４、３９、４１、４６、５０、５２、５６、５７、６１、６４、６５、６８、７０、９６、９７、１０６、１０７；
Ｃ．Ｉ．ソルベントレッド２４、４９、９０、９１、１１１、１１８、１１９、１２２、１２４、１２５、１２７、１３０、１３２、１４３、１４５、１４６、１５０、１５１、１５５、１６０、１６８、１６９、１７２、１７５、１８１、２０７、２１８、２２２、２２７、２３０、２４５、２４７；
Ｃ．Ｉ．アシッドレッド７３、８０、９１、９２、９７、１３８、１５１、２１１、２７４、２８９；
Ｃ．Ｉ．アシッドバイオレット３４、１０２；
Ｃ．Ｉ．ディスパースバイオレット２６、２７；
Ｃ．Ｉ．ソルベントバイオレット１１、１３、１４、２６、３１、３６、３７、３８、４５、４７、４８、５１、５９、６０；
Ｃ．Ｉ．ソルベントブルー１４、１８、３５、３６、４５、５８、５９、５９：１、６３、６８、６９、７８、７９、８３、９４、９７、９８、１００、１０１、１０２、１０４、１０５、１１１、１１２、１２２、１２８、１３２、１３６、１３９；
Ｃ．Ｉ．アシッドブルー２５、２７、４０、４５、７８、８０、１１２；
Ｃ．Ｉ．ダイレクトブルー４０；
Ｃ．Ｉ．ディスパースブルー１、１４、５６、６０；
Ｃ．Ｉ．ソルベントグリーン１、３、５、２８、２９、３２、３３；
Ｃ．Ｉ．アシッドグリーン３、５、９、２５、２７、２８、４１；
Ｃ．Ｉ．ベーシックグリーン１；
Ｃ．Ｉ．バットグリーン１等。
【０１４４】
顔料としては、公知の顔料を使用することができ、例えば、カラーインデックス（Ｔｈｅ Ｓｏｃｉｅｔｙ ｏｆ Ｄｙｅｒｓ ａｎｄ Ｃｏｌｏｕｒｉｓｔｓ出版）でピグメントに分類されている顔料が挙げられる。２種以上を組合せてもよい。
具体的には、Ｃ．Ｉ．ピグメントイエロー１、３、１２、１３、１４、１５、１６、１７、２０、２４、３１、５３、８３、８６、９３、９４、１０９、１１０、１１７、１２５、１２８、１２９、１３７、１３８、１３９、１４７、１４８、１５０、１５３、１５４、１６６、１７３、１８５、１９４、２１４等の黄色顔料；
Ｃ．Ｉ．ピグメントオレンジ１３、３１、３６、３８、４０、４２、４３、５１、５５、５９、６１、６４、６５、７１、７３等のオレンジ色顔料；
Ｃ．Ｉ．ピグメントブルー１５、１５：３、１５：４、１５：６、６０等の青色顔料；
Ｃ．Ｉ．ピグメントバイオレット１、１９、２３、２９、３２、３６、３８等のバイオレット色顔料；
Ｃ．Ｉ．ピグメントグリーン７、３６、５８、５９の緑色顔料が挙げられる。
【０１４５】
着色剤（Ａ１）としては、黄色染料及び黄色顔料（以下、これらを総称して「黄色着色剤」という場合がある）が好ましい。
【０１４６】
黄色染料としては、上記染料のうち、色相が黄に分類されている染料が挙げられ、黄色顔料としては、上記顔料のうち、色相が黄に分類されている顔料が挙げられる。
【０１４７】
着色剤（Ａ１）の量は、化合物（Ｉ）１００質量部に対して、０質量部以上９５質量部以下、好ましくは９０質量部以下、より好ましくは８０質量部以下、よりいっそう好ましくは５０質量部以下、よりさらに好ましくは２０質量部以下、とりわけ好ましくは１０質量部以下である。
【０１４８】
着色剤（Ａ）は、必要に応じて、ロジン処理、酸性基又は塩基性基が導入された着色剤誘導体等を用いた表面処理、高分子化合物等による着色剤（Ａ）表面へのグラフト処理、硫酸微粒化法等による微粒化処理、不純物を除去するための有機溶剤や水等による洗浄処理、イオン性不純物のイオン交換法等による除去処理等が施されていてもよい。着色剤（Ａ）の粒径は、略均一であることが好ましい。着色剤（Ａ）は、分散剤を含有させて分散処理を行うことで、着色剤（Ａ）が分散液の中で均一に分散した状態にすることができる。
【０１４９】
分散剤としては、界面活性剤等が挙げられ、カチオン系、アニオン系、ノニオン系及び両性のいずれの界面活性剤であってもよい。具体的にはポリエステル系、ポリアミン系及びアクリル系等の界面活性剤等が挙げられる。これらの分散剤は、単独で又は二種以上を組合せて用いてもよい。分散剤としては、商品名で表すと、ＫＰ（信越化学工業（株）製）、フローレン（共栄社化学（株）製）、ソルスパース（登録商標）（ゼネカ（株）製）、ＥＦＫＡ（登録商標）（ＢＡＳＦ社製）、アジスパー（登録商標）（味の素ファインテクノ（株）製）及びＤｉｓｐｅｒｂｙｋ（登録商標）（ビックケミー社製）、ＢＹＫ（登録商標）（ビックケミー社製）等が挙げられる。
【０１５０】
分散剤を用いる場合、分散剤の使用量は、着色剤（Ａ）１００質量部に対して、好ましくは１００質量部以下であり、より好ましくは５質量部以上５０質量部以下である。分散剤の使用量が前記の範囲にあると、より均一な分散状態の着色剤（Ａ）含有液が得られる傾向がある。
【０１５１】
着色硬化性樹脂組成物中、着色剤（Ａ）の含有量は、固形分の総量中、通常１質量％以上９０質量％以下であり、好ましくは１質量％以上８０質量％以下であり、より好ましくは５質量％以上７５質量％以下である。
【０１５２】
＜樹脂（Ｂ）＞
樹脂（Ｂ）は、アルカリ可溶性樹脂であることが好ましく、不飽和カルボン酸及び不飽和カルボン酸無水物からなる群から選ばれる少なくとも１種の単量体（ａ）（以下「単量体（ａ）」という場合がある）に由来する構造単位を有する重合体であることが好ましい。
樹脂（Ｂ）は、炭素数２〜４の環状エーテル構造とエチレン性不飽和結合とを有する単量体（ｂ）（以下「単量体（ｂ）」という場合がある）に由来する構造単位、及びその他の構造単位を有する共重合体であることが好ましい。
その他の構造単位としては、単量体（ａ）と共重合可能な単量体（ｃ）（ただし、単量体（ａ）及び単量体（ｂ）とは異なる。以下「単量体（ｃ）」という場合がある）に由来する構造単位、エチレン性不飽和結合を有する構造単位等が挙げられる。
【０１５３】
単量体（ａ）としては、例えば、アクリル酸、メタクリル酸、クロトン酸及びｏ−、ｍ−、ｐ−ビニル安息香酸等の不飽和モノカルボン酸；
マレイン酸、フマル酸、シトラコン酸、メサコン酸、イタコン酸、３−ビニルフタル酸、４−ビニルフタル酸、３，４，５，６−テトラヒドロフタル酸、１，２，３，６−テトラヒドロフタル酸、ジメチルテトラヒドロフタル酸及び１，４−シクロヘキセンジカルボン酸等の不飽和ジカルボン酸；
メチル−５−ノルボルネン−２，３−ジカルボン酸、５−カルボキシビシクロ［２．２．１］ヘプト−２−エン、５，６−ジカルボキシビシクロ［２．２．１］ヘプト−２−エン、５−カルボキシメチルビシクロ［２．２．１］ヘプト−２−エン及び５−カルボキシエチルビシクロ［２．２．１］ヘプト−２−エン等のカルボキシ基を含有するビシクロ不飽和化合物；
フマル酸及びメサコン酸を除く上記不飽和ジカルボン酸の無水物等のカルボン酸無水物；
こはく酸モノ〔２−（メタ）アクリロイルオキシエチル〕及びフタル酸モノ〔２−（メタ）アクリロイルオキシエチル〕等の２価以上の多価カルボン酸の不飽和モノ〔（メタ）アクリロイルオキシアルキル〕エステル類；
α−（ヒドロキシメチル）アクリル酸のような、同一分子中にヒドロキシ基及びカルボキシ基を含有する不飽和アクリレート類等が挙げられる。
これらのうち、共重合反応性の点や得られる樹脂のアルカリ水溶液への溶解性の点から、アクリル酸、メタクリル酸及び無水マレイン酸等が好ましい。
【０１５４】
単量体（ｂ）は、炭素数２〜４の環状エーテル構造（例えば、オキシラン環、オキセタン環及びテトラヒドロフラン環からなる群から選ばれる少なくとも１種）とエチレン性不飽和結合とを有する重合性化合物をいう。単量体（ｂ）は、炭素数２〜４の環状エーテルと（メタ）アクリロイルオキシ基とを有する単量体であることが好ましい。
単量体（ｂ）としては、例えば、オキシラニル基とエチレン性不飽和結合とを有する単量体（ｂ１）（以下「単量体（ｂ１）」という場合がある）、オキセタニル基とエチレン性不飽和結合とを有する単量体（ｂ２）（以下「単量体（ｂ２）」という場合がある）及びテトラヒドロフリル基とエチレン性不飽和結合とを有する単量体（ｂ３）（以下「単量体（ｂ３）」という場合がある）等が挙げられる。
【０１５５】
単量体（ｂ１）としては、例えば、直鎖状又は分岐鎖状の脂肪族不飽和炭化水素がエポキシ化された構造を有する単量体（ｂ１−１）（以下「単量体（ｂ１−１）」という場合がある）及び脂環式不飽和炭化水素がエポキシ化された構造を有する単量体（ｂ１−２）（以下「単量体（ｂ１−２）」という場合がある）が挙げられる。
【０１５６】
単量体（ｂ１−１）としては、グリシジル基とエチレン性不飽和結合とを有する単量体が好ましい。単量体（ｂ１−１）としては、具体的には、グリシジル（メタ）アクリレート、β−メチルグリシジル（メタ）アクリレート、β−エチルグリシジル（メタ）アクリレート、グリシジルビニルエーテル、ビニルベンジルグリシジルエーテル、α−メチルビニルベンジルグリシジルエーテル、２，３−ビス（グリシジルオキシメチル）スチレン、２，４−ビス（グリシジルオキシメチル）スチレン、２，５−ビス（グリシジルオキシメチル）スチレン、２，６−ビス（グリシジルオキシメチル）スチレン、２，３，４−トリス（グリシジルオキシメチル）スチレン、２，３，５−トリス（グリシジルオキシメチル）スチレン、２，３，６−トリス（グリシジルオキシメチル）スチレン、３，４，５−トリス（グリシジルオキシメチル）スチレン及び２，４，６−トリス（グリシジルオキシメチル）スチレン等が挙げられる。
【０１５７】
単量体（ｂ１−２）としては、ビニルシクロヘキセンモノオキシド、１，２−エポキシ−４−ビニルシクロヘキサン（例えば、セロキサイド（登録商標）２０００；（株）ダイセル製）、３，４−エポキシシクロヘキシルメチル（メタ）アクリレート（例えば、サイクロマー（登録商標）Ａ４００；（株）ダイセル製）、３，４−エポキシシクロヘキシルメチル（メタ）アクリレート（例えば、サイクロマー（登録商標）Ｍ１００；（株）ダイセル製）、式（ＢＩ）で表される化合物及び式（ＢＩＩ）で表される化合物等が挙げられる。
【０１５８】
【化２９】
2018168364.tif 000036
【０１５９】
［式（ＢＩ）及び式（ＢＩＩ）中、Ｒa及びＲbは、水素原子、又は炭素数１〜４のアルキル基を表し、該アルキル基に含まれる水素原子は、ヒドロキシ基で置換されていてもよい。
Ｘa及びＸbは、互いに独立に、単結合、＊−Ｒc−、＊−Ｒc−Ｏ−、＊−Ｒc−Ｓ−又は＊−Ｒc−ＮＨ−を表す。
Ｒcは、炭素数１〜６のアルカンジイル基を表す。
＊は、Ｏとの結合手を表す。］
【０１６０】
式（ＢＩ）で表される化合物としては、式（ＢＩ−１）〜式（ＢＩ−１５）のいずれかで表される化合物等が挙げられる。中でも、式（ＢＩ−１）、式（ＢＩ−３）、式（ＢＩ−５）、式（ＢＩ−７）、式（ＢＩ−９）及び式（ＢＩ−１１）〜式（ＢＩ−１５）で表される化合物が好ましく、式（ＢＩ−１）、式（ＢＩ−７）、式（ＢＩ−９）及び式（ＢＩ−１５）で表される化合物がより好ましい。
【０１６１】
【化３０】
2018168364.tif 000037
【０１６２】
式（ＢＩＩ）で表される化合物としては、式（ＢＩＩ−１）〜式（ＢＩＩ−１５）のいずれかで表される化合物等が挙げられ、中でも、好ましくは式（ＢＩＩ−１）、式（ＢＩＩ−３）、式（ＢＩＩ−５）、式（ＢＩＩ−７）、式（ＢＩＩ−９）及び式（ＢＩＩ−１１）〜式（ＢＩＩ−１５）で表される化合物が挙げられ、より好ましくは式（ＢＩＩ−１）、式（ＢＩＩ−７）、式（ＢＩＩ−９）及び式（ＢＩＩ−１５）で表される化合物が挙げられる。
【０１６３】
【化３１】
2018168364.tif 000038
【０１６４】
式（ＢＩ）で表される化合物及び式（ＢＩＩ）で表される化合物は、それぞれ単独で用いても、式（ＢＩ）で表される化合物と式（ＢＩＩ）で表される化合物とを併用してもよい。これらを併用する場合、式（ＢＩ）で表される化合物及び式（ＢＩＩ）で表される化合物の含有比率はモル基準で、好ましくは５：９５〜９５：５であり、より好ましくは１０：９０〜９０：１０であり、さらに好ましくは２０：８０〜８０：２０である。
【０１６５】
単量体（ｃ）としては、例えば、メチル（メタ）アクリレート、エチル（メタ）アクリレート、ｎ−ブチル（メタ）アクリレート、ｓｅｃ−ブチル（メタ）アクリレート、ｔｅｒｔ−ブチル（メタ）アクリレート、２−エチルヘキシル（メタ）アクリレート、ドデシル（メタ）アクリレート、ラウリル（メタ）アクリレート、ステアリル（メタ）アクリレート、シクロペンチル（メタ）アクリレート、トリシクロ［５．２．１．０2,6］デカン−８−イル（メタ）アクリレート、トリシクロ［５．２．１．０2,6］デカン−９−イル（メタ）アクリレート、トリシクロ［５．２．１．０2,6］デセン−８−イル（メタ）アクリレート、トリシクロ［５．２．１．０2,6］デセン−９−イル（メタ）アクリレート、ジシクロペンタニルオキシエチル（メタ）アクリレート、イソボルニル（メタ）アクリレート、アダマンチル（メタ）アクリレート、アリル（メタ）アクリレート、プロパルギル（メタ）アクリレート、フェニル（メタ）アクリレート、ナフチル（メタ）アクリレート及びベンジル（メタ）アクリレート等の（メタ）アクリル酸エステル；
２−ヒドロキシエチル（メタ）アクリレート及び２−ヒドロキシプロピル（メタ）アクリレート等のヒドロキシ基含有（メタ）アクリル酸エステル；
マレイン酸ジエチル、フマル酸ジエチル及びイタコン酸ジエチル等のジカルボン酸ジエステル；
ビシクロ［２．２．１］ヘプト−２−エン、５−メチルビシクロ［２．２．１］ヘプト−２−エン、５−エチルビシクロ［２．２．１］ヘプト−２−エン、５−ヒドロキシビシクロ［２．２．１］ヘプト−２−エン、５−ヒドロキシメチルビシクロ［２．２．１］ヘプト−２−エン、５−（２’−ヒドロキシエチル）ビシクロ［２．２．１］ヘプト−２−エン、５−メトキシビシクロ［２．２．１］ヘプト−２−エン、５−エトキシビシクロ［２．２．１］ヘプト−２−エン、５，６−ジヒドロキシビシクロ［２．２．１］ヘプト−２−エン、５，６−ジ（ヒドロキシメチル）ビシクロ［２．２．１］ヘプト−２−エン、５，６−ジ（２’−ヒドロキシエチル）ビシクロ［２．２．１］ヘプト−２−エン、５，６−ジメトキシビシクロ［２．２．１］ヘプト−２−エン、５，６−ジエトキシビシクロ［２．２．１］ヘプト−２−エン、５−ヒドロキシ−５−メチルビシクロ［２．２．１］ヘプト−２−エン、５−ヒドロキシ−５−エチルビシクロ［２．２．１］ヘプト−２−エン、５−ヒドロキシメチル−５−メチルビシクロ［２．２．１］ヘプト−２−エン、５−ｔｅｒｔ−ブトキシカルボニルビシクロ［２．２．１］ヘプト−２−エン、５−シクロヘキシルオキシカルボニルビシクロ［２．２．１］ヘプト−２−エン、５−フェノキシカルボニルビシクロ［２．２．１］ヘプト−２−エン、５，６−ビス（ｔｅｒｔ−ブトキシカルボニル）ビシクロ［２．２．１］ヘプト−２−エン及び５，６−ビス（シクロヘキシルオキシカルボニル）ビシクロ［２．２．１］ヘプト−２−エン等のビシクロ不飽和化合物；
Ｎ−フェニルマレイミド、Ｎ−シクロヘキシルマレイミド、Ｎ−ベンジルマレイミド、Ｎ−スクシンイミジル−３−マレイミドベンゾエート、Ｎ−スクシンイミジル−４−マレイミドブチレート、Ｎ−スクシンイミジル−６−マレイミドカプロエート、Ｎ−スクシンイミジル−３−マレイミドプロピオネート及びＮ−（９−アクリジニル）マレイミド等のジカルボニルイミド誘導体；
スチレン、α−メチルスチレン、ビニルトルエン及びｐ−メトキシスチレン等のビニル基含有芳香族化合物；（メタ）アクリロニトリル等のビニル基含有ニトリル；塩化ビニル及び塩化ビニリデン等のハロゲン化炭化水素；（メタ）アクリルアミド等のビニル基含有アミド；酢酸ビニル等のエステル；１，３−ブタジエン、イソプレン及び２，３−ジメチル−１，３−ブタジエン等のジエン；等が挙げられる。
これらのうち、共重合反応性及び耐熱性の点から、スチレン、ビニルトルエン、トリシクロ［５．２．１．０2,6］デカン−８−イル（メタ）アクリレート、トリシクロ［５．２．１．０2,6］デカン−９−イル（メタ）アクリレート、トリシクロ［５．２．１．０2,6］デセン−８−イル（メタ）アクリレート、トリシクロ［５．２．１．０2,6］デセン−９−イル（メタ）アクリレート、Ｎ−フェニルマレイミド、Ｎ−シクロヘキシルマレイミド、Ｎ−ベンジルマレイミド、ビシクロ［２．２．１］ヘプト−２−エン及びベンジル（メタ）アクリレート等が好ましい。
【０１６６】
エチレン性不飽和結合を有する構造単位は、好ましくは（メタ）アクリロイル基を有する構造単位である。このような構造単位を有する樹脂は、単量体（ａ）や単量体（ｂ）に由来する構造単位を有する重合体に、単量体（ａ）や単量体（ｂ）が有する基と反応可能な基とエチレン性不飽和結合とを有する単量体を付加させることにより得ることができる。
このような構造単位としては、（メタ）アクリル酸単位にグリシジル（メタ）アクリレートを付加させた構造単位、無水マレイン酸単位に２−ヒドロキシエチル（メタ）アクリレートを付加させた構造単位及びグリシジル（メタ）アクリレート単位に（メタ）アクリル酸を付加させた構造単位等が挙げられる。また、これらの構造単位がヒドロキシ基を有する場合は、カルボン酸無水物をさらに付加させた構造単位も、エチレン性不飽和結合を有する構造単位として挙げられる。
【０１６７】
単量体（ａ）に由来する構造単位を有する重合体は、例えば、重合開始剤の存在下、重合体の構造単位を構成する単量体を溶剤中で重合することにより製造できる。重合開始剤及び溶剤等は、特に限定されず、当該分野で通常使用されているものを使用することができる。例えば、重合開始剤としては、アゾ化合物（２，２’−アゾビスイソブチロニトリル、２，２’−アゾビス（２，４−ジメチルバレロニトリル）等）や有機過酸化物（ベンゾイルペルオキシド等）が挙げられ、溶剤としては、各モノマーを溶解するものであればよく、前述の溶剤（Ｅ）等が挙げられる。
【０１６８】
なお、得られた重合体は、反応後の溶液をそのまま使用してもよいし、濃縮あるいは希釈した溶液を使用してもよいし、再沈殿等の方法で固体（粉体）として取り出したものを使用してもよい。
必要に応じて、カルボン酸又はカルボン酸無水物と環状エーテルとの反応触媒（例えばトリス（ジメチルアミノメチル）フェノール等）及び重合禁止剤（例えばハイドロキノン等）等を使用してもよい。
カルボン酸無水物としては、無水マレイン酸、シトラコン酸無水物、イタコン酸無水物、３−ビニルフタル酸無水物、４−ビニルフタル酸無水物、３，４，５，６−テトラヒドロフタル酸無水物、１，２，３，６−テトラヒドロフタル酸無水物、ジメチルテトラヒドロフタル酸無水物及び５，６−ジカルボキシビシクロ［２．２．１］ヘプト−２−エン無水物等が挙げられる。
【０１６９】
樹脂（Ｂ）としては、具体的に、３，４−エポキシシクロヘキシルメチル（メタ）アクリレート／（メタ）アクリル酸共重合体、３，４−エポキシトリシクロ［５．２．１．０2,6］デシル（メタ）アクリレート／（メタ）アクリル酸共重合体、グリシジル（メタ）
アクリレート／ベンジル（メタ）アクリレート／（メタ）アクリル酸共重合体、グリシジル（メタ）アクリレート／スチレン／（メタ）アクリル酸共重合体、３，４−エポキシトリシクロ［５．２．１．０2,6］デシル（メタ）アクリレート／（メタ）アクリル酸／Ｎ−シクロヘキシルマレイミド共重合体、３，４−エポキシトリシクロ［５．２．１．０2,6］デシル（メタ）アクリレート／（メタ）アクリル酸／ビニルトルエン共重合体、３，４−エポキシトリシクロ［５．２．１．０2,6］デシル（メタ）アクリレート／トリシクロ［５．２．１．０2,6］デセニル（メタ）アクリレート／（メタ）アクリル酸／Ｎ−シクロヘキシルマレイミド共重合体、３−メチル−３−（メタ）アクリルロイルオキシメチルオキセタン／（メタ）アクリル酸／スチレン共重合体、ベンジル（メタ）アクリレート／（メタ）アクリル酸共重合体、スチレン／（メタ）アクリル酸共重合体並びに特開平９−１０６０７１号公報、特開２００４−２９５１８号公報及び特開２００４−３６１４５５号公報の各公報記載の樹脂等が挙げられる。
中でも、樹脂（Ｂ）としては、単量体（ａ）に由来する構造単位及び単量体（ｂ）に由来する構造単位を含む共重合体が好ましい。
樹脂（Ｂ）は２種以上を組合せてもよく、この場合は、樹脂（Ｂ）は、少なくとも、３，４−エポキシトリシクロ［５．２．１．０2,6］デシル（メタ）アクリレート／（メタ）アクリル酸共重合体、３，４−エポキシトリシクロ［５．２．１．０2,6］デシル（メタ）アクリレート／（メタ）アクリル酸／Ｎ−シクロヘキシルマレイミド／２−ヒドロキシエチル（メタ）アクリレート共重合体、３，４−エポキシトリシクロ［５．２．１．０2,6］デシル（メタ）アクリレート／（メタ）アクリル酸／ビニルトルエン共重合体、３，４−エポキシトリシクロ［５．２．１．０2,6］デシル（メタ）アクリレート／（メタ）アクリル酸／２−エチルヘキシル（メタ）アクリレート共重合体から選ばれる１以上を含むことが好ましい。
【０１７０】
樹脂（Ｂ）のポリスチレン換算の重量平均分子量は、好ましくは３，０００〜１００，０００であり、より好ましくは５，０００〜５０，０００であり、さらに好ましくは５，０００〜３０，０００である。樹脂（Ｂ）の分散度［重量平均分子量（Ｍｗ）／数平均分子量（Ｍｎ）］は、好ましくは１．１〜６であり、より好ましくは１．２〜４である。
【０１７１】
樹脂（Ｂ）の固形分酸価は、好ましくは２０〜１７０ｍｇ−ＫＯＨ／ｇであり、より好ましくは６０〜１５０ｍｇ−ＫＯＨ／ｇ、さらに好ましくは７０〜１３５ｍｇ−ＫＯＨ／ｇである。ここで酸価は樹脂（Ｂ）１ｇを中和するに必要な水酸化カリウムの量（ｍｇ）として測定される値であり、例えば水酸化カリウム水溶液を用いて滴定することにより求めることができる。
【０１７２】
着色硬化性樹脂組成物中、樹脂（Ｂ）の含有量は、化合物（Ｉ）１００質量部に対して、例えば、１〜７００質量部であり、好ましくは５〜５００質量部であり、より好ましくは１０〜４００質量部である。
また着色硬化性樹脂組成物中、樹脂（Ｂ）の含有量は、固形分の総量に対して、好ましくは７〜９９質量％であり、より好ましくは１３〜９９質量％であり、さらに好ましくは１５〜９５質量％である。
【０１７３】
＜重合性化合物（Ｃ）＞
重合性化合物（Ｃ）は、重合開始剤（Ｄ）から発生した活性ラジカル及び／又は酸によって重合しうる化合物であり、例えば、重合性のエチレン性不飽和結合を有する化合物等であり、好ましくは（メタ）アクリル酸エステル化合物である。
【０１７４】
エチレン性不飽和結合を１つ有する重合性化合物としては、例えば、ノニルフェニルカルビトールアクリレート、２−ヒドロキシ−３−フェノキシプロピルアクリレート、２−エチルヘキシルカルビトールアクリレート、２−ヒドロキシエチルアクリレート、Ｎ−ビニルピロリドン等、並びに、上述の単量体（ａ）、単量体（ｂ）及び単量体（ｃ）が挙げられる。
【０１７５】
エチレン性不飽和結合を２つ有する重合性化合物としては、例えば、１，６−ヘキサンジオールジ（メタ）アクリレート、エチレングリコールジ（メタ）アクリレート、ネオペンチルグリコールジ（メタ）アクリレート、トリエチレングリコールジ（メタ）アクリレート、ビスフェノールＡのビス（アクリロイロキシエチル）エーテル及び３−メチルペンタンジオールジ（メタ）アクリレート等が挙げられる。
【０１７６】
中でも、重合性化合物（Ｃ）は、エチレン性不飽和結合を３つ以上有する重合性化合物であることが好ましい。このような重合性化合物としては、例えば、トリメチロールプロパントリ（メタ）アクリレート、ペンタエリスリトールトリ（メタ）アクリレート、ペンタエリスリトールテトラ（メタ）アクリレート、ジペンタエリスリトールペンタ（メタ）アクリレート、ジペンタエリスリトールヘキサ（メタ）アクリレート、トリペンタエリスリトールオクタ（メタ）アクリレート、トリペンタエリスリトールヘプタ（メタ）アクリレート、テトラペンタエリスリトールデカ（メタ）アクリレート、テトラペンタエリスリトールノナ（メタ）アクリレート、トリス（２−（メタ）アクリロイルオキシエチル）イソシアヌレート、エチレングリコール変性ペンタエリスリトールテトラ（メタ）アクリレート、エチレングリコール変性ジペンタエリスリトールヘキサ（メタ）アクリレート、プロピレングリコール変性ペンタエリスリトールテトラ（メタ）アクリレート、プロピレングリコール変性ジペンタエリスリトールヘキサ（メタ）アクリレート、カプロラクトン変性ペンタエリスリトールテトラ（メタ）アクリレート及びカプロラクトン変性ジペンタエリスリトールヘキサ（メタ）アクリレート等が挙げられ、好ましくはジペンタエリスリトールペンタ（メタ）アクリレート及びジペンタエリスリトールヘキサ（メタ）アクリレートが挙げられる。
【０１７７】
重合性化合物（Ｃ）の重量平均分子量は、好ましくは１５０以上２，９００以下であり、より好ましくは２５０以上１，５００以下である。
【０１７８】
重合性化合物（Ｃ）の含有量は、着色硬化性樹脂組成物中、固形分の総量に対して、７〜６５質量％であることが好ましく、より好ましくは１０〜６０質量％であり、さらに好ましくは１３〜５５質量％である。
【０１７９】
＜重合開始剤（Ｄ）＞
重合開始剤（Ｄ）は、光や熱の作用により活性ラジカル、酸等を発生し、重合を開始しうる化合物であれば特に限定されることなく、公知の重合開始剤を用いることができる。重合開始剤（Ｄ）としては、Ｏ−アシルオキシム化合物、アルキルフェノン化合物、ビイミダゾール化合物、トリアジン化合物及びアシルホスフィンオキサイド化合物等が挙げられる。
【０１８０】
Ｏ−アシルオキシム化合物としては、例えば、Ｎ−ベンゾイルオキシ−１−（４−フェニルスルファニルフェニル）ブタン−１−オン−２−イミン、Ｎ−ベンゾイルオキシ−１−（４−フェニルスルファニルフェニル）オクタン−１−オン−２−イミン、Ｎ−ベンゾイルオキシ−１−（４−フェニルスルファニルフェニル）−３−シクロペンチルプロパン−１−オン−２−イミン、Ｎ−アセトキシ−１−［９−エチル−６−（２−メチルベンゾイル）−９Ｈ−カルバゾール−３−イル］エタン−１−イミン、Ｎ−アセトキシ−１−［９−エチル−６−｛２−メチル−４−（３，３−ジメチル−２，４−ジオキサシクロペンタニルメチルオキシ）ベンゾイル｝−９Ｈ−カルバゾール−３−イル］エタン−１−イミン、Ｎ−アセトキシ−１−［９−エチル−６−（２−メチルベンゾイル）−９Ｈ−カルバゾール−３−イル］−３−シクロペンチルプロパン−１−イミン及びＮ−ベンゾイルオキシ−１−［９−エチル−６−（２−メチルベンゾイル）−９Ｈ−カルバゾール−３−イル］−３−シクロペンチルプロパン−１−オン−２−イミン等が挙げられる。また、Ｏ−アシルオキシム化合物として、イルガキュアＯＸＥ０１、ＯＸＥ０２（以上、ＢＡＳＦ社製）及びＮ−１９１９（ＡＤＥＫＡ社製）、下記式（ｄ）で表される化合物
【化３２】
2018168364.tif 000039
等の市販品を用いてもよい。中でも、Ｏ−アシルオキシム化合物としては、Ｎ−ベンゾイルオキシ−１−（４−フェニルスルファニルフェニル）ブタン−１−オン−２−イミン、Ｎ−ベンゾイルオキシ−１−（４−フェニルスルファニルフェニル）オクタン−１−オン−２−イミン及びＮ−ベンゾイルオキシ−１−（４−フェニルスルファニルフェニル）−３−シクロペンチルプロパン−１−オン−２−イミン、Ｎ−アセトキシ−１−（４−フェニルスルファニルフェニル）−３−シクロペンチルプロパン−１−オン−２−イミン、Ｎ−アセトキシ−１−（４−フェニルスルファニルフェニル）−３−シクロヘキシルプロパン−１−オン−２−イミンからなる群から選ばれる少なくとも１種が好ましく、Ｎ−ベンゾイルオキシ−１−（４−フェニルスルファニルフェニル）オクタン−１−オン−２−イミン、Ｎ−アセトキシ−１−（４−フェニルスルファニルフェニル）−３−シクロヘキシルプロパン−１−オン−２−イミンがより好ましい。
【０１８１】
アルキルフェノン化合物としては、２−メチル−２−モルホリノ−１−（４−メチルスルファニルフェニル）プロパン−１−オン、２−ジメチルアミノ−１−（４−モルホリノフェニル）−２−ベンジルブタン−１−オン及び２−（ジメチルアミノ）−２−［（４−メチルフェニル）メチル］−１−［４−（４−モルホリニル）フェニル］ブタン−１−オン、２−ヒドロキシ−２−メチル−１−フェニルプロパン−１−オン、２−ヒドロキシ−２−メチル−１−〔４−（２−ヒドロキシエトキシ）フェニル〕プロパン−１−オン、１−ヒドロキシシクロヘキシルフェニルケトン、２−ヒドロキシ−２−メチル−１−（４−イソプロペニルフェニル）プロパン−１−オンのオリゴマー、α，α−ジエトキシアセトフェノン、ベンジルジメチルケタール等が挙げられる。アルキルフェノン化合物として、イルガキュア３６９、９０７、３７９（以上、ＢＡＳＦ社製）等の市販品を用いてもよい。
【０１８２】
ビイミダゾール化合物としては、例えば、２，２’−ビス（２−クロロフェニル）−４，４’，５，５’−テトラフェニルビイミダゾール、２，２’−ビス（２，３−ジクロロフェニル）−４，４’，５，５’−テトラフェニルビイミダゾール（例えば、特開平６−７５３７２号公報、特開平６−７５３７３号公報等参照）、２，２’−ビス（２−クロロフェニル）−４，４’，５，５’−テトラ（アルコキシフェニル）ビイミダゾール、２，２’−ビス（２−クロロフェニル）−４，４’，５，５’−テトラ（ジアルコキシフェニル）ビイミダゾール、２，２’−ビス（２−クロロフェニル）−４，４’，５，５’−テトラ（トリアルコキシフェニル）ビイミダゾール（例えば、特公昭４８−３８４０３号公報、特開昭６２−１７４２０４号公報等参照）及び４，４’，５，５’−位のフェニル基がカルボアルコキシ基により置換されているビイミダゾール化合物（例えば、特開平７−１０９１３号公報等参照）等が挙げられる。
【０１８３】
トリアジン化合物としては、２，４−ビス（トリクロロメチル）−６−（４−メトキシフェニル）−１，３，５−トリアジン、２，４−ビス（トリクロロメチル）−６−（４−メトキシナフチル）−１，３，５−トリアジン、２，４−ビス（トリクロロメチル）−６−ピペロニル−１，３，５−トリアジン、２，４−ビス（トリクロロメチル）−６−(４−メトキシスチリル)−１，３，５−トリアジン、２，４−ビス（トリクロロメチル）−６−〔２−（５−メチルフラン−２−イル）エテニル〕−１，３，５−トリアジン、２，４−ビス（トリクロロメチル）−６−〔２−（フラン−２−イル）エテニル〕−１，３，５−トリアジン、２，４−ビス（トリクロロメチル）−６−〔２−（４−ジエチルアミノ−２−メチルフェニル）エテニル〕−１，３，５−トリアジン及び２，４−ビス（トリクロロメチル）−６−〔２−（３，４−ジメトキシフェニル）エテニル〕−１，３，５−トリアジン等が挙げられる。
【０１８４】
アシルホスフィンオキサイド化合物としては、２，４，６−トリメチルベンゾイルジフェニルホスフィンオキサイド等が挙げられる。
【０１８５】
さらに重合開始剤（Ｄ）としては、ベンゾイン、ベンゾインメチルエーテル、ベンゾインエチルエーテル、ベンゾインイソプロピルエーテル、ベンゾインイソブチルエーテル等のベンゾイン化合物；ベンゾフェノン、ｏ−ベンゾイル安息香酸メチル、４−フェニルベンゾフェノン、４−ベンゾイル−４’−メチルジフェニルサルファイド、３，３’，４，４’−テトラ（ｔｅｒｔ−ブチルパーオキシカルボニル）ベンゾフェノン及び２，４，６−トリメチルベンゾフェノン等のベンゾフェノン化合物；９，１０−フェナンスレンキノン、２−エチルアントラキノン及びカンファーキノン等のキノン化合物；１０−ブチル−２−クロロアクリドン、ベンジル、フェニルグリオキシル酸メチル及びチタノセン化合物等が挙げられる。これらは、後述の重合開始助剤（Ｄ１）（特にアミン類）と組合せて用いることが好ましい。
【０１８６】
重合開始剤（Ｄ）は、好ましくはアルキルフェノン化合物、トリアジン化合物、アシルホスフィンオキサイド化合物、Ｏ−アシルオキシム化合物及びビイミダゾール化合物からなる群から選ばれる少なくとも一種を含む重合開始剤であり、より好ましくはＯ−アシルオキシム化合物を含む重合開始剤である。
【０１８７】
重合開始剤（Ｄ）の含有率は、着色硬化性樹脂組成物中の固形分の総量中、好ましくは０．００１〜４０質量％であり、より好ましくは０．０１〜３０質量％である。
【０１８８】
本発明の着色硬化性樹脂組成物は、さらに重合開始助剤（Ｄ１）、レベリング剤（Ｆ）などを含んでもよい。
【０１８９】
＜重合開始助剤（Ｄ１）＞
重合開始助剤（Ｄ１）は、重合開始剤によって重合が開始された重合性化合物（Ｃ）の重合を促進するために用いられる化合物、もしくは増感剤である。重合開始助剤（Ｄ１）を含む場合、通常、重合開始剤（Ｄ）と組合せて用いられる。重合開始助剤（Ｄ１）としては、アミン化合物、アルコキシアントラセン化合物、チオキサントン化合物及びカルボン酸化合物等が挙げられる。
【０１９０】
アミン化合物としては、トリエタノールアミン、メチルジエタノールアミン、トリイソプロパノールアミン、４−ジメチルアミノ安息香酸メチル、４−ジメチルアミノ安息香酸エチル、４−ジメチルアミノ安息香酸イソアミル、安息香酸２−ジメチルアミノエチル、４−ジメチルアミノ安息香酸２−エチルヘキシル、Ｎ，Ｎ−ジメチルパラトルイジン、４，４’−ビス（ジメチルアミノ）ベンゾフェノン（通称ミヒラーズケトン）、４，４’−ビス（ジエチルアミノ）ベンゾフェノン及び４，４’−ビス（エチルメチルアミノ）ベンゾフェノン等が挙げられ、好ましくは４，４’−ビス（ジエチルアミノ）ベンゾフェノンが挙げられる。また、アミン化合物として、ＥＡＢ−Ｆ（保土谷化学工業（株）製）等の市販品を用いてもよい。
【０１９１】
アルコキシアントラセン化合物としては、９，１０−ジメトキシアントラセン、２−エチル−９，１０−ジメトキシアントラセン、９，１０−ジエトキシアントラセン、２−エチル−９，１０−ジエトキシアントラセン、９，１０−ジブトキシアントラセン及び２−エチル−９，１０−ジブトキシアントラセン等が挙げられる。
【０１９２】
チオキサントン化合物としては、２−イソプロピルチオキサントン、４−イソプロピルチオキサントン、２，４−ジエチルチオキサントン、２，４−ジクロロチオキサントン及び１−クロロ−４−プロポキシチオキサントン等が挙げられる。
【０１９３】
カルボン酸化合物としては、フェニルスルファニル酢酸、メチルフェニルスルファニル酢酸、エチルフェニルスルファニル酢酸、メチルエチルフェニルスルファニル酢酸、ジメチルフェニルスルファニル酢酸、メトキシフェニルスルファニル酢酸、ジメトキシフェニルスルファニル酢酸、クロロフェニルスルファニル酢酸、ジクロロフェニルスルファニル酢酸、Ｎ−フェニルグリシン、フェノキシ酢酸、ナフチルチオ酢酸、Ｎ−ナフチルグリシン及びナフトキシ酢酸等が挙げられる。
【０１９４】
これらの重合開始助剤（Ｄ１）を用いる場合、その含有率は、着色硬化性樹脂組成物の固形分の総量中、好ましくは０．００１〜３０質量％であり、より好ましくは０．０１〜２０質量％である。
【０１９５】
＜溶剤（Ｅ）＞
溶剤（Ｅ）としては、例えば、エステル溶剤（分子内に−ＣＯＯ−を含み、−Ｏ−を含まない溶剤）、エーテル溶剤（分子内に−Ｏ−を含み、−ＣＯＯ−を含まない溶剤）、エーテルエステル溶剤（分子内に−ＣＯＯ−と−Ｏ−とを含む溶剤）、ケトン溶剤（分子内に−ＣＯ−を含み、−ＣＯＯ−を含まない溶剤）、アルコール溶剤（分子内にＯＨを含み、−Ｏ−、−ＣＯ−及び−ＣＯＯ−を含まない溶剤）、芳香族炭化水素溶剤、アミド溶剤及びジメチルスルホキシド等が挙げられる。
【０１９６】
エステル溶剤としては、乳酸メチル、乳酸エチル、乳酸ブチル、２−ヒドロキシイソブタン酸メチル、酢酸エチル、酢酸ｎ−ブチル、酢酸イソブチル、ギ酸ペンチル、酢酸イソペンチル、プロピオン酸ブチル、酪酸イソプロピル、酪酸エチル、酪酸ブチル、ピルビン酸メチル、ピルビン酸エチル、ピルビン酸プロピル、アセト酢酸メチル、アセト酢酸エチル、シクロヘキサノールアセテート及びγ−ブチロラクトン等が挙げられる。
【０１９７】
エーテル溶剤としては、エチレングリコールモノメチルエーテル、エチレングリコールモノエチルエーテル、エチレングリコールモノプロピルエーテル、エチレングリコールモノブチルエーテル、ジエチレングリコールモノメチルエーテル、ジエチレングリコールモノエチルエーテル、ジエチレングリコールモノブチルエーテル、プロピレングリコールモノメチルエーテル、プロピレングリコールモノエチルエーテル、プロピレングリコールモノプロピルエーテル、プロピレングリコールモノブチルエーテル、３−メトキシ−１−ブタノール、３−メトキシ−３−メチルブタノール、テトラヒドロフラン、テトラヒドロピラン、１，４−ジオキサン、ジエチレングリコールジメチルエーテル、ジエチレングリコールジエチルエーテル、ジエチレングリコールメチルエチルエーテル、ジエチレングリコールジプロピルエーテル、ジエチレングリコールジブチルエーテル、アニソール、フェネトール及びメチルアニソール等が挙げられる。
【０１９８】
エーテルエステル溶剤としては、メトキシ酢酸メチル、メトキシ酢酸エチル、メトキシ酢酸ブチル、エトキシ酢酸メチル、エトキシ酢酸エチル、３−メトキシプロピオン酸メチル、３−メトキシプロピオン酸エチル、３−エトキシプロピオン酸メチル、３−エトキシプロピオン酸エチル、２−メトキシプロピオン酸メチル、２−メトキシプロピオン酸エチル、２−メトキシプロピオン酸プロピル、２−エトキシプロピオン酸メチル、２−エトキシプロピオン酸エチル、２−メトキシ−２−メチルプロピオン酸メチル、２−エトキシ−２−メチルプロピオン酸エチル、３−メトキシブチルアセテート、３−メチル−３−メトキシブチルアセテート、プロピレングリコールモノメチルエーテルアセテート、プロピレングリコールモノエチルエーテルアセテート、プロピレングリコールモノプロピルエーテルアセテート、エチレングリコールモノメチルエーテルアセテート、エチレングリコールモノエチルエーテルアセテート、ジエチレングリコールモノエチルエーテルアセテート、ジエチレングリコールモノブチルエーテルアセテート及びジプロピレングリコールメチルエーテルアセテート等が挙げられる。
【０１９９】
ケトン溶剤としては、４−ヒドロキシ−４−メチル−２−ペンタノン、アセトン、２−ブタノン、２−ヘプタノン、３−ヘプタノン、４−ヘプタノン、４−メチル−２−ペンタノン、シクロペンタノン、シクロヘキサノン及びイソホロン等が挙げられる。
【０２００】
アルコール溶剤としては、メタノール、エタノール、プロパノール、ブタノール、ヘキサノール、シクロヘキサノール、エチレングリコール、プロピレングリコール、グリセリン等が挙げられる。
芳香族炭化水素溶剤としては、ベンゼン、トルエン、キシレン、メシチレン等が挙げられる。
アミド溶剤としては、Ｎ，Ｎ−ジメチルホルムアミド、Ｎ，Ｎ−ジメチルアセトアミド及びＮ−メチルピロリドン等が挙げられる。
これらの溶剤は、２種以上を併用してもよい。
溶剤（Ｅ）の含有量は、着色硬化性樹脂組成物の総量中、好ましくは７０〜９５質量％であり、より好ましくは７５〜９０質量％である。
【０２０１】
着色剤（Ａ）を溶剤（Ｅ）に分散させて着色分散液を調製する場合、着色硬化性樹脂組成物に含有される樹脂（Ｂ）の一部又は全部、好ましくは一部を予め含んでいてもよい。樹脂（Ｂ）を予め含ませておくことで、着色組成物にした時の分散安定性をさらに改善できる。
【０２０２】
＜レベリング剤（Ｆ）＞
レベリング剤（Ｆ）としては、シリコーン系界面活性剤、フッ素系界面活性剤及びフッ素原子を有するシリコーン系界面活性剤等が挙げられる。これらは、側鎖に重合性基を有していてもよい。
シリコーン系界面活性剤としては、分子内にシロキサン結合を有する界面活性剤等が挙げられる。具体的には、トーレシリコーンＤＣ３ＰＡ、同ＳＨ７ＰＡ、同ＤＣ１１ＰＡ、同ＳＨ２１ＰＡ、同ＳＨ２８ＰＡ、同ＳＨ２９ＰＡ、同ＳＨ３０ＰＡ、同ＳＨ８４００（東レ・ダウコーニング（株）製）、ＫＰ３２１、ＫＰ３２２、ＫＰ３２３、ＫＰ３２４、ＫＰ３２６、ＫＰ３４０、ＫＰ３４１（信越化学工業（株）製）、ＴＳＦ４００、ＴＳＦ４０１、ＴＳＦ４１０、ＴＳＦ４３００、ＴＳＦ４４４０、ＴＳＦ４４４５、ＴＳＦ４４４６、ＴＳＦ４４５２及びＴＳＦ４４６０（モメンティブ・パフォーマンス・マテリアルズ・ジャパン合同会社製）等が挙げられる。
【０２０３】
前記のフッ素系界面活性剤としては、分子内にフルオロカーボン鎖を有する界面活性剤等が挙げられる。具体的には、フロラード（登録商標）ＦＣ４３０、同ＦＣ４３１（住友スリーエム（株）製）、メガファック（登録商標）Ｆ１４２Ｄ、同Ｆ１７１、同Ｆ１７２、同Ｆ１７３、同Ｆ１７７、同Ｆ１８３、同Ｆ５５４、同Ｒ３０、同ＲＳ−７１８−Ｋ（ＤＩＣ（株）製）、エフトップ（登録商標）ＥＦ３０１、同ＥＦ３０３、同ＥＦ３５１、同ＥＦ３５２（三菱マテリアル電子化成（株）製）、サーフロン（登録商標）Ｓ３８１、同Ｓ３８２、同ＳＣ１０１、同ＳＣ１０５（旭硝子（株）製）及びＥ５８４４（（株）ダイキンファインケミカル研究所製）等が挙げられる。
【０２０４】
前記のフッ素原子を有するシリコーン系界面活性剤としては、分子内にシロキサン結合及びフルオロカーボン鎖を有する界面活性剤等が挙げられる。具体的には、メガファック（登録商標）Ｒ０８、同ＢＬ２０、同Ｆ４７５、同Ｆ４７７及び同Ｆ４４３（ＤＩＣ（株）製）等が挙げられる。
【０２０５】
レベリング剤（Ｆ）の含有率は、着色硬化性樹脂組成物の総量に対して、好ましくは０．００１質量％以上０.２質量％以下であり、好ましくは０.００２質量％以上０．１質量％以下、より好ましくは０．００７質量％以上０．０７質量％以下、最も好ましくは０．００７質量％以上０．０５質量％以下である。尚、この含有量に、前記顔料分散剤の含有量は含まれない。レベリング剤（Ｆ）の含有量が前記の範囲内にあると、カラーフィルタの平坦性を良好にすることができる。
【０２０６】
＜その他の成分＞
本発明の着色硬化性樹脂組成物は、必要に応じて、充填剤、他の高分子化合物、密着促進剤、酸化防止剤、光安定剤、連鎖移動剤等、当該技術分野で公知の添加剤を含んでもよい。
【０２０７】
＜着色硬化性樹脂組成物の製造方法＞
本発明の着色硬化性樹脂組成物は、例えば、着色剤（Ａ）、樹脂（Ｂ）、重合性化合物（Ｃ）、重合開始剤（Ｄ）、並びに必要に応じて用いられる溶剤（Ｅ）、レベリング剤（Ｆ）、重合開始助剤（Ｄ１）及びその他の成分を混合することにより調製できる。
化合物（Ｉ）、赤色顔料、及び必要に応じて用いられる着色剤（Ａ１）としての顔料は、予め溶剤（Ｅ）の一部又は全部と混合し、顔料の平均粒子径が０．２μｍ以下程度となるまで、ビーズミルなどを用いて分散させることが好ましい。この際、必要に応じて前記顔料分散剤、樹脂（Ｂ）の一部又は全部を配合してもよい。このようにして得られた顔料分散液に、残りの成分を、所定の濃度となるように混合することにより、着色硬化性樹脂組成物を調製できる。
【０２０８】
特に、予め化合物（Ｉ）と溶剤（Ｅ）とを含む化合物（Ｉ）含有液と、赤色顔料と溶剤（Ｅ）とを含む赤色顔料含有液を調製した後、該化合物（Ｉ）含有液及び該赤色顔料含有液を使用して着色硬化性樹脂組成物を調製してもよい。化合物（Ｉ）含有液又は赤色顔料含有液は、化合物（Ｉ）又は赤色顔料を溶剤（Ｅ）に分散させて混合することにより調製できる。化合物（Ｉ）含有液又は赤色顔料含有液は、着色硬化性樹脂組成物に含有される溶剤（Ｅ）の一部又は全部を含んでいてもよい。
混合後の着色硬化性樹脂組成物を、孔径０．１〜１０μｍ程度のフィルタでろ過することが好ましい。
【０２０９】
＜カラーフィルタの製造方法＞
本発明の着色硬化性樹脂組成物から着色パターンを製造する方法としては、フォトリソグラフ法、インクジェット法、印刷法等が挙げられる。中でも、フォトリソグラフ法が好ましい。フォトリソグラフ法は、前記着色硬化性樹脂組成物を基板に塗布し、乾燥させて着色組成物層を形成し、フォトマスクを介して該着色組成物層を露光して、現像する方法である。フォトリソグラフ法において、露光の際にフォトマスクを用いないこと、及び／又は現像しないことにより、上記着色組成物層の硬化物である着色塗膜を形成することができる。このように形成した着色パターンや着色塗膜を本発明のカラーフィルタとすることができる。
作製するカラーフィルタの膜厚は、特に限定されず、目的や用途等に応じて適宜調整することができ、例えば、０．１〜３０μｍ、好ましくは０．１〜２０μｍ、さらに好ましくは０．５〜６μｍである。
【０２１０】
基板としては、石英ガラス、ホウケイ酸ガラス、アルミナケイ酸塩ガラス、表面をシリカコートしたソーダライムガラスなどのガラス板や、ポリカーボネート、ポリメタクリル酸メチル、ポリエチレンテレフタレートなどの樹脂板、シリコン、前記基板上にアルミニウム、銀、銀／銅／パラジウム合金薄膜などを形成したものが用いられる。これらの基板上には、別のカラーフィルタ層、樹脂層、トランジスタ、回路等が形成されていてもよい。
【０２１１】
フォトリソグラフ法による各色画素の形成は、公知又は慣用の装置や条件で行うことができる。例えば、下記のようにして作製することができる。
まず、着色硬化性樹脂組成物を基板上に塗布し、加熱乾燥（プリベーク）及び／又は減圧乾燥することにより溶剤等の揮発成分を除去して乾燥させ、平滑な着色組成物層を得る。
塗布方法としては、スピンコート法、スリットコート法、スリット  アンド  スピンコート法等が挙げられる。
加熱乾燥を行う場合の温度は、３０〜１２０℃が好ましく、５０〜１１０℃がより好ましい。また加熱時間としては、１０秒間〜６０分間であることが好ましく、３０秒間〜３０分間であることがより好ましい。
減圧乾燥を行う場合は、５０〜１５０Ｐａの圧力下、２０〜２５℃の温度範囲で行うことが好ましい。
着色組成物層の膜厚は、特に限定されず、目的とするカラーフィルタの膜厚に応じて適宜選択すればよい。
【０２１２】
次に、着色組成物層は、目的の着色パターンを形成するためのフォトマスクを介して露光される。該フォトマスク上のパターンは特に限定されず、目的とする用途に応じたパターンが用いられる。
露光に用いられる光源としては、２５０〜４５０ｎｍの波長の光を発生する光源が好ましい。例えば、３５０ｎｍ未満の光を、この波長域をカットするフィルタを用いてカットしたり、４３６ｎｍ付近、４０８ｎｍ付近、３６５ｎｍ付近の光を、これらの波長域を取り出すバンドパスフィルタを用いて選択的に取り出したりしてもよい。具体的には、水銀灯、発光ダイオード、メタルハライドランプ、ハロゲンランプ等が挙げられる。
露光面全体に均一に平行光線を照射したり、フォトマスクと着色組成物層が形成された基板との正確な位置合わせを行うことができるため、マスクアライナ及びステッパ等の露光装置を使用することが好ましい。
【０２１３】
露光後の着色組成物層を現像液に接触させて現像することにより、基板上に着色パターンが形成される。現像により、着色組成物層の未露光部が現像液に溶解して除去される。現像液としては、例えば、水酸化カリウム、炭酸水素ナトリウム、炭酸ナトリウム、水酸化テトラメチルアンモニウム等のアルカリ性化合物の水溶液が好ましい。これらのアルカリ性化合物の水溶液中の濃度は、好ましくは０．０１〜１０質量％であり、より好ましくは０．０３〜５質量％である。さらに、現像液は、界面活性剤を含んでいてもよい。
現像方法は、パドル法、ディッピング法及びスプレー法等のいずれでもよい。さらに現像時に基板を任意の角度に傾けてもよい。
現像後は、水洗することが好ましい。
【０２１４】
さらに、得られた着色パターンに、ポストベークを行うことが好ましい。ポストベーク温度は、１５０〜２５０℃が好ましく、１６０〜２３５℃がより好ましい。ポストベーク時間は、１〜１２０分間が好ましく、１０〜６０分間がより好ましい。
【０２１５】
本発明の着色硬化性樹脂組成物によれば、特にコントラストに優れたカラーフィルタを作製することができる。該カラーフィルタは、表示装置（例えば、液晶表示装置、有機ＥＬ装置、電子ペーパー等）及び固体撮像素子に用いられるカラーフィルタとして有用である。
【実施例】
【０２１６】
以下、実施例によって本発明の着色硬化性樹脂組成物について、より詳細に説明する。例中の「％」及び「部」は、特記ない限り、質量％及び質量部である。
以下の合成例において、化合物は、質量分析（ＬＣ；Ａｇｉｌｅｎｔ製１２００型、ＭＡＳＳ；Ａｇｉｌｅｎｔ製ＬＣ／ＭＳＤ型）又は元素分析（ＶＡＲＩＯ−ＥＬ；（エレメンタール（株）製））で同定した。
【０２１７】
合成例１
フタロニトリル（東京化成工業（株）製）３部とメタノール３００部を混合した。得られた混合物の温度を５℃以下に保ちながら、２８％ナトリウムメトキシドメタノール溶液（和光純薬工業（株）製）２．７１部を、３０分かけて滴下し、５℃で６時間撹拌した。得られた混合物の温度を５℃以下に保ちながら、酢酸１４部を加えた。得られた混合物に、５−シアノ−４−オキソ−ペンタン酸（Ｊｏｕｒｎａｌ ｏｆ Ｏｒｇａｎｉｃ Ｃｈｅｍｉｓｔｒｙ，１９９２，５７（１８），５００５−５０１３に記載の方法に準じて合成）１２部を加え、４５℃で２６時間撹拌した。得られた混合物をろ過し、残渣を水３００部、メタノール３００部、Ｎ，Ｎ−ジメチルホルムアミド１５部の順で洗浄した。得られた残渣を６０℃で減圧乾燥して、式（Ｉ−１）で表される化合物（化合物番号１３６。以下、化合物（Ｉ−１）という場合がある。）を７．４部得た（収率８０％）。
【０２１８】
【化３３】
2018168364.tif 000040
【０２１９】
＜式（Ｉ−１）で表される化合物（化合物番号１３６）の同定＞
（質量分析）イオン化モード＝ＥＳＩ＋：  ｍ／ｚ＝[Ｍ＋Ｈ]+  ３９４
Ｅｘａｃｔ  Ｍａｓｓ：  ３９３
【０２２０】
合成例２
合成例１の５−シアノ−４−オキソ−ペンタン酸１２部を４−（２−シアノアセチル）安息香酸（ＵＳ２６８０７３１に記載の方法に準じて合成）１４部としたこと以外は合成例１と同様の方法で合成を行い、式（Ｉ−２）で表される化合物（化合物番号４６。以下、化合物（Ｉ−２）という場合がある。）を１０部得た（収率８３％）。
【０２２１】
【化３４】
2018168364.tif 000041
【０２２２】
＜式（Ｉ−２）で表される化合物（化合物番号４６）の同定＞
（質量分析）イオン化モード＝ＥＳＩ＋：  ｍ／ｚ＝[Ｍ＋Ｈ]+  ４９０
Ｅｘａｃｔ  Ｍａｓｓ：  ４８９
【０２２３】
合成例３
（１）  ｏ−シアノアセチルフェニル酢酸の合成
２−（２−メトキシ−２−オキソエチル）安息香酸（ＷＯ２０１５／１００３６３に記載の方法に準じて合成）１８部をＴＨＦ５４０部に溶解させた。得られた混合物の温度を−５０℃以下に保ちながら、１ｍｏｌ／Ｌ  リチウムビス（トリメチルシリル）アミドのヘキサン溶液（関東化学（株）製）３７１部を、１２０分かけて滴下し、３０分間撹拌した。−５０℃以下に保ちながら、アセトニトリル（関東化学（株）製）２３部を９０分かけて滴下し、２５℃まで昇温し、２５℃で６時間撹拌した。反応液を水洗し、酢酸エチル抽出物を無水硫酸ナトリウムで乾燥し、ろ過後溶媒を留去し、残査を酢酸エチル／ｎ−ヘキサン（体積比２／１）で再沈殿により精製し、ｏ−シアノアセチルフェニル酢酸１３部を得た（収率６９％）。
（２）  式（Ｉ−３）で表される化合物（化合物番号７３）の合成
フタロニトリル（東京化成工業（株）製）３部とメタノール３００部を混合した。得られた混合物の温度を５℃以下に保ちながら、２８％ナトリウムメトキシドメタノール溶液（和光純薬工業（株）製）２．７１部を、３０分かけて滴下し、５℃で６時間撹拌した。得られた混合物の温度を５℃以下に保ちながら、酢酸１４部を加えた。得られた混合物に、ｏ−シアノアセチルフェニル酢酸１１部を加え、４５℃で２６時間撹拌した。得られた混合物をろ過し、残渣を水３００部、メタノール３００部、Ｎ，Ｎ−ジメチルホルムアミド１５部の順で洗浄した。得られた残渣を６０℃で減圧乾燥して、式（Ｉ−３）で表される化合物（化合物番号７３。以下、化合物（Ｉ−３）という場合がある。）を９部得た（収率７１％）。
【０２２４】
【化３５】
2018168364.tif 000042
【０２２５】
＜式（Ｉ−３）で表される化合物（化合物番号７３）の同定＞
（質量分析）イオン化モード＝ＥＳＩ＋：  ｍ／ｚ＝[Ｍ＋Ｈ]+  ５１８
Ｅｘａｃｔ  Ｍａｓｓ：  ５１７
【０２２６】
合成例４
（１）  ４−カルボキシ−１−（４−シアノ−３−オキシブチル）ベンゼンの合成
４−カルボキシ−１−ベンゼンプロピオン酸メチル（ＷＯ２００５／０１２２２０に記載の方法に準じて合成）３０．０部をＴＨＦ９００部に溶解させた。得られた混合物の温度を−５０℃以下に保ちながら、１ｍｏｌ／Ｌ  リチウムビス（トリメチルシリル）アミドのヘキサン溶液（関東化学（株）製）５７６部を、１２０分かけて滴下し、３０分間撹拌した。−５０℃以下に保ちながら、アセトニトリル（関東化学（株）製）３６部を９０分かけて滴下し、２５℃まで昇温し、２５℃で６時間撹拌した。反応液を水洗し、酢酸エチル抽出物を無水硫酸ナトリウムで乾燥し、ろ過後溶媒を留去し、残査を酢酸エチル／ｎ−ヘキサン（体積比２／１）で再沈殿により精製し、４−カルボキシ−１−（４−シアノ−３−オキシブチル）ベンゼン２６．６部を得た（収率８５％）。
（２）  式（Ｉ−４）で表される化合物（化合物番号１５４）の合成
合成例１の５−シアノ−４−オキソ−ペンタン酸１２部を４−カルボキシ−１−（４−シアノ−３−オキシブチル）ベンゼン１２部としたこと以外は合成例１と同様の方法で合成を行い、式（Ｉ−４）で表される化合物（化合物番号１５４。以下、化合物（Ｉ−４）という場合がある。）を７．７部得た（収率６０％）。
【０２２７】
【化３６】
2018168364.tif 000043
【０２２８】
＜式（Ｉ−４）で表される化合物（化合物番号１５４）の同定＞
（質量分析）イオン化モード＝ＥＳＩ＋：  ｍ／ｚ＝[Ｍ＋Ｈ]+  ５４６
Ｅｘａｃｔ  Ｍａｓｓ：  ５４５
【０２２９】
合成例５
（１）  ｐ−シアノアセチルフェニル酢酸の合成
合成例３（１）の２−（２−メトキシ−２−オキソエチル）安息香酸を４−（２−メトキシ−２−オキソエチル）安息香酸に変えた以外は同様に合成を行った。ｐ−シアノアセチルフェニル酢酸１３部を得た（収率７０％）。
（２）  式（Ｉ−５）で表される化合物（化合物番号８２）の合成
合成例３（２）のｏ−シアノアセチルフェニル酢酸をｐ−シアノアセチルフェニル酢酸に変えた以外は合成例３（２）と同様に合成を行った。式（Ｉ−５）で表される化合物（化合物番号８２。以下、化合物（Ｉ−５）という場合がある。）を８．７部得た（収率６８％）。
【０２３０】
【化３７】
2018168364.tif 000044
【０２３１】
＜式（Ｉ−５）で表される化合物（化合物番号８２）の同定＞
（質量分析）イオン化モード＝ＥＳＩ＋：  ｍ／ｚ＝[Ｍ＋Ｈ]+  ５１８
Ｅｘａｃｔ  Ｍａｓｓ：  ５１７
【０２３２】
合成例６
１７４ｇのｔｅｒｔ−アミルアルコールと金属ナトリウム２２．２ｇを窒素雰囲気下１３０℃で反応させてナトリウムｔｅｒｔ−アミルアルコラートを合成した。これを６０℃に加熱し、４−ブロモベンゾニトリル９１．０ｇ、琥珀酸ジ−ｔｅｒｔ−アミルエステル７１．０５ｇ、ｔｅｒｔ−アミルアルコール１０８．９ｇを加え、液温が８５℃以下になるように２時間攪拌した。この懸濁液をさらに１８時間以上攪拌し、その後、−１０℃に冷却したメタノール２００ｇと水１０００ｇと硫酸４９．２１ｇの混合液に加えた。懸濁液の添加が終了した後、０℃に保ち５時間攪拌して反応を完了させた後、固形分を濾過した。固形分は、メタノールと水で交互に、濾液の着色がなくなり、かつ塩の析出がなくなるまで繰り返し洗った。その後、固形分を８０℃の真空乾燥機で１８時間乾燥し、目的の赤色顔料（Ａ−１）を得た。得量は１０７ｇであった。
【０２３３】
合成例７
還流冷却器、滴下ロート及び攪拌機を備えた１Ｌのフラスコ内に窒素を適量流し窒素雰囲気に置換し、プロピレングリコールモノメチルエーテルアセテート２８０部を入れ、攪拌しながら８０℃まで加熱した。次いで、アクリル酸３８部、３，４−エポキシトリシクロ［５．２．１．０2,6］デカン−８−イルアクリレート及び３，４−エポキシトリシクロ［５．２．１．０2,6］デカン−９−イルアクリレートの混合物２８９部、プロピレングリコールモノメチルエーテルアセテート１２５部の混合溶液を５時間かけて滴下した。一方、２，２−アゾビス（２，４−ジメチルバレロニトリル）３３部をプロピレングリコールモノメチルエーテルアセテート２３５部に溶解した混合溶液を６時間かけて滴下した。滴下終了後、４時間同温度で保持した後、室温まで冷却して、固形分３５．０％の共重合体（樹脂Ｂ１）の溶液を得た。得られた樹脂Ｂ１の重量平均分子量は８８００、分散度は２．１、固形分換算の酸価は７７ｍｇ−ＫＯＨ／ｇであった。
溶媒；ＴＨＦ（テトラヒドロフラン）
流速；１．０ｍＬ／ｍｉｎ
検出器；ＲＩ
校正用標準物質  ；ＴＳＫ  ＳＴＡＮＤＡＲＤ  ＰＯＬＹＳＴＹＲＥＮＥ  Ｆ−４０、Ｆ−４、Ｆ−２８８、Ａ−２５００、Ａ−５００（東ソー（株）製）
上記で得られたポリスチレン換算の重量平均分子量及び数平均分子量の比（Ｍｗ／Ｍｎ）を分子量分布とした。
【０２３４】
合成例８
還流冷却器、滴下ロート及び攪拌機を備えた１Ｌのフラスコ内に窒素を適量流し窒素雰囲気に置換し、プロピレングリコールモノメチルエーテルアセテート３７１部を入れ、攪拌しながら８５℃まで加熱した。次いで、アクリル酸５４部、３，４−エポキシトリシクロ［５．２．１．０2,6］デカン−８−イルアクリレート及び３，４−エポキシトリシクロ［５．２．１．０2,6］デカン−９−イルアクリレートの混合物２２５部、ビニルトルエン(異性体混合物)８１部、プロピレングリコールモノメチルエーテルアセテート８０部の混合溶液を４時間かけて滴下した。一方、重合開始剤２，２−アゾビス（２，４−ジメチルバレロニトリル）３０部をプロピレングリコールモノメチルエーテルアセテート１６０部に溶解した溶液を５時間かけて滴下した。開始剤溶液の滴下終了後、４時間同温度で保持した後、室温まで冷却して、固形分３７．５％の共重合体(樹脂Ｂ３)の溶液を得た。得られた樹脂Ｂ３の重量平均分子量は１０６００、分散度は２．０、固形分換算の酸価は１１２ｍｇ−ＫＯＨ／ｇであった。
【０２３５】
樹脂の重量平均分子量（Ｍｗ）及び数平均分子量（Ｍｎ）の測定は、ＧＰＣ法を用いて、以下の条件で行った。
装置；Ｋ２４７９（（株）島津製作所製）
カラム；ＳＨＩＭＡＤＺＵ  Ｓｈｉｍ−ｐａｃｋ  ＧＰＣ−８０Ｍ
カラム温度；４０℃
【０２３６】
実施例１〜６、比較例１〜３
（１）  着色硬化性樹脂組成物の調製
表７に示す成分を混合し、ビーズミルを用い化合物（Ｉ）を分散させた分散液を調製した。
【０２３７】
【表７】
2018168364.tif 000045
【０２３８】
別途、表８に示す成分を混合し、ビーズミルを用いて赤色顔料を分散させた赤色顔料分散液を得た。表中の赤色顔料（Ａ−１）は、合成例６で得られた赤色顔料である。また表中の赤色顔料（Ａ−２）は、Ｃ．Ｉ．ピグメントレッド１７７である。
【０２３９】
【表８】
2018168364.tif 000046
【０２４０】
次いで、表９、表１０に示す成分を混合して着色硬化性樹脂組成物を得た。
【０２４１】
【表９】
2018168364.tif 000047
【０２４２】
【表１０】
2018168364.tif 000048
【０２４３】
ただし、各記号は、それぞれ以下の化合物を表す。
（Ａ−Ｘ１）：Ｃ．Ｉ．ピグメントイエロー１８５
（Ａ−Ｘ２）：Ｃ．Ｉ．ピグメントイエロー１３９
（Ｂ−１）：樹脂Ｂ１（固形分換算）
（Ｂ−２）：樹脂Ｂ３（固形分換算）
（Ｃ−１）：ジペンタエリスリトールポリアクリレート（新中村化学工業（株）製「Ａ９５５０」）
（Ｄ−１）：式（ｄ）で表される化合物（常州強力電子新材料（株）製）
【化３８】
2018168364.tif 000049
（Ｅ−１）：４−ヒドロキシ−４−メチル−２−ペンタノン（ジアセトンアルコールともいう）
（Ｅ−２）：プロピレングリコールモノメチルエーテルアセテート
（Ｆ−１）：ポリエーテル変性シリコーンオイル（トーレシリコーンＳＨ８４００；東レダウコーニング（株）製）
【０２４４】
（２）  着色塗膜の作製
５ｃｍ角のガラス基板（イーグルＸＧ；コーニング社製）上に、着色硬化性樹脂組成物を、ポストベーク後の膜厚が約２〜３μｍになるようにスピンコート法で塗布したのち、１００℃で３分間プリベークして、着色組成物層を形成した。放冷後、基板上に形成された着色組成物層に、露光機（ＴＭＥ−１５０ＲＳＫ；トプコン（株）製）を用いて、大気雰囲気下、８０ｍＪ／ｃｍ2の露光量（３６５ｎｍ基準）で光照射した。光照射後、オーブン中、２３０℃で３０分間ポストベークを行い、着色塗膜を得た。
【０２４５】
（３）  膜厚測定
得られた着色塗膜について、膜厚を、膜厚測定装置（ＤＥＫＴＡＫ３；日本真空技術（株）製））を用いて測定した。
【０２４６】
（４）  色度評価
得られた着色塗膜について、測色機（ＯＳＰ−ＳＰ−２００；オリンパス（株）製）を用いて分光を測定し、Ｃ光源の特性関数を用いてＣＩＥのＸＹＺ表色系におけるｘｙ色度座標（ｘ、ｙ）と刺激値Ｙとを測定した。Ｙの値が大きいほど明度が高いことを表す。結果を表１１、表１２に示す。
【０２４７】
（５）  コントラスト評価
得られた着色塗膜について、コントラスト計（ＣＴ−１：壺坂電機（株）、色彩色差計ＢＭ−５Ａ：トプコン社製、光源：Ｆ−１０、偏光フィルム：壺坂電機（株））を用いてコントラストを測定した。尚、測定時のブランク値は３０，０００である。結果を表１１、表１２に示す。
【０２４８】
【表１１】
2018168364.tif 000050
【０２４９】
【表１２】
2018168364.tif 000051
【０２５０】
表１１に示すように、赤色顔料（Ａ−１）と化合物（Ｉ−１）〜（Ｉ−５）のいずれかとを組み合わせた実施例１〜５は、比較例１〜２に比べてコントラストが優れていた。また表１２に示すように、赤色顔料（Ａ−２）と化合物（Ｉ−２）とを組み合わせた実施例６は、比較例３に比べてコントラストが優れていた。実施例６は、比較例３よりも膜厚が厚いがコントラストは高かった。
【産業上の利用可能性】
【０２５１】
本発明の着色硬化性樹脂組成物によれば、特にコントラストに優れたカラーフィルタを作製することができる。